(57)【特許請求の範囲】
【請求項１】
以下を含む炭化ケイ素の製造方法：
ａ．シリコン、炭素および酸素を含み、溶剤を含まない液体であって、該液体は３０％から８５％の炭素、５％から４０％の酸素、５％から３５％のシリコンのモル比を有するポリシロカルブ前駆物質配合物である液体を提供すること；
ｂ．該液体を硬化して、シリコン、炭素および酸素から本質的に成る硬化物を提供すること；
ｃ．１５０℃未満の温度で硬化物を保持すること；
ｄ．シリコン、炭素および酸素から本質的に成るセラミック材料へ硬化物を変換すること；および
ｅ．セラミック材料から酸素を本質的にすべて取り除くこと；それにより少なくとも９９．９９％の純度である炭化ケイ素を提供する。
【請求項２】
該液体は、５０％から６５％の炭素、２０％から３０％の酸素、１５％から２０％のシリコンのモル比を有するポリシロカルブ前駆物質配合物である、請求項1記載の方法。
【請求項３】
ＣＯを生産することを含む、請求項1記載の方法。
【請求項４】
炭化ケイ素が生成され、該炭化ケイ素は少なくとも９９．９９９９％の純度である、請求項1記載の方法。
【請求項５】
炭化ケイ素が生成され、該炭化ケイ素は１００ｐｐｍ未満のＡｌを含む、請求項1記載の方法。
【請求項６】
炭化ケイ素が生成され、該炭化ケイ素は１０ｐｐｍ未満のＡｌを含む、請求項1記載の方法。
【請求項７】
炭化ケイ素は１ｐｐｍ未満のＡｌを含む、請求項４記載の方法。
【請求項８】
炭化ケイ素が生成され、該炭化ケイ素は１００ｐｐｍ未満のＢを含む、請求項1記載の方法。
【請求項９】
炭化ケイ素が生成され、該炭化ケイ素は１０ｐｐｍ未満のＢを含む、請求項1記載の方法。
【請求項１０】
該炭化ケイ素は１ｐｐｍ未満のＢを含む、請求項４記載の方法。
【請求項１１】
炭化ケイ素が生成され、該炭化ケイ素は合計の元素の１０ｐｐｍ未満の、Ｔｉ、Ａｌ、Ｆｅ、Ｂ、Ｐ、Ｐｔ、Ｃａ、Ｍｇ、Ｌｉ、Ｎａ、Ｎｉ、Ｖ、Ｐｒ、Ｃｅ、Ｃｒ、ＳおよびＡｓからなる群から選択される不純物を含む、請求項1記載の方法。
【請求項１２】
炭化ケイ素が生成され、該炭化ケイ素は合計の元素の１ｐｐｍ未満の、Ｔｉ、Ａｌ、Ｆｅ、Ｂ、Ｐ、Ｐｔ、Ｃａ、Ｍｇ、Ｌｉ、Ｎａ、Ｎｉ、Ｖ、Ｃｅ、Ｃｒ、ＳおよびＡｓから選択される不純物を含む、請求項1記載の方法。
【請求項１３】
炭化ケイ素はアルファ・タイプである、請求項４記載の方法。
【請求項１４】
炭化ケイ素はベータ・タイプである、請求項４記載の方法。
【請求項１５】
以下を含む炭化ケイ素を製造する方法：
ａ．シリコン、炭素および酸素を含む液体を提供すること；ここで該液体は、３０％から８５％の炭素、５％から４０％の酸素、５％から３５％のシリコンのモル比を有するポリシロカルブ前駆物質配合物である；ここで液状材料は合計の元素の１００ｐｐｍ未満のＡｌ、Ｆｅ、Ｂ、およびＰから成る群から選択される元素を含む；
ｂ．液体を硬化して、シリコン、炭素および酸素から本質的に成る硬化物を得ること；ここで、硬化物は合計の元素の１００ｐｐｍ未満のＡｌ、Ｆｅ、Ｂ、およびＰから成る群から選択される元素を含む；
ｃ．硬化物を、シリコン、炭素および酸素を含むセラミック材料へ変換すること；ここで、セラミックス材料は合計の元素の１００ｐｐｍ未満のＡｌ、Ｆｅ、Ｂ、およびＰから成る群から選択される元素を含む；および
ｄ．セラミック材料から酸素を本質的にすべて取り除くこと；それによりＳｉＣが提供される；ここで、ＳｉＣは合計の元素の１００ｐｐｍ未満のＡｌ、Ｆｅ、Ｂ、およびＰから成る群から選択される元素を含む。
【請求項１６】
炭化ケイ素は多結晶である、請求項１５記載の方法。
【請求項１７】
炭化ケイ素は単結晶である、請求項１５記載の方法。
【請求項１８】
炭化ケイ素は９９％を超えるアルファ・タイプである、請求項１５記載の方法。
【請求項１９】
炭化ケイ素は５０％を超えるベータ・タイプである、請求項１５記載の方法。
【請求項２０】
炭化ケイ素は、パック、ブリケット、ブリック、錠剤、ディスクおよびタブレットから成る形の群から選ばれた形状である、請求項１５記載の方法。
【請求項２１】
炭化ケイ素は体積形状物であり、該体積形状物は、炭化ケイ素の１／３未満の硬さを有する、請求項１５記載の方法。
【発明の詳細な説明】
【技術分野】
【０００１】
本出願は：（ｉ）３５Ｕ．Ｓ．Ｃ．§１１９（ｅ）（１）の下で２０１４年９月２５日に出願された米国仮出願番号６２／０５５，３９７の優先権を要求する；（ｉｉ）３５Ｕ．Ｓ．Ｃ．§１１９（ｅ）（１）の下で２０１４年９月２５日に出願された米国仮出願番号６２／０５５，４６１の優先権を要求する；（ｉｉｉ）３５Ｕ．Ｓ．Ｃ．§１１９（ｅ）（１）の下で２０１４年９月２５日に出願された米国仮出願番号６２／０５５，４９７の優先権を要求する；そして（ｉｖ）３５Ｕ．Ｓ．Ｃ．§１１９（ｅ）（１）の下で２０１５年２月４日に出願された米国仮出願番号６２／１１２，０２５の優先権を要求する；各々の全ての開示は、参照され本明細書に組み込まれる。
【背景技術】
【０００２】
本発明の技術分野
本発明はポリオーガニックな組成物(polyorganic compositions)、方法、構造および物質；ポリマー由来のプレセラミックおよびセラミック材料および方法；および特にはポリシロカルブ組成物（polysilocarb composition）、方法、構造および物質に関する。本発明は、さらに炭化ケイ素（ＳｉＣ）およびＳｉＣ組成物の製造方法、これらのアイテムを作るための構造、成分、物質および装置に関する；さらに炭化ケイ素（ＳｉＣ）およびＳｉＯＣ組成物の製造方法、これらのアイテムを作るための構造、成分、物質および装置に関する；特にはポリシロカルブ物質から作られるＳｉＣに関する。ポリシロカルブ物質、およびそれらの物質を作る方法は、米国特許出願番号１４／２１２，８９６、１４／３２４，０５６、１４／２６８，１５０および１４／６３４，８１９に開示され、教示されており、それらの開示の全体は参照され、本明細書に組込まれる。
【０００３】
カルボシランまたはポリカルボシラン（Ｓｉ−Ｃ）、シランまたはポリシラン（Ｓｉ−ＳＩ）、シラザンまたはポリシラザン（Ｓｉ−Ｎ−Ｓｉ）、シリコンカーバイド（ＳＩＣ）、カルボシラザンまたはポリカルボシラザン（Ｓｉ−Ｎ−Ｓｉ−Ｃ−Ｓｉ）、シロキサンまたはポリシロキサン（Ｓｉ−Ｏ）から作られたかこれらから導かれた物質は知られている。一般的なタイプの材料は非常に有望であるが、実現されておらず、大規模用途や市場での受け入れが見られない。代わりに、それらの使用は、非常に狭く、制限された、低容量、高価格で非常に特定された用途（たとえばロケットノズル中のセラミック部品またはスペースシャトルのためのパッチ）に限定されていた。したがって、それらはセラミックスとして広範囲に使用されていない。また、それらは他の用途についてほとんど受け入れられていない。
【０００４】
多かれ少なかれ、これらの物質およびその製造プロセスは、すべてたとえば以下の問題があった：それらは非常に高価であり、それらの製造は困難であり、１ポンド当たり何千から何万ドルのコストがかかった；それらは高い、または非常に高い純度の出発原料を要求する；一般にプロセスは、高純度の材料を生産できない；そのプロセスは危険な有機溶媒（たとえばトルエン、テトラヒドロフラン（ＴＨＦ）およびヘキサン）を要求する；材料は、任意の使用可能な強さを有する強化されていない構造を作ることができない；そのプロセスは不適当で危険な副産物、たとえば塩酸とマグネシウムを含む場合のあるスラッジを生産する；そのプロセスは、硬化と熱分解を含み、複数の溶剤および反応物に基づいた反応工程を要求する；材料は有用なプリプレグを形成することができない；そしてそれらの全面的な物性は、例えばよい温度特性を有するが、非常に脆い。
【０００５】
その結果、大きな可能性があると考えられていたが、これらのタイプの材料は大規模用途や市場の支持を見つけられず、本質的に科学的な興味の対象でしかなかった。
【０００６】
炭化ケイ素（ＳｉＣ）は、広範な使用、用途および将来の用途の可能性を持っているシリコン（Ｓｉ）および炭素（Ｃ）の化合物である。Ｅｕｇｅｎｅ  Ａｃｈｅｓｏｎは、炭化ケイ素の商用製造過程の最初の開発者とされ、その方法は米国特許番号４９２，７６７および５６０，２９１に開示されている。それらは、参照され本明細書の一部として組込まれる。炭化ケイ素は非常に用途の広い材料である。炭化ケイ素にはいくつかの形式があり、例えば、無定形、様々なポリタイプを持っている結晶があり、単一（あるいはモノ−）および多結晶構造を形成する。炭化ケイ素は、研磨材、摩擦部材およびエレクトロニクスに用途が見いだされている。炭化ケイ素粉末、微粒子、ペレット、または他のより小さな賦形された形状は、焼結操作により互いに結合して構成部品と構造を形成することができる。
【０００７】
一般に、炭化ケイ素は半導体として機能することができる。材料として、非常に安定している。炭化ケイ素は非常に硬い材料である。それは本質的に、化学的に不活性で、室温でどんな材料とも反応しないだろう。
【０００８】
近年、最終生産物（たとえば半導体）で使用されるための高純度炭化ケイ素、および特には高純度単結晶の炭化物材料に対する要求が増加しているが、まだ満たされていないと信じられている。例えば、「単結晶は、高周波および高いパワー炭化ケイ素電子装置用の基体としてますます多くの重要性を獲得している。」Wang,et.al,Synthesis of High Power Sic Powder for High-resistivity SiC Single crystals Growth,p.118(J.Mater.Sic.Technol.Vol.23,No1,2007)(hereinafter Wang)。これらの高純度炭化ケイ素最終生産物を得るためには、出発物質または原料としての炭化ケイ素粉末は、非常に純粋でなければならない。しかしながら、「商業的に利用可能なＳｉＣ粉末は、シリカの炭素熱還元法によって通常合成される。不運にも、典型的にはそれはＳｉＣ成長に適さなくするレベルに汚染される。Wang,atp.118。
【発明の概要】
【発明が解決しようとする課題】
【０００９】
高純度炭化ケイ素を得るための長期間の必要と、利用可能な（技術的および経済的な見地から）方法を提供する技術における課題は、Zwieback et al.,2013/0309496("Zwieback")でも認識されていた。これは「一般に高純度ＳｉＣソース材料の利用はＳｉＣ単結晶成長にとって重要である。また、それは半絶縁ＳｉＣ結晶にとって重要である。」（Zwiebackの０００７）。Zwiebackは、液体ベースの方法を含む従来方法は、一貫してこの必要を満たしていないと述べる：「アチソン法の多数の改良法がこの数年にわたって開発されているが、生成されたＳｉＣ材料は常にホウ素、窒素アルミニウムおよび他の金属の高濃度を含み、半導体ＳｉＣ結晶の成長のための原料物質として不適当である」（Zwiebackの０００９）；「ＣＶＤによって生産された商用グレードのバルクのＳｉＣは、ＳｉＣ結晶成長での源としての使用には十分に純粋ではない」（Zwiebackの００１０）液体のプロセスは、「大きな濃度の不純物を含むＳｉＣ材料を生成し、半導体ＳｉＣ結晶の成長に適さない」（Zwiebackの００１１）また、ＳｉＣの直接合成法は、「そのような材料の使用を妨げる」不純な材料を提供する（Zwiebackの００１５）。Zwiebackは彼自身、高純度ＳｉＣを提供しようとする、直接法であるように見える、複雑な、多重ステップ・バージョンの長年の必要に答えようと長年努力した。このプロセスは技術的にまたは経済的に利用可能ではないと信じられている；そのために、それは長年の課題を解決することができず、商用レベルの高純度ＳｉＣを提供する必要がある。
【００１０】
したがって、炭化ケイ素を得る他の既知の方法があるが、これらの方法のどれも純度レベル、量、および商用利用および用途に必要な低コストを提供するために必要な技術的、キャパシティーおよび経済的利用可能性を提供しないと信じられている；また特に、半導体グレード材料の常に増加する需要および他の商用利用および用途を満たしていないと信じられている。「これらの合成方法の中で、ＣＶＤだけが高純度ＳｉＣ粉末を生成するために成功裡に使用された。それは、ＣＶＤ技術に関連した高いコストのために大量製造に適していない。」Wang,at p.118。
【００１１】
ＣＶＤは一般に化学蒸着法を指す。ＣＶＤは一種の蒸着技術である。ＣＶＤに加えて、蒸着技術はＰＶＤ（物理的蒸着）、プラズマエンハンストＣＶＤ、物理的輸送成長法（ＰＶＴ）などを含む。
【００１２】
これらの最終生産物、使用、および高純度材料を要求する用途において、少なくとも約９９．９％、少なくとも約９９．９９％、少なくとも約９９．９９９％、少なくとも約９９．９９９９％および少なくとも約９９．９９９９９％、またはそれ以上の純度の低コスト炭化ケイ素原料への必要は常に増加している、しかしながら、本発明の実施態様の以前には、すべての実際的な目的のために、この必要は満たされていなかった。
【００１３】
さらに、本発明の実施態様の以前には、高純度および超高純度のＳｉＯＣ材料は、特には数オンスの小さな研究所バッチより大きな量では得られていない。したがってそれらの重要性、有益性、またそのような材料の必要性は、認められず理解されていなかった。
【００１４】
高純度単結晶炭化ケイ素材料には多くの望ましい特徴および特性がある。例えば、それは約４２４ＧＰａのヤング率を有する非常に硬い材料である。その粒状組織および他の要因によって、多結晶シリコン炭化物も非常に高い硬度を有する。
【００１５】
本明細書に使用される時、特記が無ければ、用語「比重」（これは「みかけ密度」とも呼ばれる）は、最も広い意味で使用され、一般には構造物の単位体積当たりの平均重量、たとえば材料の容積あたりの重量をいう。この特性は、その体積の一部として粒子の内部気泡を含んでいるだろう。それは、粒子表面を湿らせる低粘度流体で測定することができる。
【００１６】
本明細書に使用される時、特記が無ければ、用語「実際の密度」（これは「真密度」とも呼ばれる）は、最も広い意味で使用され、一般には、材料の中に気孔がない場合の構造物の単位体積当たりの平均重量をいう。この測定と特性は、本質的に材料からすべての内部気泡も除去し、例えば、材料内に空間を含んでいない。
【００１７】
したがって、多孔性の泡ボール（例えばＮｅｒｆ（登録商標）ボール）のコレクションは、３つの密度特性の関係を説明するために使用することができる。包装容器を満たすボールの重量はボールのかさ密度になるだろう：
【００１８】
かさ密度＝ボールの総重量／満たされる容器の体積
【００１９】
ボールの球状の体積当たりの単一のボールの重量は、そのみかけ密度になるだろう：
【００２０】
みかけ密度＝１個のボールの重量／そのボールの体積
【００２１】
ボールの骨格を構成する材料の重量、すなわちすべてのボイドが除去されたボールの、その材料の残された体積当たりの重量が実際の密度になるだろう：
【００２２】
実際の密度＝材料の重量／ボイドの無い材料の体積
【００２３】
本明細書に使用される時、特記が無ければ、室温は２５℃である。また、標準周囲温度および圧力は２５℃および１大気圧である。
【００２４】
一般に、用語「約」は、本明細書に使用される時、特記が無ければ、示された値を得ることに関連した実験または機器の誤差として±１０％の範囲を包含することを意味し、好ましくはより大きな範囲を包含する。
【課題を解決するための手段】
【００２５】
ＳｉＣの製造方法、コスト効率が良く、低減されたコストの高純度ＳｉＣの製造方法および装置、およびＳｉＣおよび高純度ＳｉＣを利用する装置に対する長期間の満たされていない要求がある。極めて高い純度（例えば５−ナイン）、およびより大きなＳｉＯＣセラミックスに対する、長期間の満たされていない要求がある。
【００２６】
本発明は、本明細書および特許請求の範囲に開示され記載される組成物、材料、製品、物品の製造、装置およびプロセスを提供することにより、これらのニーズを解決する。
【００２７】
すなわち、以下を含む炭化ケイ素の製造方法が提供される：シリコン、炭素および酸素を含み、溶剤を含まない液体を提供すること；該液体を硬化して、シリコン、炭素および酸素から本質的に成る硬化物を提供すること；１５０℃未満の温度で硬化物を保持すること；シリコン、炭素および酸素から本質的に成るセラミック材料へ硬化物を変換すること；およびセラミック材料から酸素をすべて本質的に取り除くこと。
【００２８】
さらに、以下の特徴の１以上を有する組成物、方法および物品が提供される：液体は、約３０％から８５％の炭素、約５％から４０％の酸素、約５％から３５％のシリコンのモル比を有するポリシロカルブ前駆物質配合物である；液体は、約５０％から６５％の炭素、約２０％から３０％の酸素、約１５％から２０％のシリコンのモル比を有するポリシロカルブ前駆物質配合物である；ＣＯの生産を含む；ＣＯ２の生産を含む；炭化ケイ素が生成され、炭化ケイ素は少なくとも９９．９９％の純度である；炭化ケイ素が生成され、炭化ケイ素は少なくとも９９．９９９％の純度である；炭化ケイ素が生成され、炭化ケイ素は少なくとも９９．９９９９％の純度である；炭化ケイ素が生成され、炭化ケイ素は少なくとも９９．９９９９９９％（８ナイン）の純度である；炭化ケイ素が生成され、炭化ケイ素は少なくとも９９．９９９９９％の純度である；炭化ケイ素が生成され、炭化ケイ素は約１００ｐｐｍ未満のＡｌを含む；炭化ケイ素が生成され、炭化ケイ素は約１０ｐｐｍ未満のＡｌを含む；炭化ケイ素は約１ｐｐｍ未満のＡｌを含む；炭化ケイ素が生成され、炭化ケイ素は約１００ｐｐｍ未満のＢを含む；炭化ケイ素が生成され、炭化ケイ素は約１０ｐｐｍ未満のＢを含む；炭化ケイ素は約１ｐｐｍ未満のＢを含む；炭化ケイ素が生成され、炭化ケイ素は合計の元素の約１０００ｐｐｍ未満の、Ｔｉ、Ａｌ、Ｆｅ、Ｂ、Ｐ、Ｐｔ、Ｃａ、Ｍｇ、Ｌｉ、Ｎａ、Ｎｉ、Ｖ、Ｃｅ、Ｃｒ、ＳおよびＡｓから選択される不純物を含む；炭化ケイ素が生成され、炭化ケイ素は合計の元素の約５００ｐｐｍ未満のＴｉ、Ａｌ、Ｆｅ、Ｂ、Ｐ、Ｐｔ、Ｃａ、Ｍｇ、Ｌｉ、Ｎａ、Ｎｉ、Ｖ、Ｃｅ、Ｃｒ、ＳおよびＡｓから選択される不純物を含む；炭化ケイ素が生成され、炭化ケイ素は合計の元素の約１００ｐｐｍ未満の、Ｔｉ、Ａｌ、Ｆｅ、Ｂ、Ｐ、Ｐｔ、Ｃａ、Ｍｇ、Ｌｉ、Ｎａ、Ｎｉ、Ｖ、Ｐｒ、Ｃｅ、Ｃｒ、ＳおよびＡｓから選択される不純物を含む；炭化ケイ素が生成され、炭化ケイ素は合計の元素の約１００ｐｐｍ未満の、Ａｌ、Ｆｅ、Ｂ、Ｐ、Ｐｔ、Ｃａ、Ｍｇ、Ｌｉ、Ｎａ、Ｎｉ、Ｖ、Ｃｅ、Ｃｒ、ＳおよびＡｓから選択される不純物を含む；炭化ケイ素が生成され、炭化ケイ素は合計の元素の約５０ｐｐｍ未満の、Ｔｉ、Ａｌ、Ｆｅ、Ｂ、Ｐ、Ｐｔ、Ｃａ、Ｍｇ、Ｌｉ、Ｎａ、Ｎｉ、Ｖ、Ｃｅ、Ｃｒ、ＳおよびＡｓから選択される不純物を含む；液体はポリシロカルブ前駆物質配合物であり、炭化ケイ素はアルファ・タイプである；液体はポリシロカルブ前駆物質配合物であり、炭化ケイ素はベータ・タイプである；液体は、約３０％から８５％の炭素、約５％から４０％の酸素、約５％から３５％のシリコンのモル比を有するポリシロカルブ前駆物質配合物であり、炭化ケイ素はアルファ・タイプである；液体は、約３０％から８５％の炭素、約５％から４０％の酸素、約５％から３５％のシリコンのモル比を有するポリシロカルブ前駆物質配合物であり、炭化ケイ素はベータ・タイプである；炭化ケイ素が生産され、炭化ケイ素は少なくとも９９．９９９９％の純度であり、炭化ケイ素はアルファ・タイプである；炭化ケイ素が生産され、炭化ケイ素は約１００ｐｐｍ未満のＡｌを含み、炭化ケイ素はベータ・タイプである；炭化ケイ素が生産され、炭化ケイ素は約１ｐｐｍ未満のＡｌを含み、炭化ケイ素はベータ・タイプである：シリコンはベータ・タイプである；炭化ケイ素が生産され、炭化ケイ素は約１ｐｐｍ未満のＢを含み、炭化ケイ素はベータ・タイプである；炭化ケイ素が生成され、炭化ケイ素は合計の元素の約２０００ｐｐｍ未満の、Ａｌ、Ｆｅ、Ｂ、Ｐ、Ｐｔ、Ｃａ、Ｍｇ、Ｌｉ、Ｎａ、Ｎｉ、Ｖ、Ｔｉ、Ｃｅ、Ｃｒ、ＳおよびＡｓから選択される不純物を含み、炭化ケイ素はアルファ・タイプである；炭化ケイ素が生成され、炭化ケイ素は合計の元素の約５００ｐｐｍ未満の、Ａｌ、Ｆｅ、Ｂ、Ｐ、Ｐｔ、Ｃａ、Ｍｇ、Ｌｉ、Ｎａ、Ｎｉ、Ｖ、Ｔｉ、Ｃｅ、Ｃｒ、ＳおよびＡｓから選択される不純物を含み、炭化ケイ素はアルファ・タイプである；炭化ケイ素が生成され、炭化ケイ素は合計の元素の約１００ｐｐｍ未満の、Ａｌ、Ｆｅ、Ｂ、Ｐ、Ｐｔ、Ｃａ、Ｍｇ、Ｌｉ、Ｎａ、Ｎｉ、Ｖ、Ｃｅ、Ｃｒ、ＳおよびＡｓから選択される不純物を含み、炭化ケイ素はベータ・タイプである；炭化ケイ素が生成され、炭化ケイ素は合計の元素の約５０ｐｐｍ未満の、Ａｌ、Ｆｅ、Ｂ、Ｐ、およびＰｔから成る郡から選択される不純物を含み、炭化ケイ素はベータ・タイプである。
【００２９】
さらに、以下を含む炭化ケイ素を製造する方法を提供される：シリコン、炭素および酸素を含む液体を提供すること；ここで該液体は、約３０％から８５％の炭素、約５％から４０％の酸素、約５％から３５％のシリコンのモル比を有するポリシロカルブ前駆物質配合物である；ここで液状材料は合計の元素の約１００ｐｐｍ未満のＡｌ、Ｆｅ、Ｂ、およびＰから成る群から選択される元素を含む；液体を硬化して、シリコン、炭素および酸素から本質的に成る硬化物を得ること；ここで、硬化物は合計の元素の約１００ｐｐｍ未満のＡｌ、Ｆｅ、Ｂ、およびＰから成る群から選択される元素を含む；硬化物を、シリコン、炭素および酸素を含むセラミック材料へ変換すること；ここで、セラミックス材料は合計の元素の約１００ｐｐｍ未満のＡｌ、Ｆｅ、Ｂ、およびＰから成る群から選択される元素を含む；およびセラミック材料から酸素を本質的にすべて取り除くこと；それによりＳｉＣが提供される；ここで、ＳｉＣは合計の元素の約１００ｐｐｍ未満のＡｌ、Ｆｅ、Ｂ、およびＰから成る群から選択される元素を含む；
【００３０】
さらに、１以上の以下の特徴を有する組成物、方法および物品が提供される：炭化ケイ素は多結晶である；炭化ケイ素はモノ結晶質である；炭化ケイ素は９９％を超えるアルファ・タイプである；炭化ケイ素は５０％を超えるベータ・タイプである；炭化ケイ素は、パック、ブリケット、ブリック、錠剤、ディスクおよびタブレットから成る形の群から選ばれた形状である；炭化ケイ素は体積形状物(volumetric shape)であり、該体積形状物は、炭化ケイ素の１／３未満の硬さを有する；炭化ケイ素は体積形状にあり、該体積形状物は、炭化ケイ素の１／３未満の硬さを有する；炭化ケイ素は５０％を超えるベータ・タイプである；液体は、約５０％から６５％の炭素、約２０％から３０％の酸素、約１５％から２０％のシリコンのモル比を有するポリシロカルブ前駆物質配合物である；
【００３１】
さらに以下を含む炭化ケイ素の製造方法が提供される：シリコン、炭素、酸素を含む液体を触媒すること；ここで該液体は、約３０％から８５％の炭素、約５％から４０％の酸素、約５％から３５％のシリコンのモル比を有するポリシロカルブ前駆物質配合物である；シリコン、炭素および酸素を含み、少なくとも約９９．９９％の純度を持っている固形材料を不活性ガスの存在下で７０℃以上の温度で触媒された液体を硬化すること；硬化物を１，７５０℃以上の温度で、炭化ケイ素粒子状物質から本質的に成り、硬度を有し、粒子状物質は合計で１０ｐｐｍ未満のＡｌ、ＦｅおよびＢを含むセラミック材料へ変換すること；および体積形状物を炭化ケイ素粒子状物質から作ること、ここで体積形状物は炭化ケイ素粒子状物質の硬度の１／４未満の硬度を有する。
【００３２】
さらに、以下の１以上の特徴を有する組成物、方法および物品が提供される：炭化ケイ素は、３Ｃ、２Ｈ、４Ｈ、６Ｈ、８Ｈおよび１５Ｒから成る群から選ばれるポリタイプである；体積形状物は、パック、ブリケット、ブリック、ペレット、ディスク、ピルおよびタブレットから成る形のグループから選ばれる；体積形状物硬度は炭化ケイ素粒子状物質の硬度の１／１０未満である；体積形状物硬度は炭化ケイ素粒子状物質の硬度の１／２０未満である；炭化ケイ素は、３Ｃ、２Ｈ、４Ｈ、６Ｈ、８Ｈおよび１５Ｒから成る群から選ばれるポリタイプである；体積形状物は、パック、ブリケット、ブリック、ペレット、ディスク、ピルおよびタブレットから成る形のグループから選ばれる；体積形状物硬度は炭化ケイ素粒子状物質の硬度の１／１０未満である；体積形状物には炭化ケイ素粒子状物質の硬度の１／３０未満である；炭化ケイ素は、３Ｃ、２Ｈ、４Ｈ、６Ｈ、８Ｈおよび１５Ｒから成る群から選ばれるポリタイプである；体積形状物は、パック、ブリケット、ブリック、ペレット、ディスク、ピルおよびタブレットから成る形のグループから選ばれる；体積形状物硬度は炭化ケイ素粒子状物質の硬度の１／１０未満である；液体中の酸素、炭素、およびシリコンのモル比は、約２５％のＳｉ、約５０％のＣおよび約２５％のＯである；液体中の酸素、炭素、およびシリコンのモル比は、約２０％のＳｉ、約６０％のＣおよび約２０％のＯである；液体中の酸素、炭素、およびシリコンのモル比は、約２３％のＳｉ、約５４％のＣおよび約２３％のＯである；炭化ケイ素は、３Ｃ、２Ｈ、４Ｈ、６Ｈ、８Ｈおよび１５Ｒから成る群から選ばれるポリタイプである；体積形状物は、パック、ブリケット、ブリック、ペレット、ディスク、ピルおよびタブレットから成る形のグループから選ばれる；体積形状物硬度は炭化ケイ素粒子状物質の硬度の１／１０未満である；液体中の酸素、炭素、およびシリコンのモル比は、約２２％のＳｉ、約５６％のＣおよび約２２％のＯである；液体中の酸素、炭素、およびシリコンのモル比は、約１．３７Ｓｉ、約２．７３Ｃおよび約１．３７Ｏである；
【００３３】
さらに、１つ以上の以下の特徴を有する組成物、方法および物品が提供される：炭化ケイ素の体積形状物は、合計で約５０ｐｐｍ未満の、Ａｌ、Ｆｅ、ＢおよびＰから成るグループから選択される元素を含む；炭化ケイ素の体積形状物は、合計で約４０ｐｐｍ未満の、Ａｌ、Ｆｅ、ＢおよびＰから成るグループから選択される元素を含む；炭化ケイ素の体積形状物は、合計で約１００ｐｐｍ未満の、Ａｌ、Ｆｅ、ＢおよびＰから成るグループから選択される元素を含む；炭化ケイ素の体積形状物は、合計で約１０００ｐｐｍ未満の、Ａｌ、Ｆｅ、ＢおよびＰから成るグループから選択される元素を含む；炭化ケイ素の体積形状物は、合計で約５０ｐｐｍ未満のＴｉ、Ａｌ、Ｆｅ、Ｂ、Ｐ、Ｐｔ、Ｃａ、Ｍｇ、ＬｉおよびＮａから成るグループから選択される元素を含む；炭化ケイ素の体積形状物は、合計で約５０ｐｐｍ未満のＡｌ、Ｆｅ、Ｂ、Ｐ、Ｐｔ、Ｃａ、Ｍｇ、Ｌｉ、Ｎａ、Ｎｉ、Ｖ、Ｐｒ、Ｃｅ、Ｃｒ、ＳおよびＡｓから成るグループから選択される元素を含む；炭化ケイ素の体積形状物は、合計で約５０ｐｐｍ未満のＡｌ、Ｆｅ、Ｂ、Ｐ、Ｐｔ、Ｃａ、Ｍｇ、Ｌｉ、Ｎａ、Ｎｉ、Ｖ、Ｔｉ、Ｃｅ、Ｃｒ、ＳおよびＡｓから成るグループから選択される元素を含む；炭化ケイ素の体積形状物は、合計で約５０ｐｐｍ未満のＡｌ、Ｆｅ、Ｂ、Ｐ、Ｐｔ、Ｃａ、Ｍｇ、Ｌｉ、Ｎａ、Ｎｉ、Ｖ、Ｐｒ、Ｃｅ、Ｃｒ、ＳおよびＡｓから成るグループから選択される元素を含む；
【００３４】
さらに、１つ以上の以下の特徴を有する組成物、方法および物品が提供される：ここで、炭化ケイ素は合計で約９０ｐｐｍ未満のＴｉ、Ａｌ、Ｆｅ、Ｂ、Ｐ、Ｐｔ、Ｃａ、Ｃｅ、Ｃｒ、ＳおよびＡｓから成るグループから選択される元素を含む；ここで、炭化ケイ素は炭化ケイ素は合計で約９０ｐｐｍ未満のＴｉ、Ｆｅ、Ｐ、Ｐｔ、Ｃａ、Ｍｇ、Ｌｉ、Ｎａ、Ｎｉ、ＣｒおよびＡｓから成るグループから選択される元素を含む；ここで、炭化ケイ素は炭化ケイ素は合計で約９０ｐｐｍ未満のＡｌ、Ｆｅ、Ｂ、Ｐ、Ｍｇ、Ｌｉ、Ｖ、Ｃｅ、Ｃｒ、およびＳから成るグループから選択される元素を含む；ここで、炭化ケイ素は炭化ケイ素は合計で約９０ｐｐｍ未満のＡｌ、Ｆｅ、Ｂ、およびＰから成るグループから選択される元素を含む；ここで、炭化ケイ素は炭化ケイ素は合計で約９０ｐｐｍ未満のＴｉ、Ａｌ、Ｆｅ、Ｂ、Ｐ、Ｐｔ、Ｃａ、Ｃｅ、Ｃｒ、ＳおよびＡｓから成るグループから選択される元素を含む；ここで、炭化ケイ素は炭化ケイ素は合計で約９０ｐｐｍ未満のＴｉ、Ｆｅ、Ｐ、Ｐｔ、Ｃａ、Ｍｇ、Ｌｉ、Ｎａ、Ｎｉ、ＣｒおよびＡｓから成るグループから選択される元素を含む；ここで、炭化ケイ素は炭化ケイ素は合計で約９０ｐｐｍ未満のＡｌ、Ｆｅ、Ｂ、Ｐ、Ｍｇ、Ｌｉ、Ｖ、Ｃｅ、ＣｒおよびＳから成るグループから選択される元素を含む；ここで、炭化ケイ素が生産され、炭化ケイ素は少なくとも９９．９９９９％の純度である；また、炭化ケイ素はベータ・タイプである。
【００３５】
従って、以下を含む、高純度ポリマー由来のセラミックＳｉＣ組成物が提供される：ＳｉＣ４構造物；表面を規定する組成物、ここで組成物表面は標準周囲温度および圧力下で耐酸化性であり、該表面は標準周囲温度および圧力で酸化被膜が本質的にない；および組成物は、不純物が本質的になく、合計の不純物は１ｐｐｍ未満である。
【００３６】
１以上の以下の特徴を有する方法、組成物および物品が提供される：ここで、ＳｉＣ４構造(SiC4 configuration）は立方体構造および四面体構造から成る群から選ばれる；ここで、ＳｉＣ４構造は、六方晶系の構造、斜方面体晶系の構造および三方晶系の構造から成る群から選ばれる；ここで、ＳｉＣ４構造は、３Ｃ−ＳｉＣ、β−ＳｉＣ、２Ｈ−ＳｉＣ、４Ｈ−ＳｉＣ、６Ｈ−ＳｉＣ、８Ｈ、１０Ｈ、１６Ｈ、１８Ｈ、１９Ｈ、１５Ｒ、２１Ｒ、２４Ｈ、３３Ｒ、３９Ｒ、２７Ｒ、４８Ｈ、および５１Ｒから成る群から選択される；ここで、ＳｉＣ４構造は、ＡＢＣＡＢＣの積層順序、ＡＢＡＢの積層順序、ＡＢＣＢＡＢＣＢの積層順序およびＡＢＣＡＣＢＡＢＣＡＣＢの積層順序から成る群から選ばれる。
【００３７】
さらに、高純度ポリマー由来の、バンドギャップを有するセラミックＳｉＣ組成物から作られたＳｉＣウェハを含む半導体であって、バンドギャップが約２．２６ｅＶから約３．３３ｅＶまでである半導体が提供される。
【００３８】
さらに、高純度ポリマー由来の、バンドギャップを有するセラミックＳｉＣ組成物から作られたＳｉＣウェハを含む半導体であって、バンドギャップが約２．２０ｅＶよりも大きい半導体が提供される。
【００３９】
さらに、高純度ポリマー由来の、バンドギャップを有するセラミックＳｉＣ組成物から作られたＳｉＣウェハを含む半導体であって、バンドギャップが約２．２６ｅＶから約３．３３ｅＶまでである半導体が提供される。
【００４０】
さらに、高純度ポリマー由来の、Ｅマックスを有するセラミックＳｉＣ組成物から作られたＳｉＣウェハを含むパワー素子であって、Ｅマックスが約１ＭＶ／ｃｍより大きいパワー素子が提供される。
【００４１】
さらに、高純度ポリマー由来の、Ｅマックスを有するセラミックＳｉＣ組成物から作られたＳｉＣウェハを含むパワー素子であって、Ｅマックスが約１．５ＭＶ／ｃｍより大きいパワー素子が提供される。
【００４２】
さらに、高純度ポリマー由来の、Ｅマックスを有するセラミックＳｉＣ組成物から作られたＳｉＣウェハを含むパワー素子であって、Ｅマックスが約２ＭＶ／ｃｍより大きいパワー素子が提供される。
【００４３】
さらに、高純度ポリマー由来の、Ｅマックスを有するセラミックＳｉＣ組成物から作られたＳｉＣウェハを含むパワー素子であって、Ｅマックスが約２．５ＭＶ／ｃｍより大きいパワー素子が提供される。
【００４４】
さらに、高純度ポリマー由来の、２ｘ１０７ｃｍ／ｓｅｃ２の飽和ドリフト速度を有するセラミックＳｉＣ組成物から作られたＳｉＣウェハを含む高周波装置が提供される。
【００４５】
さらに、高純度ポリマー由来の、室温で約４．０Ｗ／（ｃｍ−Ｋ）より大きい熱伝導性を有するセラミックＳｉＣ組成物から作られた物品が提供される。
【００４６】
さらに、高純度ポリマー由来の、室温で約４．５Ｗ／（ｃｍ−Ｋ）より大きい熱伝導性を有するセラミックＳｉＣ組成物から作られた物品が提供される。
【００４７】
さらに、以下を含む、高純度ポリマー由来のセラミックＳｉＣの破砕性物質が提供される：ポリマー由来のＳｉＣの粒状の粒子状物質であって、ＳｉＣ４構造を含む粒子状物質；体積形状物を定義する粒状の粒子状物質；約３．０ｇ／ｃｃから約３．５ｇ／ｃｃの実際の密度、約４１０ＧＰａの弾性率および約３，９００ＭＰａの圧縮強度を有する粒状の粒子状物質；約２．５ｇ／ｃｃ未満のみかけ密度、約２０５ＧＰａ未満の弾性率および約２，０００ＭＰａ未満の圧縮強度を持っている体積形状物；ここで、体積形状物は不純物が本質的になく、Ａｌ、Ｆｅ、ＢおよびＰから成る群から選ばれた不純物は、全体で１０ｐｐｍ未満である。
【００４８】
さらに、１以上の以下の特徴を有する方法、組成物、および物品が提供される：ここで、体積形状物は表面を画定し、該表面には酸化被膜が本質的にない；ここで、体積形状物は、パック、ブリケット、ブリック、ペレット、ディスク、錠剤およびタブレットから成る形の群から選ばれる；ここで、体積形状物は、パック、ブリケット、ブリック、ペレット、ディスク、錠剤およびタブレットから成る形の群から選ばれる；ここで、体積形状物は約１００ＧＰａ未満の弾性率、および約１，０００ＭＰａ未満の圧縮強度を有する；ここで、体積形状物は約１００ＧＰａ未満の弾性率、および約１，０００ＭＰａ未満の圧縮強度を有する；ここで、体積形状物は約１０ＧＰａ未満の弾性率、および約５００ＭＰａ未満の圧縮強度を有する；ここで、体積形状物は約１０ＧＰａ未満の弾性率、および約５００ＭＰａ未満の圧縮強度を有する；不純物が約１ｐｐｍ未満である破砕性物質である；立方体構造および四面体構造から成る群からＳｉＣ４構造が選ばれる破砕性物質（ｆｒｉａｂｌｅ  ｍａｓｓ）である；六方晶系構造、斜方面体晶系の構造および三方晶系の構造から成る群からＳｉＣ４構造が選ばれる破砕性物質；３Ｃ−ＳｉＣ、β−ＳｉＣ、２Ｈ−ＳｉＣ、４Ｈ−ＳｉＣ、６Ｈ−ＳｉＣ、８Ｈ、１０Ｈ、１６Ｈ、１８Ｈ、１９Ｈ、１５Ｒ、２１Ｒ、２４Ｈ、３３Ｒ、３９Ｒ、２７Ｒ、４８Ｈ、および５１Ｒから成る群からＳｉＣ４構造が選ばれる破砕性物質；ＡＢＣＡＢＣの積層順序、ＡＢＡＢの積層順序、ＡＢＣＢＡＢＣＢの積層順序およびＡＢＣＡＣＢＡＢＣＡＣＢの積層順序から成る群からＳｉＣ４構造が選ばれる破砕性物質；ＡＢＣＡＢＣの積層順序、ＡＢＡＢの積層順序およびＡＢＣＢＡＢＣＢの積層順序から成る群からＳｉＣ４構造が選ばれる破砕性物質。
【００４９】
基体上のエピタキシアル・ポリシロカルブ由来のＳｉＣ層であって、エピタキシアル・ポリシロカルブ由来のＳｉＣ層が以下から作られるものが提供される：以下を含む高純度ポリマー由来のセラミックＳｉＣ組成物：ＳｉＣ４構造；表面を規定する組成物、ここで組成物表面は標準周囲温度および圧力下で耐酸化性であり、該表面は標準周囲温度および圧力で酸化被膜が本質的にない；およびここで、組成物は本質的に不純物を含まず、合計の不純物は１ｐｐｍ未満である；エピタキシアル・ポリシロカルブ由来のＳｉＣ層は、本質的に不純物を含まず、不純物は１ｐｐｍ未満である。
【００５０】
さらに、１以上の以下の特徴を有する方法、組成物、および物品が提供される：不純物はＡｌ、Ｆｅ、Ｂ、Ｐ、Ｐｔ、Ｃａ、Ｍｇ、Ｌｉ、Ｎａ、Ｎｉ、Ｖ、Ｔｉ、Ｃｅ、Ｃｒ、ＳおよびＡｓから成る群から選ばれる；不純物はＡｌ、Ｆｅ、Ｂ、Ｐ、Ｐｔ、Ｃａ、Ｍｇ、Ｌｉ、Ｎａ、Ｎｉ、Ｖ、Ｔｉ、Ｃｅ、Ｃｒ、ＳおよびＡｓから成る群から選ばれる；ここで、不純物は、Ａｌ、Ｆｅ、Ｂ、ＰおよびＮから成る群から選ばれる；ここで、不純物は、Ａｌ、Ｆｅ、Ｂ、ＰおよびＮａから成る群から選ばれる；ここで、不純物は、Ａｌ、Ｆｅ、Ｂ、ＰおよびＮａから成る群から選ばれる；ここで、不純物はＡｌ、ＢおよびＰから成る群から選ばれる；ここで、基体はＳｉＣで構成される；そして、ここで基体はＳｉで構成される；ここで、基体は結合層およびＳｉＯＣで構成される。
【００５１】
さらに基体上のエピタキシアル・ポリシロカルブ由来のＳｉＣ層であって、エピタキシアル・ポリシロカルブ由来のＳｉＣ層が以下から作られるものが提供される：以下を含む高純度ポリマー由来のセラミックＳｉＣ破砕性物質：ポリマー由来のＳｉＣの粒状の粒子状物質であって、ＳｉＣ４構造を含む粒子状物質；体積形状物を定義する粒状の粒子状物質；約３．０ｇ／ｃｃから約３．５ｇ／ｃｃの実際の密度、約４１０ＧＰａの弾性率、および約３，９００ＭＰａの圧縮強度を有する粒状の粒子状物質；約２．５ｇ／ｃｃ未満のみかけ密度、約２０５ＧＰａ未満の弾性率および約２，０００ＭＰａ未満の圧縮強度を有する体積形状物；ここで、体積形状物は、不純物を本質的に含まず、Ａｌ、ＦｅおよびＢから成る群から選ばれた不純物は合計で１０ｐｐｍ未満である。
【００５２】
さらに、以下を含む、ポリシロカルブ由来のＳｉＣブール(SiC boule)が提供される：ポリシロカルブ由来のＳｉＣブールは長さと直径を画定し、長さは約１インチより長く、直径は約２インチより大きい；ここで、ポリシロカルブ由来のＳｉＣブールは、以下を含む高純度ポリマー由来のセラミックＳｉＣ組成物の蒸着によって作られる；ＳｉＣ４構造；表面を規定する組成物、ここで組成物表面は標準周囲温度および圧力下で耐酸化性であり、該表面には標準周囲温度および圧力で酸化被膜が本質的にない；およびここで、組成物には不純物が本質的になく、合計の不純物は１ｐｐｍ未満である；ポリシロカルブ由来のＳｉＣブールには不純物が本質的になく、不純物は１ｐｐｍ未満であり、マイクロパイプ(micropipes)が本質的にない。
【００５３】
さらに、以下の１つ以上の特徴を有する方法、組成物、および物品が提供される：長さが少なくとも３インチであることを特徴とするポリシロカルブ由来のＳｉＣブール；長さが少なくとも５インチであることを特徴とするポリシロカルブ由来のＳｉＣブール；長さが少なくとも８インチであることを特徴とするポリシロカルブ由来のＳｉＣブール；長さが少なくとも１２インチであることを特徴とするポリシロカルブ由来のＳｉＣブール；直径が少なくとも４インチであることを特徴とするポリシロカルブ由来のＳｉＣブール；直径が少なくとも８インチであることを特徴とするポリシロカルブ由来のＳｉＣブール；直径が少なくとも１０インチであることを特徴とするポリシロカルブ由来のＳｉＣブール；直径が少なくとも１２インチであることを特徴とするポリシロカルブ由来のＳｉＣブール；直径が少なくとも９インチであり、長さが少なくとも４インチであるポリシロカルブ由来のＳｉＣブール；直径が少なくとも１０インチであり、長さが少なくとも４インチであるポリシロカルブ由来のＳｉＣブール；直径が少なくとも１２インチであり、長さが少なくとも４インチであるポリシロカルブ由来のＳｉＣブール；直径が少なくとも１１インチであり、長さが少なくとも４インチであるポリシロカルブ由来のＳｉＣブール。
【００５４】
さらに、次のものを含むポリシロカルブ由来のＳｉＣブールが供給される：ポリシロカルブ由来のＳｉＣブールは長さと直径を画定し、長さは約１インチより長く、直径は約２インチより大きい；ここで、ポリシロカルブ由来のＳｉＣブールは、以下を含む高純度ポリマー由来のセラミックＳｉＣ破砕性物質の蒸着によって作られる；ポリマー由来のＳｉＣの粒状の粒子状物質、該粒子はＳｉＣ４構造を含む；体積形状物を定義する粒状の粒子状物質；約３．０ｇ／ｃｃから約３．５ｇ／ｃｃの実際の密度、約４１０ＧＰａの弾性率、および約３，９００ＭＰａの圧縮強度を有する粒状の粒子状物質；約２．０ｇ／ｃｃ未満のみかけ密度、約１００ＧＰａ未満の弾性率および約１，０００ＭＰａ未満の圧縮強度を有する体積形状物；ここで、体積形状物には不純物が本質的になく、Ａｌ、Ｆｅ、Ｂ、Ｐ、Ｃａ、Ｍｇ、Ｎａ、Ｎｉ、Ｃｒ、ＳおよびＡｓから成る群から選択される合計の不純物が１０ｐｐｍ未満である；ポリシロカルブ由来のＳｉＣブールには、マイクロパイプが本質的にない。
【００５５】
ポリシロカルブ由来のＳｉＣブールがさらに提供される：ここで、ブールは５マイクロパイプ／ｃｍ２未満である；ここで、ブールは１マイクロパイプ／ｃｍ２未満である；ここで、ブールは０．５マイクロパイプ／ｃｍ２未満である；そして、ブールは０．１マイクロパイプ／ｃｍ２未満である；
【００５６】
さらに、ポリシロカルブ由来のＳｉＣブールは長さと直径を画定し、長さは約１インチより長く、直径は約２インチより大きいポリシロカルブ由来のＳｉＣブールの製造方法であって、以下を含む方法が提供される：ここで、ポリシロカルブ由来のＳｉＣブールは、高純度ポリマー由来のセラミックＳｉＣ物質の蒸着によって作られ、該物質は以下を含む：ポリマー由来のＳｉＣの粒状の粒子状物質、該粒子状物質はＳｉＣ４構造を含む；粒状の粒子状物質は体積形状物を規定し；約３．０ｇ／ｃｃから約３．５ｇ／ｃｃの実際の密度、約４１０ＧＰａの弾性率、および約３，９００ＭＰａの圧縮強度を有する粒状の粒子状物質；約２．０ｇ／ｃｃ未満のかさ密度、約１００ＧＰａ未満の弾性率および約１，０００ＭＰａ未満の圧縮強度を有する体積形状物；ここで、体積形状物には不純物が本質的になく、Ａｌ、ＦｅおよびＢから成る群から選択した合計の不純物は１０ｐｐｍ未満である；そして、ポリシロカルブ由来のＳｉＣブールは、１マイクロパイプ／ｃｍ２未満である。
【００５７】
さらに、ポリシロカルブ由来のＳｉＣブールは長さと直径を画定し、長さは約１インチより長く、直径は約２インチより大きいポリシロカルブ由来のＳｉＣブールの製造方法であって、以下を含む方法が提供される：ここで、ポリシロカルブ由来のＳｉＣブールは、高純度ポリマー由来のセラミックＳｉＣ破砕性物質の蒸着によって作られ、該物質は以下を含む：ポリマー由来のＳｉＣの粒状の粒子状物質、該粒子状物質はＳｉＣ４構造を含む；粒状の粒子状物質は体積形状物を規定し；約３．０ｇ／ｃｃから約３．５ｇ／ｃｃの実際の密度、約４１０ＧＰａの弾性率、および約３，９００ＭＰａの圧縮強度を有する粒状の粒子状物質；約２．０ｇ／ｃｃ未満のみかけ密度、約１００ＧＰａ未満の弾性率および約１，０００ＭＰａ未満の圧縮強度を有する体積形状物；ここで、体積形状物には不純物が本質的になく、Ａｌ、Ｆｅ、Ｂ、Ｐ、Ｃａ、Ｍｇ、Ｎａ、Ｎｉ、Ｃｒ、ＳおよびＡｓから成る群から選択した合計の不純物は１０ｐｐｍ未満である；そして、ポリシロカルブ由来のＳｉＣブールには、マイクロパイプが本質的にない。
【００５８】
以下を含む高純度シリコン・オキシカーバイドの製造方法が提供される：シリコン、炭素および酸素を含む液体の蒸留；硬化物へ液体を硬化すること；ここで、硬化物は少なくとも９９．９９９％の純度である。
【００５９】
１以上の以下の特徴を有する方法、組成物、および物品が提供される：ここで、液体はポリシロカルブ前駆物質配合物である；ここで、液体は、約３０％から８５％の炭素、約５％から４０％の酸素、および約５％から３５％のシリコンのモル比を有するポリシロカルブ前駆物質配合物である；ここで、液体は、約５０％から６５％の炭素、約２０％から３０％の酸素、および約１５％から２０％のシリコンのモル比を有するポリシロカルブ前駆物質配合物である；ここで、硬化物は少なくとも９９．９９９％の純度である；ここで、硬化物は少なくとも９９．９９９９％の純度である；ここで、硬化物は約１００ｐｐｍ未満のＡｌを含む；ここで、硬化物は約１０ｐｐｍ未満のＡｌを含む；ここで、硬化物は約１ｐｐｍ未満のＡｌを含む；ここで、硬化物は約１０ｐｐｍ未満のＢを含む；ここで、硬化物は、Ａｌ、Ｔｉ、Ｆｅ、ＢおよびＰから成る群から選択される元素を合計で約１００ｐｐｍ以下で含む；硬化物は、Ａｌ、Ｔｉ、Ｆｅ、ＢおよびＰから成る群から選択される元素を合計で約５０ｐｐｍ以下で含む；
【００６０】
さらに、以下を含むシリコン・オキシカーバイドの製造方法が提供される：シリコン、炭素および酸素を含む液体の蒸留；硬化物へ液体を硬化すること；シリコン、炭素および酸素から本質的に成るセラミック材料へ硬化物を変換すること。
【００６１】
１つ以上の以下の特徴を有する方法、組成物、および物品がさらに提供される：ここで、セラミック材料は、パック、ブリケット、ブリック、錠剤およびタブレットから成る形の群から選ばれた形である；ここで、セラミック材料は体積形状物にあり、体積形状物はセラミック材料の硬度の１／３未満の硬度を有する；ここで、セラミック材料は体積形状物にあり、体積形状物はセラミック材料の硬度の１／４未満の硬度を有する；
【００６２】
さらに、以下を含むシリコン・オキシカーバイドの製造方法が提供される：シリコン、酸素および炭素を含む液体の蒸留；ここで、蒸留して得た液体には、不純物が本質的にない；シリコン、炭素、および酸素を含む蒸留して得た液体を硬化物に硬化すること、ここで硬化物には不純物が本質的にない；またシリコン、炭素および酸素から本質的に成る固形物へ硬化物を熱分解すること。
【００６３】
１つ以上の以下の特徴を有する方法、組成物、および物品がさらに提供される：ここで、蒸留して得た液体を、第２の液体と一緒にする；ここで、蒸留して得た液体を、ポリシロカルブ前駆物質と一緒にする；ここで、硬化物中のシリコン、炭素、酸素の比率は、約２５％のＳｉ、約５０％のＣおよび約２５％のＯである；ここで、硬化物中のシリコン、炭素、酸素の比率は、約２０％のＳｉ、約６０％のＣおよび約２０％のＯである；ここで、硬化物中のシリコン、炭素、酸素の比率は、約２３％のＳｉ、約５４％のＣおよび約２３％のＯである；ここで、硬化物中のシリコン、炭素、酸素の比率は、約２２％のＳｉ、約５６％のＣおよび約２２％のＯである；そして、ここで硬化物中のシリコン、炭素、酸素のモル比は、約１．３７のＳｉ、約２．７３のＣおよび約１．３７のＯである；ここで、熱分解された材料は少なくとも９９．９９％の純度である；ここで、熱分解された材料は少なくとも９９．９９９％の純度である；そしてここで熱分解された材料は少なくとも９９．９９９９％の純度である。
【００６４】
さらに以下を含むシリコン・オキシカーバイドの製造方法が提供される：シリコン、酸素および炭素を含む液体を蒸留し、不純物が本質的にない蒸留して得た液体を提供すること；そして、蒸留して得た液体を硬化し、シリコン、炭素、および酸素を含む硬化物であって、不純物が本質的にない硬化物にすること。
【００６５】
さらに以下を含む高純度材料の製造方法が提供される：シリコン酸素および炭素を含む液体を提供すること；液体を蒸留して蒸留して得た液体を提供すること；蒸留して得た液体を硬化し、シリコン、炭素および酸素を含む硬化物にすること；シリコン、炭素および酸素から本質的に成るセラミック材料へ液体を熱分解すること。
【００６６】
さらに、以下を含む高純度材料の製造方法が提供される：シリコンと炭素を含む液体の提供；液体を蒸留し、蒸留して得た液体を提供すること；蒸留して得た液体を硬化し、シリコン、炭素および酸素を含む硬化物にすること。
【００６７】
さらに以下を含むシリコン・オキシカーバイドの製造方法を提供する：シリコン、炭素および酸素を含む液体を蒸留すること；液体をシリコン、炭素および酸素を含む第１の材料に変換すること；そして、第１の材料から酸素を本質的にすべて取り除き、それによって第２の材料を提供すること。
【００６８】
さらに以下を含む、高純度シリコン・オキシカーバイドの製造方法が提供される：シリコン、炭素および酸素を含む液体を蒸留すること；シリコン、酸素および炭素から本質的に成る固形物へ液体を変換すること。
【００６９】
さらに、以下を含むシリコン・オキシカーバイドの製造方法が提供される：シリコン、炭素および酸素の所定の量を含む液体材料を提供すること；液体を蒸留し、不純物を本質的に含まない蒸留して得た液体を提供すること；第１のセグメントおよび第２のセグメントを行なうことにより材料を変換すること；ここで、第１のセグメントは、Ｏ、ＳｉおよびＣを含む硬化物を提供し、第２のセグメントは、Ｏ、ＳｉおよびＣを含むセラミック材料を提供する；そして、それによって、セラミック材料は少なくとも約９９．９９％の純度である。
【００７０】
以下の１以上の特徴を含む方法、組成物、および物品が提供される：ここで、オフガスが生成され、集められ、処理される；ここでオフガスの処理は、アフターバーナー中でオフガスを燃焼し、オフガスから出発原料を回収し、オフガスをスクラブすることから成る群から選ばれたプロセスである。
【図面の簡単な説明】
【００７１】
【図１】図１は本発明に従う処理フローダイアグラムの実施態様である。
【００７２】
【図２Ａ】図２Ａは本発明に従う単一の立方体構造ポリマー由来のＳｉＣの側面の透視図である。
【００７３】
【図２Ｂ】図２Ｂは、図２ＡのＳｉＣの立方体の構造の平面図である。
【００７４】
【図３Ａ】図３Ａは本発明に従う四面体構造ポリマー由来のＳｉＣの側面の透視図である。
【００７５】
【図３Ｂ】図３Ｂは、図３ＡのＳｉＣ四面体構造の平面図である。
【００７６】
【図４】図４は本発明に従う三相図である。
【００７７】
【図４Ａ】図４Ａは、本発明に従う図４の三相図にもとづく、配合物の実施態様のエリアを示す。
【００７８】
【図４Ｂ】図４Ｂは、図４の三相図に基づく、本発明に従うプロセスの実施態様中に起こる変換の実施態様を示す。
【００７９】
【図５】図５は、本発明に従うポリマー由来のＳｉＯＣおよびＳｉＣを作るためのシステムの実施態様の略図である。
【００８０】
【図６】図６は本発明に従うポリマー由来のＳｉＣのスペクトルである。
【００８１】
【図７】図７は本発明に従う蒸着装置の概要の断面図である。
【００８２】
【図８】図８は本発明に従う蒸着装置の概要の断面図である。
【００８３】
【図９】図９は本発明に従う蒸着装置の概要の断面図である。
【００８４】
【図１０】図１０は、ＳｉＣ、Ｓｉ２ＣおよびＳｉＣ２についての分圧硬化を示す。好ましい実施態様の記述
【発明を実施するための形態】
【００８５】
一般に、本発明は有機ケイ素化学、ポリマー由来のセラミック材料および方法に関する；特には、そのような材料、ポリシロカルブ（ＳｉＯＣ）および良好な、高い、また非常に高純度の炭化ケイ素（ＳｉＣ）材料を作るため方法；およびＳｉＯＣとＳｉＣの成分、構造および装置を作ることに関する。さらに、本発明の実施態様は、特にポリシロカルブ材料から、高純度ＳｉＣ、ＳｉＣ装置およびＳｉＣを含む装置および器具の生産に関係する。
【００８６】
したがって、本発明は、新規な材料システムおよび多くの様々な配合物、用途および使用のプラットフォームを提供し、それらは従来のシリコンに基づいた生成物で得ることができなかったものである。特には、受容可能なコスト、体積、製造条件、純度レベル、取扱の必要条件および加工条件で従来のシリコンに基づいた生成物で得ることができなかったものを提供する。
【００８７】
一般に、本発明は、「ポリシロカルブ」材料、例えばシリコン（Ｓｉ）、酸素（Ｏ）、および炭素（Ｃ）を含む材料、およびそのような材料からＳｉＣの様々な形式に変換された材料に関する。ポリシロカルブ材料はさらに他の元素を含んでいてもよい。ポリシロカルブ材料は１つ以上のポリシロカルブ前駆物質配合物または前駆物質配合物から作られる。ポリシロカルブ前駆物質配合物は、１つ以上の官能性ケイ素ポリマーまたはモノマー、並びに、潜在的に他の成分、たとえば阻害剤、触媒、イニシエーター、変成剤、ドーパント、およびそれらの組み合わせ、これらおよび他の材料および添加剤の組み合わせを含む。シリコン・オキシカーバイド材料、またはＳｉＯＣ組成物および類似の用語は、特に別記しない限り、Ｓｉ、ＯおよびＣを含むプラスチックまたは固体に硬化されたポリシロカルブ材料、およびＳｉ、ＯおよびＣを含むセラミック材料へ熱分解されたポリシロカルブ材料をいう。
【００８８】
ポリシロカルブ配合物、プロセスおよび方法、用途、生成物および物品は、２０１４年５月２日に出願された米国特許出願番号１４／２６８，１５０、２０１５年２月２８日に出願された米国特許出願番号１４／６３４，８１４、および２０１４年３月１４日に出願された米国特許出願番号１４／２１２，８９６に教示され開示されている。各々の全開示は、参照され本明細書に組込まれる。
【００８９】
典型的に、好ましくは、ポリシロカルブ前駆物質配合物は最初は液体である。その後、この液体のポリシロカルブ前駆物質配合物は固体または半−固体の材料（例えばプラスチック）を形成するために硬化される。ポリシロカルブ前駆物質配合物は最初の硬化を通じて処理されて、部分的な硬化物を提供する。部分的な硬化物は、例えば、プリフォーム、グリーン材料(green material)、あるいはグリーン硬化物（材料の色に関しての記載ではない）。その後、グリーン材料はさらに硬化されてもよい。１以上の硬化ステップが行われてもよい。材料は「最終硬化」することができる、つまり、材料が必要な物理的強度およびその意図した目的の他の特性を持っているポイントまで硬化される。硬化の量は最終硬化（あるいは「硬い硬化(hard cure)」）であることができる。つまり、すべてまたは本質的にすべての化学反応が止まったポイント（たとえば時間による反応性基の減少、または材料中の反応性基の非存在により測定される）まで硬化することができる。したがって、材料は、その意図した使用および目的に依存して程度を変えて硬化することができる。例えば、いくつかの状況では、最終硬化と硬い硬化は同じであることができる。
【００９０】
硬化は、標準周囲温度および圧力（「ＳＡＴＰ」、１大気圧、２５℃）で、その温度の上またはその温度の下の温度で、その圧力の上またはその圧力の下の圧力で、および期間（連続的に、またはサイクルで、例えば、冷却と再加熱を続けて加熱する）を変えて行われて、１分、数分、数時間から数日（または潜在的により長く）の間であることができる。また空気中、液体中、またはあらかじめ選ばれた雰囲気（例えばアルゴン（Ａｒ）、窒素（Ｎ２））中で行うことができる。
【００９１】
ポリシロカルブ前駆物質配合物は、強化されていない、充填されていない複合材、強化された、また充填された構造物、中間物および最終生産物、およびこれらの材料の組み合わせおよび変化、および他のタイプに作られることができる。さらに、これらの構造、中間物および最終生産物は硬化され（例えば硬化グリーン体、最終硬化体、または硬い硬化体）ることができ、未硬化の、熱分解されてセラミックにされるか、またはこれらの組み合わせまたは変化（例えば、硬化物は、硬化物と同じポリシロカルブに由来した熱分解されたビーズで充填することができる）であることができる。
【００９２】
前駆物質配合物は「ニートな」材料（「ニート」な材料は、すべてまたは実質的に全ての構造が前駆物質材料または充填されていない配合物から作られ、したがって、充填剤も強化材もない）を形成するために使用されることができる。それらは、複合材料（例えば強化された生成物）を形成するために使用されることができる。それらは非強化材料を形成するために使用されることができる。それは、主として前駆物質材料から作られ、実質的に、好ましくは前駆物質材料のみから作られる材料であり、例えば、単に前駆物質材料と着色剤から作られた着色されたポリシロキサン構造は、非強化材料と考えられる。
【００９３】
ポリシロカルブ前駆物質配合物を構造、部分、中間物または最終生産物にする際に、ポリシロカルブ配合物は例えば、スプレーされ、フローされ、重合体エマルジョン加工され、熱スプレーされ、ペイントされ、成型され、賦形され、押し出され、スパンされ、ドロップされ、射出され、または他の方法で操作され、本質的に任意の体積形状物、平面形状（それは依然として体積を持っている、より多くはコーティングと同等で有り、スキン、フィルム、カウンタートップ（ここで厚さは数桁ではないが著しく小さい）、これらの組合わせおよび変化であることができる。
【００９４】
ポリシロカルブ前駆物質配合物は補強剤と共に使用されて、複合材料を形成することができる。したがって、配合物は、強化材、たとえば炭素繊維、ガラス繊維、織地、不織布、チョップトファイバー、金属粉、金属フォーム、セラミックフォーム、ファイバー、ロープ、組構造、セラミック粉、ガラス粉末、カーボン粉、黒鉛粉末、セラミック繊維、金属粉、炭化物ペレットまたは成分、ステープル繊維、タウ(tow)、上記のもののナノ構造体、ポリマー由来のセラミック、プロセスと最終生産物の温度必要条件を満たす他の材料、およびこれらの組み合わせおよび変化の中に流し入れられ、含浸され、吸着されることができる。例えばしたがって、補強剤は、現在使用されているかまたは使用することができる任意の耐高温性の補強剤、既存のプラスチックおよびセラミックス複合材料であることができる。さらに、ポリシロカルブ前駆物質配合物はより低い温度（例えばＳＡＴＰ）で配合されるか、または１００°Ｆから４００°Ｆの硬化温度で硬化することができるので、強化材はポリマー、有機ポリマー、たとえばナイロン、ポリプロピレンおよびポリエチレン、並びにアラミド繊維（たとえばＮＯＭＥＸまたはＫＥＶＬＡＲ）であることができる。
【００９５】
強化材は、ファイバーにされるかまたはセラミックへ熱分解された配合物と同じ材料から作られるか、または材料に由来するものであってもよく、あるいは異なる前駆物質配合物材料から作られた、ファイバーにされたものまたはセラミックへ熱分解されたものであることができる。強化材として使用されることができる前駆物質配合物材料に由来したセラミック繊維に加えて、前駆物質配合物材料に由来した他の多孔性の構造物、本質的に多孔性の構造物および非多孔性セラミック構造物を使用されることができる。
【００９６】
ポリシロカルブ前駆物質配合物は、充填された材料を形成するために使用されることができる。充填された材料は他の固体または半固形、任意のポリシロカルブ前駆物質配合物に添加された材料であることができる。フィラー材は硬化生成物、セラミック生成物または両方である特徴を提供するように選択されてもよい。これらの特徴は審美性、触覚、熱、密度、放射線、化学薬品、磁気、電気、またこれらおよび他の特徴の組み合わせおよび変化に関係する。これらの特徴はさらに強さであってもよい。したがって、フィラー材は硬化された材料またはセラミック材料の強さに影響しなくてもよく、強さを大きくしてもよいか、またはいくつかの状況では強さを低減することもできる。
【００９７】
フィラー材は例えば、電気絶縁性、磁気能力、バンドギャップ特性、ＰＮ接合特性、ｐ−型特性、ｎ−型特性、ドーパント、電気伝導率、半導体特性、帯電防止、光学的性質（例えば反射率、屈折性および変色現象）、化学抵抗性、耐蝕性、磨耗抵抗、磨耗抵抗、断熱材、ＵＶ安定性、ＵＶ被覆性、そして生成物または材料における、望ましく、必要なまたはその両方である他の特性を与えるか、規制するか、高めることができる。
【００９８】
したがって、フィラー材は銅リード線、熱導電性フィラー、導電性フィラー、鉛、光ファイバー、セラミック着色剤、色素、酸化物、染料、粉末、セラミック微粒子、ポリマー由来セラミック粒子、多孔質発泡体、カルボシラン、シラン、シラザン、炭化ケイ素、カルボシラザン、シロキサン、金属粉、セラミック粉、金属、金属複合物、炭素、タウ、ファイバー、ステープル繊維、ホウ素を含む材料、ミルドファイバ、ガラス、ガラス繊維、ファイバーガラスおよび上記のナノ構造体などであることができる。例えば、粉砕物、ポリマー由来のセラミック粒子、例えば微粒子、ビーズが、ポリシロカルブ配合物に加えられ、次に、充填された硬化されたプラスチック材料を形成するために硬化することができる。そして、それは、コーティングまたは装置、または装置の要素の中で重要な防火性を持っている。
【００９９】
その配合物に由来したかそれから作られたポリシロカルブ配合物および生成物は金属または金属複合物であることができる。したがって、酸化物、炭化物またはケイ素化合物としての金属は前駆物質配合物内へ導入することができ、したがって抑制された態様でシリカ・マトリックス内に導入することができる。したがって、有機金属化合物、金属ハロゲン化物（塩化物、臭化物、ヨウ化物）、遷移金属の金属アルコキシドおよび金属アミド化合物の使用、および、次いで前駆物質配合物の中へのとり込みによってシリカ・マトリックスの中で共重合することが意図される。
【０１００】
例えば、遷移金属のシクロペンタジエニル(Cydopentadienyl)化合物を利用することができる。遷移金属のシクロペンタジエニル化合物は２つのクラスへ分類することができる：ビス・シクロペンタジエニル錯体；およびモノ・シクロペンタジエニル錯体。シクロペンタジエニル錯体はＣ５Ｈ５、Ｃ５Ｍｅ５、Ｃ５Ｈ４Ｍｅ、ＣＨ５Ｒ５（ここで、Ｒ＝Ｍｅ、Ｅｔ、プロピル、ｉ−プロピル、ブチル、イソブチル、ｓｅｃ−ブチル）を含むことができる。これらの場合のどちらかでは、Ｓｉは直接シクロペンタジエニル・リガンドに結合することができるか、Ｓｉ中心をアルキル鎖に取り付けることができ、次にシクロペンタジエニル・リガンドに結合するものであることができる。
【０１０１】
シクロペンタジエニル錯体（それは前駆物質配合物で、および生成物の中で利用することができる）は次のものを含むことができる：第１列遷移金属（チタン、バナジウム、クロム、鉄、コバルト、ニッケル）；第２列遷移金属（ジルコニウム、モリブデン、ルテニウム、ロジウム、パラジウム）；第３列遷移金属（ハフニウム、タンタル、タングステン、イリジウム、オスミウム、白金）；ランタノイド；（Ｌａ、Ｃｅ、Ｐｒ、Ｎｄ、Ｐｍ、Ｓｍ、Ｅｕ、Ｇｄ、Ｔｂ、Ｄｙ、Ｈｏ）およびアクチニド系列（Ａｃ、Ｔｈ、Ｐａ、Ｕ、Ｎｐ）のビス−シクロペンタジエニル金属錯体。
【０１０２】
モノシクロペンタジエニル錯体は、前駆物質配合物に金属官能基を提供するために利用され、第１列遷移金属（チタン、バナジウム、クロム、鉄、コバルト、ニッケル）；第２列遷移金属（ジルコニウム、モリブデン、ルテニウム、ロジウム、パラジウム）；適切なリガンド（例えば塩化物またはカルボニル）で安定させられた時に、第３列遷移金属（ハフニウム、タンタル、タングステン、イリジウム、オスミウム、白金）の、モノシクロペンタジエニル錯体を含むことができる。
【０１０３】
金属のアルキル錯体も、前駆物質配合物および生成物に金属官能基を供給するために使用されてもよい。これらのアルキル錯体では、Ｓｉセンターはシグマ結合を通じて直接遷移金属に結合することができるアルキル基（エチル、プロピル、ブチル、ビニル、プロペニル、ブテニル）を有する。さらに、これは後ろの遷移金属（Ｐｄ、Ｒｈ、Ｐｔ、Ｉｒ）についてより一般的だろう。
【０１０４】
金属の配位化合物も前駆物質配合物および生成物に金属官能基を提供するために使用されてもよい。これらの配位化合物では、Ｓｉセンターに、Ｃｒ、Ｍｏ、Ｗ、Ｍｎ、Ｒｅ、Ｆｅ、Ｒｕ、Ｏｓ、Ｃｏ、Ｒｈ、Ｉｒ、Ｎｉのカルボニル錯体またはエン錯体に結合することができる、不飽和のアルキル基（ビニル、プロペニル、ブテニル、アセチレン、ブタジエニル）を有する。Ｓｉセンターは、フェニル、置換されたフェニルまたは他のアリール化合物（ピリジン、ピリミジン）に結合されてもよく、または、アリール基は、金属中心上のカルボニルを置き換えることができる。
【０１０５】
金属アルコキシドも前駆物質配合物および生成物に金属官能基を提供するために使用されてもよい。金属アルコキシド化合物はシリコン前駆物質化合物と混合し、次に重合および共重合する際に酸化物を形成するために水で処理することができる。これは金属ハロゲン化物および金属アミドについても行うことができる。好ましくは、これは、前周期遷移金属、たとえばアルミニウム、ガリウムおよびインジウム、および後周期遷移金属Ｆｅ、Ｍｎ、Ｃｕおよびアルカリ土類金属：Ｃａ、Ｓｒ、Ｂａ、Ｍｇと共に使用して行われてもよい：
【０１０６】
Ｓｉがハロゲン化物または有機基によって安定させられている金属中心に直接結合される場合、化合物も前駆物質配合物および生成物に金属官能基を提供するために利用されてもよい。
【０１０７】
さらに、金属と金属錯体は熱分解または引き続く熱処理の後の連続相であってもよいことは理解されるだろう。配合物は、一般にサーメット（例えばセラミック金属化合物）として知られる、金属炭化物、酸化物および他の金属化合物への選択された金属とイン・シトゥー形式で反応するように具体的に設計することができる。イン・シトゥー化合物（たとえばムライト、アルミノケイ酸塩他）を形成するために選択された金属とその配合物を反応させることができる。配合物または最終生産物でのシリカ量と金属の量は、約０．１モル％から９９．９モル％まで、または１モル％以上、約１０モル％以上、約２０モル以上、またはそれ以上のモル・パーセントであることができる。本発明の前駆物質式と金属の使用は、前もって定義した化学量論をコントロールし提供するために使用することができる。
【０１０８】
ポリシロカルブ・バッチは、複合構造でのバインダー（金属、セラミックおよび無機のマトリックス用のバインダー）として使用されてもよい。
【０１０９】
充填された材料は強化材料を含んでいるだろう。ポリシロカルブを熱分解したと同様に多くの場合では、硬化され、充填された材料は複合材料として見ることができる。一般に、この見方の下では、ポリシロカルブはバルクまたはマトリックス相（例えば、連続的、あるいは本質的に連続した相）を構成するだろう。また、充填剤は分散した（例えば、非連続）相を構成するだろう。
【０１１０】
しかしながら、「充填されるか」、「強化された」材料を参照することによって、その材料の過半（重量、体積またはその両方）がポリシロカルブであることを示唆しないことは留意されるべきである。したがって、一般に、ポリシロカルブ対フィラー材の比率（重量または体積のいずれか）は０．１：９９．９から９９．９：０．１であることができる。少量のフィラー材またはポリシロカルブは、存在することができるか、または利用することができるが、添加物または他の態様で言及されるものとしてより典型的に見られる。したがって、複合材、充填された材料、ポリシロカルブ充填材料、強化材料、ポリシロカルブ強化材料、ポリシロカルブ充填材料、ポリシロカルブ強化材料、および類似の用語は、材料の量および比率に関して制限しないものとして見られるべきであり、そしてこのコンテキストの中で、それらのできるだけ広い意味を与えられる。
【０１１１】
具体的な用途、生成物または最終用途によって、充填剤は、前駆物質配合物中で沈降の予定速度により均等に分配することができ、また不均等に分配されることができ、また異なる配合物で異なる量を含むことができ、その後、予定地点の増量剤の所定量、例えば、階段状の異なる充填剤濃度を有する生成物を作ることができる。
【０１１２】
本明細書に使用される時、他の方法で指定されなかったならば、用語％、重量％、および質量％は交換可能に使用され、例えば、配合物、混合物、材料または生成物の合計の重量に対する第１成分の重量の割合をいう。本明細書に使用される時、他の方法で指定されなかったならば、「体積％」および「％体積」および類似した用語は、例えば、配合物、混合物、材料または生成物の合計の体積に対する第１成分の体積の割合をいう。
【０１１３】
製造工程中の様々なポイントで、ポリシロカルブ構造物、中間物および最終生産物、およびこれらの組み合わせおよび変化は、機械加工されるか、粉砕されるか、成型されるか、賦形されるか、穴が空けられるか、機械的に処理されて成形されることができる。
【０１１４】
前駆物質配合物は好ましくは透明または本質的に無色であり、可視波長を一般に透過する。それらは配合物に応じて、不透明か、白濁しているか、曇っている外観を有することができる。さらに、それらは、着色体、色素または着色剤、着色充填剤（それはセラミック最終生産物のための熱分解に耐えることができ、たとえばセラミック上薬で使用されるもの）を含んでいてもよい。前駆物質は、さらに着色剤の追加の必要なしに、黄色、琥珀色の色または色調を有していてもよい。
【０１１５】
前駆物質配合物は生成物（例えば構造物、部品）の後の使用のために包装され、出荷され、保存されることができる。またそれらはこれらのプロセス（例えば生成物を作る連続工程）の中で直接使用されることができる。したがって、前駆物質配合物は、たとえば５５ガロンのドラム、タンクローリー、鉄道輸送車、数百ガロンの容量のオンサイト貯溜タンク、およびに１，０００リットルの出荷用携帯缶に貯蔵されることができる。製造工程の中で、配合物は、連続的、また半連続工程で作られ使用されることができる。
【０１１６】
本発明の配合物は、設計プロセス、システム、セラミックについて、加工特性および最終生産物の性能特性をあらかじめ決定された具体的な性能基準を満たすために実質的な柔軟性を提供する。したがって、たとえば前駆物質配合物の粘性は、強化材の特定のモルホロジーと一致するように配合物によってあらかじめ決定されることができる。また、前駆物質配合物の硬化温度は、プリプレグが延長された貯蔵期間を持つことを可能にするように配合物によってあらかじめ決定されることができる。前駆物質配合物の粘性は、前駆物質がプリプレグの強化材に容易に流れ込むようにされ、かつ同時に前駆物質配合物が強化材から流出することを防ぐことができるほど十分に大きいように確立されることができる。前駆物質配合物の配合は、さらに硬化されたプリフォームの強さが、熱分解に先立って、プリフォームとの荒いか最初の機械加工を許可するのに十分なようにされる。
【０１１７】
化学反応が原料から最終最終生産物までプロセスの諸工程で生じた時、特別なコントロールおよび前もって定義したコントロールは、コストの低減、増加したプロセス制御、増加した信頼度、高められた効率、高められた生成物特性、増加した純度、またこれらおよび他の有益性の組み合わせおよび変化を提供することができる。化学反応が起きた時のシーケンシングは、主として前駆物質の処理または成形、および前駆物質配合物の処理または成形に基づくことができる；そして、さらに硬化と熱分解の条件に基づいてもよい。さらに、これらのステップ、配合物および条件の特別な選択および前もって定義した選択は、化学反応、分子配列および再配列を介して、好ましくはあらかじめ決定されコントロールされた、高められた生成物および加工特性、微構造配列および再配列を提供することができる。
【０１１８】
図１に戻る。本発明のプロセスおよびシステムのいくつかの実施態様である集合的な実施態様のための工程経路図１００が提供される。ポリシロカルブ前駆物質配合物が調製される、前駆物質メークアップセグメント１０１がある。液体前駆物質配合物１０３ａが後のセグメントのために調製される、形成と分布のセグメント１０２がある。
【０１１９】
液体前駆物質１０３ａが硬化物１０３ｂ（それは本質的に固体であり、好ましくは固体である）に硬化される、硬化セグメント１０４がある。硬化物１０３ｂがセラミック１０３ｃに変換される、熱分解セグメント１０５がある。セラミックは好ましくはＳｉＯＣまたはＳｉＣであり、そしてより好ましくは高い、または高純度ＳｉＯＣまたはＳｉＣである。セラミック１０３ｃがさらに処理される、後加工セグメント１０８があり、例えば、洗浄、ペレット化、抽出、粉砕、ふるいかけなどが行われる。ＳｉＯＣセラミック１１４は、他のセグメント１０６の任意の数（図の中の「ｎ」）で、中間物および最終生産物を作るために、使用することができる。同様に、ポスト処理されたセラミックＳｉＯＣ１１４ｐは、各種用途のために中間物と最終生産物を作るために他のセグメント１０９の任意の数（図の中の「ｎ」）で使用することができる。セグメント１０６および１０９は、同じか異なるセグメントであることができる。セラミックＳｉＣ１１３は、各種用途のために中間物と最終生産物を作るために他のセグメント１０７の任意の数で使用することができる。同様に、ポスト処理されたセラミックＳｉＣ１１３ｐは、セグメント１１０（例えば焼結法）の中で使用することができる。ポスト処理されたセラミックＳｉＣ１１３ｐは、セグメント１１１で使用することができ、例えばセグメント１１２のＳｉＣのブールを形成するための蒸着プロセス、たとえばＳｉＣウェハを半導体に使用することができる。後工程セラミックＳｉＣ１１３ｐは、中間物と最終生産物および各種用途のために他のセグメント１１５の任意の数（図の中の「ｎ」）で使用することができる。
【０１２０】
本発明の多くの利点のうちの１つは、セグメント１０６、１０７、１０９、１１０、１１１および１１５が、一般に交換可能になりえるということである。さらに、これらのセグメントは、伝統的にＳｉ向けであるプロセス、方法、用途、および使用であることができる。したがって、本発明の多くの利点のうちの１つは、ＳｉＯＣ、ＳｉＣ、およびＳｉＯＣとＳｉＣの組み合わせ、および特定の高純度および極めて高い純度のＳｉＯＣ、ＳｉＣおよびその組み合わせを、Ｓｉ中間物質、Ｓｉ最終生産物、Ｓｉ用途およびＳｉの使用、および特にはＳｉＣが従来、経済、純度および他の論理的根拠により有用ではないと考えられたＳｉ用途に使用することができる能力である。より好ましくは、本発明の多くの利点のうちの１つは、Ｓｉと等しいかよりよい性能、たとえば特性および機能を提供するＳｉＣの純度レベルを得る能力である。さらに、本発明の多くの利点のうちの１つは、Ｓｉが高温センサーおよび他のものの中でのように、貧弱にしか機能しないか、全く機能しなかった用途で、ＳｉＯＣまたは中間物質、最終生産物および用途中のＳｉＣを使用する能力および新しい用途である。
【０１２１】
高純度および極めて高い純度の用途では、前駆物質調製セグメント１０１および１０２、たとえば装置および手順は、出発物質の全ての汚染（例えば、最終生成物で不純物とされる材料）の除去、回避、防止およびそれらの組み合わせができるべきである。したがって、実施態様では、セグメントは、次の物質を含まない（例えば、ほとんどまたは本質的に含まないか、完全に含まない）べきである：Ｂ、Ｎａ、Ａｌ、Ｐ、Ｆｅ、重金属およびハロゲン。蒸留、イオン交換ろ過および他のタイプの浄化技術は、出発原料と原料から不純物を取り除くために使用することができる。
【０１２２】
セグメント１０５、１０６、１０７、１０８、１０９、１１０（かつそれが別のセグメントと結合するならば１０４）、加熱設備、例えば任意のタイプの炉であって、所要の温度に達し、維持することのできる炉が使用でき、例えば、ＳｉＣへの熱分解および転換のために、約２，９００℃まで、約２，８００℃まで、２，３００℃以上、好ましくは約１，２００℃から約２，８００℃の範囲で使用される。プロセスでの硬化段階（例えば、セグメント１０４）用の加熱設備は、液状ポリマー由来のセラミック前駆物質材料（例えば液体のＳｉＯＣ配合物）を、硬化物（例えば固体または半固形物）へ硬化するための硬化温度に達することができる任意の炉であることができる。したがって、１つの炉が、液状ポリマー由来のセラミックスからＳｉＣへの全プロセスを行なうために使用されることができる。２つまたは３つの異なる炉を使用することができる。実施態様では、１つの炉が液体前駆物質を硬化されたＳｉＯＣ材料へ硬化するために使用されることができ、また、第２または異なる炉がＳｉＯＣ材料をＳｉＣに転換するために使用される。
【０１２３】
好ましくは高純度および極めて高い純度の用途、材料および用途：たとえば、ＳｉＯＣ生産、ＳｉＣ生産、焼結、プレス、光学形成、ブール生産、信号結晶成長、結晶層形成、層形成、コーティングまたはウエハー生産、加熱設備（例えば炉）は、最終用途で不純物と考えられるあらゆる材料を実質的に含まず、好ましくは含まない。例えば加熱設備、そして特には内部成分、および内部成分と流体連通のあるすべての成分は、次の物質を含まない（例えば、ほとんどまたは本質的に含まず、完全に含まない）：Ｂ、Ｎａ、Ａｌ、Ｐ、Ｆｅおよび重金属。清浄化または除去するサイクルは、ポリマー由来のセラミック材料の加工の前に、全ての不純物または汚染物質も除去するために炉で実行することができる。したがって、例えば、真空、高温加熱サイクル、不活性ガス、たとえばアルゴンをパージすること、これらのステップの組み合わせおよび変化は、炉から汚染物質をなくするために好ましくは使用することができる。
【０１２４】
例として、これらの炉は次のものを含むことができる。ＲＦ炉、マイクロウェーブ炉、ボックス炉、金属管状炉、結晶−成長炉、アーク溶解炉、誘導電気炉、窯、ＭｏＳｉ２発熱体炉、ガス燃焼炉、炭素炉、真空加熱炉。炉はスペーサ材料を含んでもよく、高温で互いに材料が接触することを防ぐことができる。例えば、高温（＞１５００℃）でアルミナに接する黒鉛は、最終生産物の中でアルミニウム汚染に結びつく場合がある。したがって、スペーサーはこれが生じることを最小限にするか、緩和するか、防ぐために使用されることができる。好ましくは、炉成分はすべて高純度黒鉛から構築される。さらに、それらは高純度ＳｉＣで構築されるか、またはＳｉＣで覆われてもよい。
【０１２５】
セグメント１０４、１０５、１０６、１０７、１０８、１０９、および１１０において、炉をコントロールすることができ、または炉の内の環境をコントロールする装置および装置を持っていてもよい；また特には、硬化されているか、熱分解されるか、変換される材料に隣接している環境をコントロールしてもよい。したがって、真空条件、減圧、あらかじめ選ばれた雰囲気（例えばアルゴン）、なだらかなガス流またはスイープガス流、ならびにそれらの組み合わせを提供する装置およびこれらの変化を使用することができる。これらのシステムと装置は、炉の中への汚染が無いべきで有り、また炉の中、特には加工される材料の中への汚染物または不純物の導入を最小限にし、好ましくは防ぐように構築される。
【０１２６】
多くのポリマー由来のセラミック材料で、特にはいくつかのＳｉＯＣ材料で、熱分解および変換中に、オフガス処理することができる。いくつかの状況で、生産されたオフガスは可燃性である場合があり、回収価値のある材料（例えばＳｉ）およびこれらの組み合わせであることができる。したがって、また好ましくは、炉にはオフガス取り扱い装置（例えばアフターバーナー）を取り付けて可燃性の問題を緩和することができ、またそれはガス流（例えばガス精製装置）からの任意の価値のある材料を除去し回収することができ、およびこれらの組み合わせおよび他のオフガス流処理および取り扱い装置を取り付けることができる。
【０１２７】
図１のプロセスの様々なセグメントの中で、硬化、熱分解、変換、あるいは他のトランスフォーム中に液体前駆物質配合物を保持するための材料把持装置は、例えばアルミナ、バインダーの少ないｈ−ＢＮ、黒鉛、ハロゲン純化黒鉛、熱分解黒鉛、ＳｉＣ、ＣＶＤ−ＳｉＣおよびポリマー由来ＳｉＣ、ＰＶＴ−ＳｉＣであることができる。様々なコーティング、たとえばＴａＣ、ＳｉＣ、熱分解黒鉛をこれらの材料上で使用することができる。包装容器はそれ自体、ルツボ、ボート、機械加工されて、任意の希望の幾何学（錠剤、パック、回転楕円体、楕円体など）に形成することができる。それは完全に囲まれるか、囲まれなくてもよいが、ガスが逃げることを可能にするガス抜き孔があってもよい。好ましくは、容器へ付属された蓋が使用される。また、容器は、熱分解と変換中にガスのベントを可能にするように設計されている。最も好ましくは、不活性ガスも容器を通ってベントされ、例えば、毎時容器の約０．５から約２０までの体積交換割合で、毎時容器の約５から約１５までの体積交換割合で、好ましくは毎時容器の約１０までの体積交換割合で除去される。
【０１２８】
処理フローの矢印（例えば１５０）は図１の実施態様の一般的な例示の目的のためにある：様々なセグメントはステップごとに、またはバッチ操作で行なうことができる。バッチ操作では、セグメントが異なる場所で行われたり、時間（例えば数時間、数日、数ヶ月またはそれ以上）を隔てて行われたり、またはその両方であることができる。様々なセグメントは連続工程として行なうこともできる；様々なセグメントの１つ以上を組み合わすことができる。例えば、装置の単一ピースは、異なるセグメントの操作の１以上を行なうことができる；またこれらの組み合わせおよび変化であることができる。
【０１２９】
図１のセグメントの実施態様では、液体前駆物質は固体のＳｉＯＣに硬化される。その後、固体のＳｉＯＣは熱分解され、ＳｉＣに変換される。これらの実施態様のうちの１つで、ＳｉＯＣ、中間の処理ステップの必要なしで、体積形状物(volumetric shape)（例えばパック、錠剤、ディスク）であることができ、その後、それは直接ＳｉＣ破砕性物質に変換される。これらの実施態様のうちの１つでは、ＳｉＯＣは粒状のＳｉＯＣへ粉砕され、次に粒状のＳｉＣに変換される。その後、それは体積形状物（例えばＳｉＣ破砕性物質）に形成される。これらの実施態様のうちの１つでは、ＳｉＯＣは種々のサイズの粒子状物質のＳｉＣに形成される。その後、これらの粒子状物質はより小さく粉砕され、好ましくはより一定のサイズ、または顆粒にされ、そして次にこれらの顆粒は成形され、例えば体積形状物、またはＳｉＣの塊に圧縮された。これらの中で、同様に、高純度または極めて高い純度のＳｉＣを作る他の実施態様では、システムの要素は、ＳｉＣの後の用途またはＳｉＣのプロセス中で不純物として見られる物質がないことが好ましい；またはこれらの要素には、プロセスおよびＳｉＣへの不純物の導入を回避するために、シールド、囲いまたは他の緩和ステップが有ってもよい。
【０１３０】
一般に、好ましくは、前駆物質配合物の実施態様では、コントロールされた所定量（例えばＯ、ＣおよびＳｉの比率）を有する。この態様では、ＳｉＣのスターティング構築ブロックは、液状ポリマーに好ましくは組み込まれ、好ましくは硬化物へロックされる。その後、あらかじめ決定された構築されたスターティング・ブロックの加工条件はあらかじめ選択されコントロールされることができ、希望の最終生産物（例えば化学量論的な高純度、および極めて高い純度のＳｉＣ）を得ることができる。スターティング構築ブロックの比率は、さらにあらかじめ決定することができ、影響を与えることができるか、または他の方法で反応と再配列に影響を与えることができ、これはプロセスの間に起こることができ、１つの成分の最初の過剰は例えば、ＳｉＯよりＣＯの生成を優先するために特定の方向にプロセスを導くことができる。したがって、さらに、これらの構築ブロック、任意の添加物の比率および処理パラメータをあらかじめ決定されコントロールすることにより、得られるＳｉＣのタイプ、特性または形式（例えばポリタイプ）をコントロールしあらかじめ決定することが可能である。
【０１３１】
例示のために、スタート構築ブロック、処理条件および最終生産物の関係は、部分的に、図４の三相図４００を参照して説明することができる。図４００のそれぞれの角は、ビルディングブロックの１００％に相当する。したがって角４０１は１００％の炭素であり、角４０２は１００％の酸素であり、角４０３は１００％のシリコンである。図４００上のポイント４０４はＳｉＣに相当し、図４００上のポイント４０５はＳＯ２に相当し、図４００上のポイント４０６および４０７はＣＯ２とＣＯにそれぞれ相当する。さらに、ベース４１０はＣのモル％に相当する。右側の４１１はＯのモル％に相当する。また、左側の４１２はＳｉのモル％に相当する。（モル％Ｘによって、Ｏ、ＣおよびＳｉのモルの合計に対するＸのモル割合を意味する。）したがって、前駆物質配合物バッチ中の出発原料のモル比は、一般に、非制限的に、約３０％から約８５％の炭素、約５％から約４０％の酸素、および約５％から約３５％のシリコンである。好ましくは、ＳｉＯＣ出発原料および硬化物の実施態様の中で、Ｃ、ＳｉおよびＯのモル比は図４Ａのクロスハッチされたエリア４３０であることができる。しかし、そのエリアの外側の比率も考慮される。
【０１３２】
一般に、ＳｉＣを得るプロセスは、液体前駆物質配合物から硬化物とし、ＳｉＯＣ材料を熱分解し、ＳｉＣ材料（アルファ、ベータまたは両方）に変換される。硬化、熱分解および変換のプロセス中、様々な構築ブロックのうちのいくつかは典型的に失われ、典型的にはＣおよびＯが失われる。Ｓｉも失われるが、好ましくはプロセスと前駆物質はＳｉロスが最小ないし無いようにされる。例えば超過Ｃ、前駆物質内へのビルト、または外部源から、例えばオーブンの中で、Ｓｉのより少ない損失に帰着して、ＳｉＯよりもＣＯの形成を導く。硬化物の中で起こるより大きな架橋は、熱分解と変換の間のより低いＳｉロス、そしてしたがって、より大きなＳｉＣの収率をもたらす。
【０１３３】
図４Ｂの三相図４００を参照する。様々なプロセスで予想することができる比率の一般的な変化が示される。様々な矢印は処理活性の例のための動作の一般的方向である；それらの傾斜は、たとえば炭化水素およびＣＯ２が両方とも出される場合、実情によって変わってもよい。したがって、揮発性の炭化水素の除去は、矢印４５０の方向に比率を一般に変えるだろう。その後の硬化または貯蔵中に、材料は大気からいくらかの水をピックアップする場合が有り、その場合の変化は矢４５１（水のピックアップと揮発減量との組み合わせ）によって示される。ＳｉＯの生成からの比率変化は矢４５４によって示される。ＣＯの生成からの比率変化は矢４５３によって示される。また、ＣＯ２の生成からの比率変化は矢４５２によって示される。理解されるように、プロセスの究極のゴールは、それらの材料の出発比率をベース・ライン４１０で得て、およびいくつかの状況では最も好ましくは化学量論的なＳｉＣ、ポイント４０４を得ることである。
【０１３４】
例えば前駆物質バッチの液状材料から始める能力は、ＳｉＣを作るために必要なビルディングブロック、たとえばＳｉおよびＣを本質的に有し、不純物および汚染をコントロールするための顕著な利点を備えており、これは高純度ＳｉＣに変換することができる高純度ＳｉＯＣの製造をもたらすか、あるいは単一の組み合わされたプロセスまたはステップでつくることができる。したがって、本発明の実施態様は、少なくとも約９９．９％（３ナイン）、少なくとも約９９．９９％（４−ナイン）、少なくとも約９９．９９９％（５−ナイン）、少なくとも約９９．９９９９％（６−ナイン）および少なくとも約９９．９９９９９％（７−ナイン）またはそれ以上の純度であるＳｉＯＣの形成を提供する。同様に、本発明の実施態様は、少なくとも約９９．９％（３ナイン）、少なくとも約９９．９９％（４−ナイン）、少なくとも約９９．９９９％（５−ナイン）、少なくとも約９９．９９９９％（６−ナイン）および少なくとも約９９．９９９９９％（７−ナイン）またはそれ以上の純度であるＳｉＣの形成を提供する。これらの純度の値は、ＳｉＯＣまたはＳｉＣの量に基づき、場合によってはＳｉＯＣまたはＳｉＣ生成物の与えられたサンプル内に含まれるか存在する全ての材料に基づく。
【０１３５】
本発明のポリシロカルブ由来のＳｉＣおよびプロセスの実施態様は、高純度および極めて高い純度ＳｉＣのコストを下げつつ、増加した純度を提供する。すなわち、たとえばより低いコストの高純度ＳｉＣ材料を提供する。したがって、従来技術と比較された時、ポリシロカルブＳｉＣ材料および物品の実施態様は、コストを低減し特性を向上する。したがって、ポリシロカルブＳｉＣ材料および物品の実施態様は、多くの用途においてＳｉＣおよびＳｉ材料を置き換えることができ、技術的、経済的、またはその両方の理由によりＳｉＣとＳｉの材料が使用できなかった多くの新規な追加の用途を提供する可能性がある。
【０１３６】
ポリマー由来のＳｉＣウェハの実施態様は、直径約２インチのウエハーまたはより小さなウエハー、直径約３インチのウエハー、直径約４インチのウエハー、直径約５インチのウエハー、直径約６インチのウエハー、直径約７インチのウエハー、直径１２インチのウエハーまたはより大きなウエハー、および潜在的に直径約２インチから約８インチのウエハー、直径約４インチから約６インチのウエハー、四角い形、丸および他の形のウエハー、１面の表面積が約１平方インチ、約４平方インチ、約１０平方インチまたはそれ以上またはそれ以下のもの、厚さが約１００ミリミクロン、厚さが約２００ミリミクロン、厚さが約３００ミリミクロン、厚さが約５００ミリミクロン、厚さが約７００ミリミクロン、厚さが約５０ミリミクロンから８００ミリミクロン、厚さが約１００ミリミクロンから７００ミリミクロン、厚さが約１００ミリミクロンから４００ミリミクロン、またはより薄いか厚いもの、およびそれらの組み合わせのウエハーであることができる。
【０１３７】
本発明の実施態様では、高純度ＳｉＣは著しい問題を引き起こす材料または不純物を含み、アイテムの後処理および製造の中で、例えば、ブール、ウエハー、電子部品、光学部品および他のＳｉＣに基づいた中間物、また最終生産物において著しい問題を引き起こす材料または不純物を、低い、非常に低い、または検出限界以下の量で含む。
【０１３８】
したがって、ポリマー由来の高純度ＳｉＣ、特にはポリシロカルブ由来の高純度ＳｉＯＣ、並びにＳｉＯＣが変換される高純度ＳｉＣは、少なくとも約９９．９％、少なくとも約９９．９９％、少なくとも約９９．９９９％、約９９．９９９９％、および少なくとも約９９．９９９９９％、またはより大きな純度を有する。さらに、本発明の実施態様は、より低いレベルの純度、たとえば９９．０％、９５％、９０％およびより低い純度の任意の純度レベルのポリマー由来のＳｉＣおよびＳｉＯＣを含むことは留意される。これらのより低い、例えば、高くない純度の実施態様は本質的な使用および用途があり、また見いだされるだろう。同様に、高純度ＳｉＣの実施態様は用途を見つけるだろう。また本発明に先立ってＳｉＣ以外、あるいはＳｉ材料に制限された用途に新しく驚くべき利点を提供すると信じられている。
【０１３９】
本発明の実施態様は、エレクトロニクスと半導体の用途での使用のためのウエハーを作る際に高純度ＳｉＣを使用することを含んでいる。後の使用のためのブール細工およびウエハーを作成するために、蒸着装置およびプロセスの両方で、高純度ＳｉＣは必要である。特に表３に述べられたように、高純度ポリマー由来のＳｉＯＣおよびＳｉＣの実施態様は、蒸着装置、エレクトロニクス用途および半導体用途の中で不純物であると考えられる、表３に示される元素の１つ、１以上または全ての元素が低レベルでありえる。したがって、ポリシロカルブ由来のＳｉＣの実施態様では、不純物が本質的になく、不純物は表３に示された量またはそれらの組み合わせ以下の量でしか含まない。
【０１４０】
【表１】
0006784679.tif 000002
【０１４１】
実施態様では、Ｐｒもいくつかの用途での不純物と考えられてもよい。もしそう考えられるならば、表３の範囲および量をＰｒに適用することができる。
【０１４２】
本明細書において特記の無い限り、純度のレベル、高純度、％純度、％不純物、および類似した用語においては、超過炭素、つまり化学量論のＳｉＣを越えた炭素は含まれず、材料の特徴の計算において参照されず、考慮されず、使用されない。いくつかの用途では、超過炭素は用途または製品に対する影響を何も持たず、不純物とは考えられないだろう。他の用途では、超過炭素は有益かもしれない。例えば、炭素は焼結助剤として働くことができる；超過炭素は、蒸着装置およびプロセスの不規則性を解決し、補うために使用することができる。
【０１４３】
窒素が汚染物質として見られる用途では、ポリシロカルブ由来のＳｉＣとＳｉＯＣの実施態様は、約１０００ｐｐｍ未満、約１００ｐｐｍ未満、約１０ｐｐｍ未満、約１ｐｐｍ未満および約０．１ｐｐｍ未満の窒素、またはそれ以下の窒素を含むことができる。
【０１４４】
ポリシロカルブ由来のＳｉＣの実施態様で、それは本質的に酸素を含まず、ＳｉまたはＣへ結合したもの、あるいは酸化被膜などのいかなる形態でも存在しない。したがって、ポリシロカルブ由来のＳｉＣの実施態様では、約１０００ｐｐｍ未満、約１００ｐｐｍ未満、約１０ｐｐｍ未満、約１ｐｐｍおよび約０．１ｐｐｍ未満、またはそれ以下の酸素が存在しうる。ポリシロカルブ由来のＳｉＣは、標準温度と圧力の下で空気に露出された時に酸化被膜を形成しない抵抗性を持っている。周囲条件の下で格納された時、酸化被膜の非存在、つまり、酸化被膜の無いＳｉＣは、不純物として酸化被膜が認識されるかそうでなければ製造工程を害する場合に、後の製造工程において利点を備えている。
【０１４５】
ポリシロカルブ由来のＳｉＣの実施態様は、非常に用途の広い材料である。それらはいくつかの形式がありえる。例えば、無定形、様々なポリタイプを持つ結晶であることができ、および単一（あるいはモノ−）および多結晶の構造を形成することができる。１および１以上の様々な形式のコンビネーションは、単一のバッチ、体積形状物、またはポリシロカルブ由来のＳｉＣのサンプルであることができる。したがって、本発明のポリシロカルブ由来のＳｉＣ材料は、多くの他の用途、研磨材、摩擦部材、光学部材、耐弾および耐衝撃性材料、絶縁およびエレクトロニクス分野に用途が見いだせる。
【０１４６】
ポリシロカルブ由来のＳｉＣ粉末、微粒子、ペレットあるいはより小さなサイズと形状のものは、構成部品と構造物を形成するための焼結操作を介して連結することができる。
【０１４７】
本発明のポリマー由来のＳｉＣの実施態様を互いに結合、たとえば、プレス、焼結およびレディ−トウ−プレス(ready-to-press）は、任意の従来のプロセスで行われることができ、従来のプロセスで現在使用されている焼結助剤および他の添加物の使用して行うことができる。本発明の超純粋なポリマー由来のＳｉＣの実施態様は、ユニークで、従来のＳｉＣでは存在せず、任意の焼結助剤または加工助剤の必要なしでそれらの粒子をともに連結する能力がある。したがって、本発明の超純粋なＳｉＣの実施態様は、連結または他の方法での成形、たとえば焼結またはプレスにより固体、好ましくは単一体の固体の形状にされるために焼結助剤あるいは添加物の存在を要求しない。自己焼結させられた超純粋なＳｉＣは、焼結助剤を使用して作られた対応するものより著しく強くなりえる。したがって、自己焼結させられたＳｉＣ成形品は、焼結助剤を使用した同様のＳｉＣ成形品よりも、２ｘ、３ｘ、４ｘ、あるいはそれ以上強い。理論的には、焼結助剤はＳｉＣ粒子間の結合あるいは連結を形成しており、これらの焼結助剤の結合は、自己焼結されたＳｉＣとＳｉＣの結合（例えば直接の結合）より本質的に弱い。
【０１４８】
本発明のポリマー由来のＳｉＣの実施態様、および特には超純粋なＳｉＣの中の実施態様は、蒸着プロセス、結晶成長プロセス、結合プロセスおよび他のプロセスを通じて、広帯域アンプ、軍事通信、レーダー、テレコム、データリンクおよび戦術上のデータリンク、通信衛星追跡センターおよびポイント・ツー・ポイントのラジオ・パワー・エレクトロニクス、ＬＥＤ、レーザー、照明およびセンサーに用途と利用を見いだすことができる。さらに、これらの実施態様は、ＨＥＭＴベースのモノリシックマイクロ波集積回路（ＭＭＩＣ）を含む高い電子可動性トランジスター（ＨＥＭＴ）などの、トランジスターに用途と利用を見いだすことができる。これらのトランジスターは分配された（進行波）アンプ設計アプローチを使用することができる。そしてＳｉＣのより大きなバンドギャップにより、非常に広い帯域幅が小さなフットプリント中で達成されることを可能にする。したがって、本発明の実施態様は、ポリマー由来のＳｉＣから作られるか、またはそれに基づくこれらの装置および物品を含む。
【０１４９】
本発明のポリマー由来のＳｉＣの実施態様、また特には超純粋なＳｉＣの実施態様は、蒸着プロセス、結晶成長プロセス、結合プロセスおよび他のプロセスを通じて、ブレーキロータとアセンブリー、ブレーキディスクおよびパッド、宝石と半宝石を作るための原料、宝石、モアッサナイト(moissanite)、また切断および摩耗の用途に利用することができる。したがって、本発明の実施態様は、ポリマー由来のＳｉＣから作られるか、そうでなければそれに基づくこれらの装置および品物を含んでいる。
【０１５０】
本発明のポリマー由来のＳｉＣ、および特には超純粋なＳｉＣの実施態様は、他のセラミック粉末配合物と一緒することができ、向上された特性と低減されたコストの両方を、これらの他のセラミック粉末を使用するプロセスに提供する。例えば、ＢＮ／ＳｉＣ／ＺｒＯ２組成物、および他の耐火性／エンジニアリングセラミック粉末、例えばＡＩＮ、ＢＣ、ＢＮ、ＡＩ２Ｏ３、ＺｒＯ２、Ｃ、ＳｉＣ、ＷＣおよびＳｉＮとのブレンドが意図される。したがって、本発明の実施態様は、ポリマー由来のＳｉＣから作られるか、そうでなければＳｉＣに基づくこれらの装置および品物を含む。さらに、それらは例えば、サーメット、あるいは他の冶金学混合物および合金を作るための、金属の合金化において使用されてもよい。例えば、それらは、Ｔｉ、Ｆｅ、ＮｉおよびＣｏなどと組み合わせることができる。したがって、例えば、それらはポリマー由来のＳｉＣ−Ｔｉ合金、ポリマー由来のＳｉＣ−鉄合金、ポリマー由来のＳｉＣ−Ｎｉ合金およびポリマー由来のＳｉＣ−Ｃｏ合金を形成することができる。
【０１５１】
本発明のポリマー由来のＳｉＣセラミック粉末配合物の実施態様は、例えば以下の構成要素として利用することができる：窯炉、炉管、炉ベルト・リンク、炉ローラー、ノズル、ベアリング、耐腐食性のシール、ルツボ、耐火構造物、断熱システム、ＲＡＭジェット／ＳＣＲＡＭジェット、あるいはマッハ３以上で飛ぶものすべて、ロケット、スペースシャトル、ロケット・ノーズコーンおよび最先端インパクト保護システム、ＳｉＣ／ＳｉＣ強化複合材、ＳｉＣ／Ｃ強化複合材、ＤＣマグネトロンスパッタリングターゲット、熱電対被覆、ポンプ・シールおよびバルブ・スリーブ。
【０１５２】
本発明のポリマー由来のＳｉＣ、ＳｉＯＣ、また特には超純粋なＳｉＣおよびＳｉＯＣの実施態様では、蒸着プロセス、結晶成長プロセス、連結プロセスおよび他のプロセスを介して、マルチ層構造、例えば基板上の層に利用することができる。この層は結晶、モノクリスタル、多結晶、または無定形であることができる。構造は、多くの様々な層（例えば基板層、結合層、ＳｉＣ層、ＳｉＯＣ層、および他の物質）がある構造であることができる。実施態様では、サファイアを基板として、エピタキシアルＳｉＣ層に使用することができる。ＧａＮも受理可能な基板でありえる。結合層は相違する結晶格子パラメーター間の格子間のミスマッチを緩和するために使用することができる。したがって、例えば、ＳｉＯＣが基板として使用される場合、基板上に成長したＳｉＣあるいはＧａＮ層をサポートするために結合層を使用することができる。
【０１５３】
このプロセスの実施態様の中で、高純度、ポリマー由来のＳｉＣは、好ましくは非常に小さなサイズであり、例えば約１００μｍ未満、約１０μｍ未満であり、約９９．９９９％、好ましくは約９９．９９９９％以上、好ましくは約９９．９９９９９％の純度を有し、光学部品へ焼結させることができる。これらの光学部品は選択された波長（例えば３６０−８００ｎｍ）を透過することができる。それらは、可視スペクトル領域で約２．６５の屈折率を持つことができる。それらは優れた高い光学的性質を持つことができる。また光行差、遮蔽および他の光学的欠点がない。それらは頑丈さ（例えばＳｉＣの耐化学性、摩滅抵抗、温度抵抗、硬度）を提供する。それらは、例えば携帯電話、タブレット、タッチスクリーンなどのスクリーンなどのウインドーまたは透明スクリーンに著しい改良を提供することができる。それらは、これらの装置のボディに同様に使用されることができる。これらのポリマー由来のＳｉＣウィンドウは、例えば、厳しい環境での使用における要求において特に有利になりえる。それらは次のものを含む多くの光学用途で使用することができる：光の発生、例えばレーザー、レーザーダイオード、および他の発光源；光（例えば光ファイバー、ウィンドウ、プリズム、レンズ、オプティックス、鏡、内部反射率要素（例えば光を向けるために内部反射に依存するブロックおよびプリズム））の形作りおよび送信。
【０１５４】
ＵＶ、可視光およびＩＲ光に加えて、ＳｉＣ光学部品は、電磁放射、たとえばマイクロ波、ミリ波、Ｘ線および高エネルギー線の波長にわたり使用することができる。
【０１５５】
ポリシロカルブ由来のＳｉＣの実施態様、特には高純度ＳｉＣで、電機、ソーラー、および送電産業における使用において望ましいという、多くのユニークな特性を有する。それらは、高電力、高周波数、高温および腐食環境での使用を含む、いくつかの要求する用途で非常に安定していて、適切な半導体として機能することができる。ポリマー由来のＳｉＣは、４２４ＧＰａのヤング率を有する非常に硬い材料である。それは本質的に、化学的に不活性で、室温でどんな材料とも反応しないだろう。
【０１５６】
さらに、本発明の前は実際的見地から、炭化ケイ素内に物質を拡散させることは不可能であり、材料にドーパントを要求される程度まで加えることが必要とされた。またドーパントは、前駆体経由で加えられ、コントロールされた方法と量で存在し、ブールまたは他の構造の中へ成長した。前駆体配合物の実施態様はドーパントを有することができ、またはドーパントをセラミック内に運び結合する複合物を有することができ、それは次いでＳｉＣへ変換され、蒸着の際にドーパントが利用可能で有り、使用可能な形となる。
【０１５７】
さらに、ポリマー由来のＳｉＣおよびＳｉＯＣの実施態様から作られるウエハー、層および構造をカスタマイズしあるいは前もって定義したプロパティを提供するドーパントあるいは他の添加物は、本発明のポリマー由来の材料と共に使用することができ、またその一部として使用することができる。これらの実施態様では、そのような特性向上添加剤は、不純物とは考えられず、それらは最終生産物中に存在することが意図される。特性向上添加剤は、液体の前駆体材料に組み入れることができる。特性向上添加剤の性質によって、それは前駆物質の一部であることができ、それは複合体あるいは複合体の一部であってもよく、液体前駆物質にそれを組み入れることができ、あるいはそれが残存することを（例えば、最終材料中で意図されるように機能させる形式である）可能にする他の形でありえる。特性向上添加剤は、コーティングとしてＳｉＣまたはＳｉＯＣ粉末素材に加えることができるか、あるいは処理中に蒸気またはガスとして加えることができるか、粉末形態でポリマー由来のＳｉＣまたはＳｉＯＣの粒子状物質と混合することができる。さらに、特性向上添加剤が存在する形式および方法は、それが最小、または好ましくは全く、最終生産物の加工条件、処理時間および品質に対する悪影響がないべきである。したがって、５−ナイン以上、６−ナイン以上、および７−ナイン以上の純度を有するポリシロカルブ由来のＳｉＣは、特性向上添加剤を含むことができる。これらの量は約０．０１％から約５０％まで、約０．１％〜約５％、約１％〜約１０％、２５％未満、２０％未満、１０％未満および１％未満であることができるが、より大きい量またはより小さな量の添加物も、前もって定義した特性を与えるために使用できる。
【０１５８】
炭化ケイ素は一般に液相がない、約１８００℃以上の温度で真空下で昇華する。図１０を参照する。ＳｉＣのための分圧カーブの図が提供される。典型的には、産業および商用用途では、昇華が約２，５００以上℃の温度で起こるように、条件が確立される。炭化ケイ素が昇華する場合、典型的にはＳｉ、ＳｉＣおよびＳｉＣ２から成る蒸気を形成する。一般に、温度は炭化ケイ素蒸気中のこれらの異なる成分の比率を決定すると信じられていた。しかしながら本発明は、たとえばポリシロカルブ由来のＳｉＣ中に存在する過剰炭素の量のコントロールにより、ＳｉＣ蒸気のこれらの成分の比率をあらかじめ選びコントロールする能力を提供する。さらにコントロールされた態様で、ポリシロカルブ由来のＳｉＣの孔隙率、存在する過剰炭素の量、および両方（蒸着プロセスの中で出発原料として使用された時）、例えば、異なる所定量の過剰炭素を含むＳｉＣ材料の層を有することにより、ＳｉＣ蒸気の組成をコントロールされた方法で変えることができ、また時間にわたるコントロールされた方法で変えることができる。
【０１５９】
ポリシロカルブ由来のＳｉＣ、ＳｉＣブール、ウエハーおよびポリシロカルブ由来のＳｉＣから作られた他の構造は、多型性を示す。また一般に、１次元の多型性はポリタイプと呼ばれる。したがって、ポリシロカルブ由来のＳｉＣは、多数の理論上無限の異なるポリタイプでありえる。もし明らかに特記がなければ、本明細書に使用された用語「多型性(polytypism)」、「ポリタイプ(polytypes)」、および類似した用語は、それらのできるだけ広い意味を与えられるべきであり、炭化ケイ素四面体（ＳｉＣ４）が構成される様々な異なるフレーム、構造または配置を含む。一般に、これらのポリタイプは２つのカテゴリー−アルファ（α）およびベータ（β）に分類される。図２Ａ、２Ｂ、３Ａおよび３Ｂは、ＳｉＣ構造由来の単一の立方体および四面体のポリマーの側面図と平面図をそれぞれ示す。図２ＡおよびＢでは、ＳｉＣの単一の立方体の配置を示し、Ｓｉは白丸、例えば２００であり、Ｃは黒丸、たとえば２０１である。図３ＡおよびＢでは、ＳｉＣの単一の四面体の配置を示し、Ｓｉは白丸、例えば３００であり、Ｃは黒丸、たとえば３０１である。
【０１６０】
ポリシロカルブ由来のＳｉＣのアルファ・カテゴリーの実施態様は、典型的には六方晶系（Ｈ）、斜方面体晶系（Ｒ）、三方晶系（Ｔ）の構造、およびこれらの組み合わせを含む。ベータ・カテゴリーは典型的には立方体（Ｃ）または閃亜鉛鉱型構造を含む。したがって、例えば、ポリシロカルブ由来の炭化ケイ素のポリタイプは次のものを含む：３Ｃ−ＳｉＣ（β−ＳｉＣまたはβ３Ｃ−ＳｉＣ）（それはＡＢＣＡＢＣ．．．の積層順序をしている）；２Ｈ−ＳｉＣ（それはＡＢＡＢ．．．の積層順序をしている）；４Ｈ−ＳｉＣ（それはＡＢＣＢＡＢＣＢ．．．の積層順序をしている）；６Ｈ−ＳｉＣ（α炭化硅素の一般的な形式、α６Ｈ−ＳｉＣ）（それはＡＢＣＡＣＢＡＢＣＡＣＢ．．．の積層順序をしている）。たとえば、α炭化硅素の他の形式は、８Ｈ、１０Ｈ、１６Ｈ、１８Ｈ、１９Ｈ、１５Ｒ、２１Ｒ、２４Ｈ、３３Ｒ、３９Ｒ、２７Ｒ、４８Ｈおよび５１Ｒを含む。
【０１６１】
ポリシロカルブ由来のＳｉＣの実施態様は、多結晶、または単一（モノ−）結晶であることができる。一般に、多結晶材料では、材料の２つのグレインの間のインターフェースとして粒界が存在する。これらの粒界は、異なるオリエンテーションを有する同じポリタイプの間、または同じか異なるオリエンテーションを有する異なるポリタイプの間、およびこれらの組み合わせの間にあることができる。モノ結晶性構造は単一のポリタイプから構成され、粒界が本質的にない。
【０１６２】
本発明の実施態様は、たとえば半導体のような最終生産物で使用される、高純度炭化ケイ素、および特には高純度の単一結晶の炭化物材料に対する需要を満たす能力を提供する。高純度材料を要求するこれらの最終生産物および使用について、少なくとも約９９．９％、少なくとも約９９．９９％、少なくとも約９９．９９９％、約９９．９９９９％、および少なくとも約９９．９９９９９％、またはより大きな純度を有する低コスト炭化ケイ素原料が望まれる。
【０１６３】
高純度単結晶炭化ケイ素材料には多くの望ましい特徴および特性がある。例えば、それは４２４ＧＰａのヤング率を有する非常に硬い材料である。その粒状組織および他の要因によって、多結晶シリコン炭化物も非常に高い硬度を有する。
【０１６４】
本発明のポリシロカルブ由来のＳｉＣの実施態様は、より大きな直径または、断面（例えば５インチ、５インチよりも大、約６インチ、約７インチよりも大、約８インチ、８インチよりも大、９インチよりも大、約１２インチ、およびそれ以上）の種結晶、ブールおよび他の構造を提供する能力を有する。そのような、より大きな直径または断面構造は、少なくとも約９９．９％、少なくとも約９９．９９％、少なくとも約９９．９９９％、約９９．９９９９％、および少なくとも約９９．９９９９９％、またはより大きな純度を有する。
【０１６５】
本発明の実施態様は、ベータＳｉＣの３Ｃ−ＳｉＣについての２．３９ｅＶから２Ｈ−ＳｉＣについての３．３３ｅＶまでの間でポリタイプによって変わる、バンドギャップを有する炭化ケイ素の物品（例えば半導体）を含む。４Ｈ−ＳｉＣは３．２６５ｅＶのバンドギャップがある。α炭化硅素（６Ｈ−ＳｉＣ）は３．０２３ｅＶのバンドギャップがある。これらのバンドギャップは１．１１ｅＶのバンドギャップがあるＳｉよりも大きい。ハイ・バンド・ギャップは、センサー（例えばガスセンサー、それは高温（例えば約１０００℃まで）の環境の中で操作される）内で炭化ケイ素材料が作動することを可能にする。例えば、炭化ケイ素に基づいたガスセンサーは、約１０００℃の温度の中で作動する際、わずか数ミリセカンドの応答時間を有することができる。
【０１６６】
ポリマー由来のＳｉＣとＳｉＯＣから作られた材料、特には高純度ポリマー由来のＳｉＣとＳｉＯＣから作られた材料の実施態様は、パワー素子およびパワー素子の用途で利用することができる。パワー素子の用途については、ブレークダウン電界強度Ｅマックスは重要な特性になりえる。この特性は、材料ブレークダウンが生じる（例えば破滅的なブレークダウン）前の、材料内の最大のフィールドを量子化する。Ｅマックスはドープのレベルに依存するが、同じドープレベルのＳｉＣ材料およびＳｉ材料を比較すると、一般にＳｉＣのＥマックスは、約４〜１０倍大きくなりえる。Ｅマックスおよび相対的なＥマックスも、同じブロッキング電圧を有するように構築された装置の相対的強度の観点から見ることができる。したがって、１ｋＶのブロッキング電圧を有するように構成されたＳｉ装置は、約０．２ｍＶ／ｃｍの臨界磁場強度を持つだろう。また、同様のＳｉＣ装置は、約２．４９ｍＶ／ｃｍの臨界磁場強度を持つだろう。
【０１６７】
ポリマー由来のＳｉＣ、ＳｉＯＣから作られた材料の実施態様、特には高純度ポリマー由来のＳｉＣ、ＳｉＯＣから作られた材料の実施態様は、高周波装置および高周波用途で利用することができる。飽和ドリフト速度は高周波装置の重要な特性になりえる。炭化ケイ素は２ｘ１０７ｃｍ／ｓｅｃ２の飽和ドリフト速度を持っており、同様のシリコンの飽和ドリフト速度はその半分である。高い飽和ドリフト速度は高い利点を有し、高いゲインのソリッドステイトデバイスには有利である（必要でないにしても）。したがって、高純度、低コスト（例えば、コスト効率の良い）炭化ケイ素を提供する本発明の実施態様は、そのような装置のための好ましい選択になることができる。しかしながら、一般に、本発明以前には、利用する炭化ケイ素に関連したコストのために；および必要とされる純度を得ることが不可能ではなかったとしても困難だったために、そのような装置は得ることができなかった。
【０１６８】
ポリマー由来のＳｉＣ、ＳｉＯＣから作られた材料の実施態様、特には高純度ポリマー由来のＳｉＣ、ＳｉＯＣから作られた材料の実施態様は、高い熱伝導性用途で利用することができる。炭化ケイ素の熱伝導性は、室温で銅より高い。また、すべての金属ではないが大部分の金属よりも優れていると考えられる。例えば、室温で銀の熱伝導性は４．１８Ｗ／（ｃｍ−Ｋ）であり、そして銅のそれは４．０Ｗ／（ｃｍ−Ｋ）である。高純度炭化ケイ素は室温で、約４．０Ｗ／（ｃｍ−Ｋ）を超える、約４．５Ｗ／（ｃｍ−Ｋ）を超える、約４．９Ｗ／（ｃｍ−Ｋ）を超える熱伝導性でありえる。
【０１６９】
本発明の実施態様、および本発明によって提供されるＳｉＣ処理および材料中の進歩は、すべてではないが、エレクトロニクスおよび他の用途の多くでシリコン材料を置き換えるすることができる；並びに、従来のシリコンに基づいた半導体および電子用途を越えて使用できる、付加的で新しい用途が提供される。
【０１７０】
ポリシロカルブ由来の高純度ＳｉＣの実施態様は、例えば、少なくとも約９９．９％、少なくとも約９９．９９％、少なくとも約９９．９９９％、約９９．９９９９％、および少なくとも約９９．９９９９９％、またはより大きな純度を有し、様々なポリタイプを持つことができる。ポリシロカルブの由来の高純度ＳｉＣおよびＳｉＯＣは、アルファ（α）、ベータ（β）、およびこれらの組み合わせとして存在することができる。ポリシロカルブ由来の高純度ＳｉＣのアルファ・カテゴリーの実施態様は、典型的には六方晶系（Ｈ）、斜方面体晶系（Ｒ）、三方晶系（Ｔ）構造、およびこれらの組み合わせを含む。ポリシロカルブ由来の高純度ＳｉＣのベータ・カテゴリーは典型的には立方体（Ｃ）または閃亜鉛鉱型構造を含む。例えばポリシロカルブ由来の高純度炭化ケイ素のポリタイプは以下を含む：３Ｃ−ＳｉＣ（β−ＳｉＣまたはβ３Ｃ−ＳｉＣ）；２Ｈ−ＳｉＣ；４Ｈ−ＳｉＣ；および６Ｈ−ＳｉＣ（α炭化硅素の一般的なα６Ｈ−ＳｉＣの形式）（それはＡＢＣＡＣＢＡＢＣＡＣＢ．．．の積層順序をしている）。たとえば、α炭化硅素の他の形式は、８Ｈ、１０Ｈ、１６Ｈ、１８Ｈ、１９Ｈ、１５Ｒ、２１Ｒ、２４Ｈ、３３Ｒ、３９Ｒ、２７Ｒ、４８Ｈおよび５１Ｒを含む。ポリシロカルブ由来の高純度ＳｉＣの実施態様は、多結晶、または単一（モノ−）結晶質であることができる。高純度ＳｉＯＣおよびＳｉＯＣ由来のＳｉＣは、非晶形であることができる。
【０１７１】
本発明の実施態様は、体積構造物の形をしている高純度ＳｉＯＣおよびＳｉＣ、例えば、パック、ブリケット、ブリック、ブロック、タブレット、錠剤、プレート、ディスク、正方形、ボール、棒、ランダム形状であることができる。これらの体積構造物は、一般に約１／１６ｉｎ３から約１ｆｔ３の広範囲のサイズを有するが、より大きなまたは小さなサイズも意図される。体積構造物の実施態様は非常に柔軟でもろく砕けやすく、好ましくは平均的な手の圧力でばらばらになる能力を有する。したがって、これらの破砕性のＳｉＣの体積構造物は以下の特性を持つことができる：約２００ＧＰａ未満、約１５０ＧＰａ未満、約７５ＧＰａ未満、約１０ＧＰａ未満およびより小さい弾性率；約１，４００ｋｇ／ｍｍ２未満、約８００ｋｇ／ｍｍ２未満、約４００ｋｇ／ｍｍ２未満、約１００ｋｇ／ｍｍ２未満、およびより小さい硬度；および約１，８５０ＭＰａ未満、約１，０００ＭＰａ未満、約７５０ＭＰａ未満、約２００ＭＰａ未満、約５０ＭＰａ未満、およびより小さい圧縮強度。したがって、これらの破砕性のＳｉＣの体積構造物は、それらの構造を構成している下層のＳｉＣ材料より本質的に弱く、約４１０ＧＰａの弾性率、約２，８００ｋｇ／ｍｍ２の硬度および約３，９００ＭＰａの圧縮強度の値が報告されている。ヘリウム比重測定によって測定されたＳｉＣの実際の密度は、約３．０〜３．５ｇ／ｃｃ、約３．１〜３．４ｇ／ｃｃ、または約３．２〜３．３ｇ／ｃｃである。ＳｉＣ（例えばペレット、錠剤など）の破砕性の体積構造物のかさ密度（すなわち比重）は、著しく低い場合がある。
【０１７２】
ＳｉＣ（例えば粒状のＳｉＣ粒子状物質の体積形状物、破砕性物質）の質量は、好ましくは、典型的には、その実際の密度より有意に低いみかけ密度を持っている。例えば、ＳｉＣ顆粒の実際の密度は、約３．１ｇ／ｃｃから３．３ｇ／ｃｃである。一般に、そして典型的に、破砕性物質を砕くことから得られる粒状のＳｉＣの実際の密度と見かけの密度は本質的に同一である。破砕性物質（例えばパック、ペレット、ディスクまたはプレート）のみかけ密度は、約３ｇ／ｃｃ未満、約２ｇ／ｃｃ未満、約１ｇ／ｃｃ未満、またはそれ以下であり、また約０．５ｇ／ｃｃから約１．５ｇ／ｃｃ、約０．４ｇ／ｃｃから約２ｇ／ｃｃまででありえる。ＳｉＣ粒子のかさ密度は、約３．０ｇ／ｃｃ未満、約２．０ｇ／ｃｃ未満、約１ｇ／ｃｃ未満であり、約０．１ｇ／ｃｃから約２ｇ／ｃｃ、約０．５ｇ／ｃｃから１．５ｇ／ｃｃである。より大きいかより低いみかけ密度およびかさ密度も意図される。さらに、ポリマー由来のＳｉＣ破砕性物質についてのあらかじめ決定された正確なみかけ密度は、後の製造工程のために大きくされ、より望ましくは最適化される。例えば、ＣＶＤウエハー成形では、ＳｉＣ顆粒の破砕性物質は、特定の化学蒸着法装置に適合するために特に設計され調整されたみかけ密度を持つことができる。このように、設備中の化学蒸着法装置はそれぞれカスタマイズされた供給原料を持つことができる。各装置の特性は前もって定義した正確なみかけ密度を持っている供給原料（例えばＳｉＣ破砕性物質）の使用によって最適化することができる。
【０１７３】
破砕性ＳｉＣの体積形状物は、容易に速くＳｉＣの典型的な強度特性があるＳｉＣの小さな粒子状物質に破砕することができる。より小さな粒子状物質は直径約１０ｍｍ未満、直径約１ｍｍ未満、直径約０．０１ｍｍ未満、直径約１００μｍ（ミリミクロン）未満、直径約１０μｍ未満、また約１μｍ未満、約５００ｎｍ（ナノメーター）未満、約１００ｎｍ未満であることができ、より小さいかより大きなサイズも意図される。
【０１７４】
したがって、本発明の実施態様は、ＳｉＯＣ前駆物質から、ＳｉＣ破砕性物質または体積形状物を形成すること、およびＳｉＣのこの破砕性物質から粒状のＳｉＣを得ることを提供する。ＳｉＣ破砕性物質のバルク特性よりも、粒状のＳｉＣは著しく大きな強さを有する。例えば、粒状のＳｉＣは、ＳｉＣ塊(mass of SiC)の約２倍、約３倍、約４倍またはそれ以上の弾性率を持つことができ；粒状のＳｉＣは、ＳｉＣ塊の約２倍、約３倍、約４倍またはそれ以上の硬さを持つことができ；粒状のＳｉＣは、ＳｉＣ塊の約２倍、約３倍、約４倍またはそれ以上の圧縮強度を持つことができ；また、これらの増加された強度の組み合わせの特徴を有することができる。
【０１７５】
例えば図１（たとえばセグメント１０８の１０３ｃ）の実施態様のプロセスから得られるＳｉＣ破砕性物質は、破砕装置（たとえばボールミル、アトリションミル、ローター固定子粉砕機、ハンマーミル、ジェットミル、ローラーミル、ビーズミル、メディア粉砕機、グラインダー、ホモジナイザー、２−プレート粉砕機、ドウミキサー、他のタイプの研削、粉砕および処理装置）で粒状のＳｉＣにすることができる。
【０１７６】
ＳｉＣ破砕性物質は固有の孔隙率を持っている。この孔隙には好ましくはオープン・ホールであり、または本質的に開いた孔隙である。このように、顆粒が互いにパックされるので、もろい物質は典型的には粒状のＳｉＣより本質的に大きな利用可能な表面積を提供する。したがって、例えばＳｉＣの破砕性のディスクは、蒸着プロセスの中で使用され、ＳｉＣブール（ＳｉＣウェハへの後の転換用の）を作り、これらの破砕性のＳｉＣディスクは、ＳｉＣ蒸気を生成する実質的により大きな表面積を提供し、そのようなプロセスでの粒状のＳｉＣの使用から典型的に得ることができたものよりも本質的により大きなＳｉＣ蒸気の移動用のパスを提供するだろう。増加した表面積および増加したパスは、ＳｉＣブールの成長速度、ＳｉＣブール（したがって後のウエハー）の質、およびこれら両方を増加させる能力を提供することが理論的に考えられる。破砕性のＳｉＣディスク（例えばＳｉＣの塊）は、粒状のＳｉＣ材料より取扱、測定および使用が簡単である。
【０１７７】
ＳｉＣ破砕性物質は、好ましくはおよび典型的に、その実際の密度より著しく低いみかけ密度を持っており、例えば、実際の密度は約３．２ｇ／ｃｃである。一般に、粒状のＳｉＣ（それはもろい物質を砕くことから得られる）は本質的に同一のみかけ密度と実際の密度を持っており、例えば約３．１〜３．３ｇ／ｃｃである。
【０１７８】
ＳｉＣ（例えば、シリカの炭素熱還元、Ａｃｈｅｓｏｎタイプ、あるいはそれに基づくもの）を作る従来方式に必要だった力と比較して、顆粒状にＳｉＣ破砕性物質を砕くのに必要な力は最小である。従来方式は、典型的にはＳｉＣの強度を有するモノリスなＳｉＣのバッチを生産し、これは典型的には破砕、切断、研削または粉砕により有用なサイズにされなければならない。したがって、本発明の実施態様は、ＳｉＣのモノリスを顆粒にする、そのような重いか丈夫な研削装置の必要を回避する。それらは、そのような研削装置を操作するための力（例えば電気）の高いコストをさらに回避する。それらは、ＳｉＣを顆粒にする時間の必要をさらに大幅に低減する。有用なサイズへモノリスＳｉＣを顆粒にするために重い研削装置を使用すると最大数週間かかった。一方、本発明のＳｉＣ破砕性物質の実施態様は、数時間、１時間、１時間未満、３０分未満、数分またはそれ以下で顆粒にすることができる。この粉砕工程は、例えば例えば図１の実施態様のポスト処理セグメント１０８である。
【０１７９】
高純度ポリシロカルブＳｉＣは使用においていくつかの利点および有益性を備え、例えば、Ｓｉと炭素のソースあるいは出発原料、蒸着プロセス、システムおよび装置、ＳｉＣ塊、構造物、物品または体積形状物を育てるか作成するための他の技術において利点および有益性を備えている。これらの特徴は次のものを含んでいる：高純度レベルを持つ能力、高純度レベル、粒度分布（形、サイズおよび両方）をコントロールする能力；前もって定義した粒度分布；体積形状物を持つ能力；前もって定義した体積形状物の形（例えばパック、錠剤、ディスクなど）；孔隙率およびコントロールされた孔隙率を持つ能力；前もって定義した孔隙率；炭素の量をコントロールする能力；前もって定義した炭素量（つまり、化学量論以上または化学量論的未満および化学量論的な以上で）；またこれらおよび他の特性の組み合わせ。本発明のための追加の利点は、例を介して示される。蒸着プロセスでのこれらの利点としては、ブールまたは他の構造の成長時間を短くすること、洗浄の前のより長いランタイム、装置を最適化する能力、ブールまたは他の構造をより大きな直径に成長させる能力、品質向上の能力、問題のあるエリアを低減する能力、ブールまたは他の構造での問題の領域または問題の発生（例えば、パイプ、閉塞、欠陥）を低減する能力、低減したコスト、プロセスに対するより大きなコントロール、およびこれらの組み合わせが挙げられる。
【０１８０】
本明細書における使用は明瞭さのために示され、いかなる意味においても制限するものではないことは理解されるべきである。したがって、以下に記述されたプロセスと開示は、本明細書の全体の開示における文脈として理解されるべきであり、様々な例を含む。本明細書における使用は、本発明の保護の範囲を制限するものではない。
【０１８１】
ポリシロカルブ前駆物質を得る一般的な過程
典型的に、ポリマーの由来のセラミック前駆物質配合物、そして特定のポリシロカルブ前駆物質配合物は、一般に３つのタイプのプロセスによって作ることができるが、他のプロセスおよびこれらのプロセスの変化および組み合わせも利用されることができる。これらのプロセスは、一般に前駆物質配合物を形成するために前駆物質を組み合わせることを必要とする。１つのタイプのプロセスは、一般に好ましくは溶剤を含まず、本質的に化学反応のないプロセスで、前駆物質材料をともに混合するプロセス、例えば「混合タイププロセス」を含む。別のタイプのプロセスは、一般に化学反応を含み、例えばモノマー、二量体、三量体およびポリマーでありえるカスタマイズされた前駆物質配合物を形成する「反応タイププロセス」を含んでいる。第３のタイプのプロセスは、溶剤を含まない環境での２つ以上の成分の化学反応（例えば「反応ブレンディングタイププロセス」を含む。一般に混合処理中では、本質的にすべて、好ましくはすべての化学反応が、後のプロセス、たとえば硬化、熱分解および両方の間に起こる。
【０１８２】
これらの用語（「反応タイププロセス」、「反応ブレンディングタイププロセス」および「混合タイププロセス」は、便宜的に従来のプロセスを呼ぶために使用されることが理解されるべきである。これらの用語は制限として見られるべきではない。例えば、反応プロセスはその後、別の前駆物質材料との混合処理の中で使用される前駆物質材料を作成するために使用することができる。
【０１８３】
これらのプロセス・タイプはそれぞれ本明細書の他の場所でも使用される。１つの標題もとでの１つのプロセス、および他のプロセスでの教示は、他の標題の下で、互いに適用可能でありうることは理解されるべきである。同様に、この本明細書の中の他のセクション、実施態様および教示も適用可能である。１つのタイプのプロセスでの出発材料または前駆物質材料は、別のタイプのプロセスの中で使用されてもよい。さらに、これらの標題の下で記述されたプロセスは、様々な例および実施態様を含む本明細書の文脈を踏まえて読まれるべきことは理解されるだろう。
【０１８４】
これらのプロセスの組み合わせおよび変化が、前駆物質配合物、中間物、最終生産物を得るために使用されることができることは理解されるだろう。特定のプロセスおよび生成物の特徴に応じて、１つのプロセス・タイプのための前駆物質および出発原料が他のプロセスで使用することができる。混合タイププロセスからの配合物は、前駆物質、反応型プロセスでの成分、または反応ブレンディングタイププロセスの成分として使用されることができる。同様に、反応タイププロセスからの配合物は混合タイププロセスおよび反応ブレンディングタイププロセスの中で使用されてもよい。同様に、反応ブレンディングタイププロセスからの配合物は、混合タイププロセスと反応タイププロセスの中で使用されてもよい。したがって、好ましくは、他のプロセスからの最適のパフォーマンスおよび特徴は組み合わせられ、コスト効率が良い効率的なプロセスおよび最終生産物を提供するために利用することができる。これらのプロセスは、中間物、および最終生産物のためのカスタマイズされた特徴を生成する大きな柔軟性を提供する。そしてしたがって、これらのプロセスのいずれかおよびそれらの組み合わせは、特定の前もって定義した生成物を提供することができる。どのタイプのプロセスが望ましいか選択し、コスト、管理可能性、貯蔵寿命、スケールアップ性および製造の容易さなどの要因を考慮することができる。
【０１８５】
市販で入手可能なものに加えて、前駆物質は、アルコキシル化タイプのプロセス（例えばエトキシ化プロセス）経由で作られてもよい。このプロセスでは、前駆物質材料を提供するために触媒（例えばＨＣｌ）が存在する状態でエタノールとクロロシランを反応させる。より長い鎖の前駆物質を提供するためにさらに材料を反応させてもよい。他のアルコール、例えば、メタノールも使用できる。例えば、ＳｉＣｌ４、ＳｉＣｌ３Ｈ、ＳｉＣｌ２（ＣＨ３）２、ＳｉＣｌ２（ＣＨ３）Ｈ、Ｓｉ（ＣＨ３）３Ｃｌ、（Ｓｉ（ＣＨ３）ＣｌＨ）を、前駆物質を形成するためにエタノールＣＨ３ＣＨ２ＯＨと反応させる。これらの反応において、フェノールはフェノキシ基のソースであることができる。それは、シリコン上の水素化基と置換される。１、２またはそれ以上逐次反応が起こる必要がある場合がある。
【０１８６】
前駆物質材料をアセチレン反応ルート経由で得てもよい。一般に、アセチレンをＳｉ−Ｈに付加するためのいくつかの既知のパスがある。したがって、例えば、テトラメチルテトラビニルシクロテトラシロキサンを生産するために、触媒が存在する状態でアセチレンとテトラメチルシクロテトラシロキサンを反応させることができる。その後、この生成物は開環され重合されて、線形のビニルメチルシロキサンを形成するすることができる。あるいは、典型的なビニルシランはアセチレンと、メチル，ジクロロシラン（直接法またはＲｏｃｈｏｗプロセスから得られた）を反応させることにより生産することができる。その後、これらのモノマーはビニル、メチル、ジクロロシランを形成するために清浄化（スクラビングすることができるので）されることができる。その後、ビニルモノマーは加水分解によって重合することができる、環式および線形の様々な鎖長のシロキサンを形成することができ、たとえば様々なシクロテトラシロキサン（例えば「Ｄ４’」）、および様々なシクロペンタシロキサン（例えば「Ｄ５’」）を形成することができる。しかしながら、これらのパスは高価である。また、ビニルシランを生産するために低いコストの原料源に対する長期間にわたる増加した必要があった。本発明の前は、ビニルシランを得るためのアセチレン付加プロセスの中でＭＨＦを使用することができるかもしれないとは信じられていなかった。ＭＨＦはビニル、メチル（線形あるいは環式のどちらか）よりも安く、ＭＨＦへのアセチレンの付加によりビニルを作ることは、よりコスト効率の良い材料を比較的安いコストで提供するとの長期間の必要を満たす。この付加を行う際に、次の変数が考慮されコントロールされるべきである：材料（Ｄ４’、線形メチルおよび水素シロキサン流体）；温度；Ｓｉ−Ｈに対するアセチレンの比率；均一触媒（Ｋａｒｓｔｅｄｔ、ジブチルチンジラウレート、触媒なし、禁止剤とＫａｒｓｔｅｄｔ、塩化白金酸、アッシュビー）；担持された触媒（炭素上のＰｔ、アルミナ上のＰｔ、アルミナ上のＰｄ）；流量（液体フィード、アセチレン材料）；圧力；および触媒濃度。ＭＨＦ（環式および線形）のアセチレンの付加を提供するための反応の実施態様の例は、表ＡとＢに提供される、表Ａはバッチ・アセチレン反応である。表Ｂは連続的なアセチレン反応である。バッチ、連続、対向流れのＭＨＦとアセチレンフィード、より高い変換を達成するための１パス材料の連続的な再循環、これらおよび他のプロセスとの組み合わせが利用できることが理解されるべきである。
【０１８７】
【表２】
0006784679.tif 000003
【０１８８】
【表３】
0006784679.tif 000004
【０１８９】
連続的な高圧反応装置（「ＣＨＰＲ」）の実施態様は、以下の理由により有利である：液相では反応転化率が必要なアセチレンを低減する；チューブ・リアクターは圧力を提供するので、アセチレンの可溶性を増加させる；ヘキシンとの反応は濃度および時間（例えば１００時間）を低減する；均一触媒を除去することができ、したがって、一旦得られたビニルとのヒドロシリル化反応を排除することができる；そして、不均一（固体）触媒の使用により生成物の完全性、増加した貯蔵寿命、増加したポットライフおよびそれらの組み合わせを維持する。
【０１９０】
アセチレン付加反応で様々な状態に対応するには、以下のいくつかの要因がある；稀釈、アセチレンおよびより低い触媒濃度による交差結合の遅延；また、より小さな分子と比較して、より大きな直線状分子においては転化率（不均一触媒を使用して）はより低いかもしれない。
【０１９１】
ビニルの存在と品質、およびビニル転化率は以下により決定することができる：ビニル吸収の存在についてＦＴ−ＩＲ、ＳｉＨ吸収の減少；ビニルの存在について１ＨＮＭＲ、ＳｉＨ減少；ビニルの存在について１３ＣＮＭＲ。
【０１９２】
本明細書に使用される時、もし、他の方法で指定されなかったならば、用語％および重量％、質量％は交換可能に使用され、第１成分の重量の、例えば、配合物、混合物、材料または生成物の合計の重量に対する割合をいう。本明細書に使用される時、もし、他の方法で指定されなかったならば、用語「体積％」および「％体積」、および類似した用語は、第１成分の体積の、例えば、配合物、混合物、材料または生成物の合計の体積に対する割合をいう。
【０１９３】
混合タイププロセス
前駆物質材料としては、メチル水素、また置換され変性されたメチル水素、シロキサンバックボーン付加物、反応性モノマー、シラン変成剤または有機変成剤とシロキサンバックボーン付加物との反応生成物、また他の同様のタイプの材料、たとえばシランベースの材料、シラザンベースの材料、カルボシランベースの材料、フェノール／ホルムアルデヒドベースの材料、またこれらの組み合わせが挙げられる。前駆物質は好ましくは室温で液体であるが、それらは溶融されることができ、他の前駆物質のうちの１つに可溶性の固体であることができる。（しかしながら、この状況では、１つの前駆物質が別のものを溶かす場合でも「溶剤」と考えられない。なぜなら、構成物ではない溶剤（例えば最終生産物の一部や成分を形成しないか、廃棄物または両方として扱われる溶剤）を意味するものとして先行技術において使用されていると理解されるからである。
【０１９４】
前駆物質は、好ましくは室温で、容器の中でともに混合される。好ましくは、溶剤（例えば水、有機溶媒、極性溶媒、無極性の溶剤、ヘキサン、ＴＨＦ、トルエン）は、前駆物質材料のこの混合物にほとんどまたは全く加えられない。好ましくは、前駆物質材料はそれぞれ他のものと混和性である。例えば、それらは任意の相対量で、または任意の割合で混合することができ、分離も沈殿もしない。このポイントでは、「前駆体混合物」または「ポリシロカルブ前駆物質配合物」は競争的である（もし１つの前駆物質のみが使用されれば材料は単に「ポリシロカルブ前駆物質」または「ポリシロカルブ前駆物質配合物」または「配合物」である）。フィラーおよび補強材を配合物に加えることができる。配合物の好ましい実施態様では、化学反応（例えば、架橋または重合）は、配合物が混合されるとき、配合物が容器の中にある時、プリプレグである時、または硬化前の時間保持されている場合。配合物内では本質的に無いか、または全く無い。
【０１９５】
前駆物質は、多数のタイプの雰囲気および条件、例えば空気、不活性雰囲気、窒素、アルゴン、流動ガス、静置ガス、減圧、加圧、雰囲気圧、およびそれらの組み合わせの下で混合することができる。
【０１９６】
さらに禁止剤、たとえばシクロヘキサン、１−エチニル−１−シクロヘキサノール（それはＡＬＤＲＩＣＨから得ることができる）、オクタメチルシクロテトラシロキサン、およびテトラメチルテトラビニルシクロテトラシロキサンを、ポリシロカルブ前駆物質配合物（例えば禁止されたポリシロカルブ前駆物質配合物）に加えられることができる）。存在量および温度によって、テトラメチルテトラビニルシクロテトラシロキサンは反応物または反応遅延剤（例えば禁止剤）の両方として働くことができることは留意されるべきである。たとえば室温では、それは禁止剤として作用し、高温ではそれは反応物として作用する。他の材料も、ポリシロカルブ前駆物質配合物に加えられることができ、例えば、加工中の充填されたポリシロカルブ前駆物質配合物にこのポイントで、充填剤、たとえばＳｉＣ粉末、カーボンブラック、砂、ポリマー由来のセラミック粒子、色素、粒子状物質、ナノチューブ、ウイスカー、あるいは他の材料、本明細書で議論された、あるいは、公知のものを加えることができる。さらに、禁止剤と充填剤の両方を備えた配合物は、禁止された充填されたポリシロカルブ前駆物質配合物と考えられるだろう。
【０１９７】
ポリシロカルブ前駆物質配合物中の特定の前駆物質およびそれらの相対量によって、ポリシロカルブ前駆物質配合物は、室温で１２時間を超える、１日を超える、１週を超える、１か月を超える、および何年もの貯蔵寿命を有することができる。例えば、これらの前駆物質配合物は高温で、たとえば９０°Ｆで、１２時間を超える、１日を超える、１週を超える、１か月を超える、および何年もの貯蔵寿命を有することができる。禁止剤の使用はさらに貯蔵寿命を伸ばし、より高い温度での貯蔵を可能とし、またはこれらの組み合わせを提供する。禁止剤の使用は、さらに反応速度をコントロールし、プロセスまたは生産装置の希望で意図した部分で起こるようにすることで、生産および商用プロセスの開発における有益性を有する。
【０１９８】
本明細書に使用される時、用語「貯蔵寿命」は、特記がなければそのできるだけ広い意味で理解され、例えば、配合物がその意図した目的に使用されることができること、あるいは特性を発揮すること、例えば、その意図した使用のための機能を発揮し、新鮮な配合物と１００％パーセント同じ、新鮮な配合物の少なくとも約９０％、新鮮な配合物の少なくとも約８０％、新鮮な配合物の約７０％の特性を発揮する期間をいう。
【０１９９】
前駆物質および前駆物質配合物は好ましくは非危険性物質である。それらは好ましくは約７０℃以上、約８０℃以上、約１００℃以上、および約３００℃以上の引火点を有する。好ましくは、それらは腐食性ではない。好ましくは、それらは低い蒸気圧を有し、臭気は少ないかまたは全く無い。また皮膚に対する刺激性は無いかまたは少ない。
【０２００】
触媒またはイニシエーターは使用されることができ、前駆物質配合物の硬化に先立って、配合物が形成されるか構造物を作られる時に、その前に、直前にまたはより早期に加えることができる。触媒は前駆物質配合物の硬化をすすめ、促進し、プリフォームを形成する。
【０２０１】
触媒作用が加えられた後、前駆物質配合物が硬化に役立つままである時限は、「ポットライフ」と呼ばれる、例えば、長く続くはできるか（どのように）触媒された配合物、それが使用されるべき前に、その保持容器に残る。具体的な配合物に応じて、禁止剤が使用され、使用される場合には使用量、貯蔵条件、例えば温度、低Ｏ２雰囲気、潜在的な他の要因が、前駆物質配合物は約５分から約１０日、約１日から約６日、約４から５日、約３０分、約１５分、約１時間から約２４時間、約１２時間〜約２４時間のポットライフを有する様にされる。
【０２０２】
触媒は任意の白金（Ｐｔ）に基づいた触媒であることができ、たとえば以下の範囲に希釈することができる；約０．０１ｐｐｍのＰｔから約２５０ｐｐｍのＰｔ、約０．０３ｐｐｍのＰｔ、約０．１ｐｐｍのＰｔ、約０．２ｐｐｍのＰｔ、約０．５ｐｐｍのＰｔ、０．０２から０．５ｐｐｍのＰｔ、約１ｐｐｍのＰｔから約２００ｐｐｍのＰｔ、好ましくはいくつかの実施態様および用途において約５ｐｐｍのＰｔから約５０ｐｐｍのＰｔである。触媒は過酸化物ベースの触媒であることができ、たとえば９０℃以上で１０時間の半減期を有し、濃度は０．１％から３％の間、または約０．５％から２％の間である。それは有機過酸化物でありえる。それは、Ｓｉ−Ｈ結合、Ｓｉ−ＯＨ結合または不飽和の炭素結合と反応することができる任意の有機金属触媒でありえる。これらの触媒としては以下が挙げられる：ジブチル錫ジラウレート、亜鉛オクトエート、過酸化物、有機金属化合物、例えばチタン、ジルコニウム、ロジウム、イリジウム、パラジウム、コバルト、ニッケルの化合物。触媒は、さらに他のロジウム、レニウム、イリジウム、パラジウム、ニッケルおよびルテニウムタイプまたはこれらに基づく触媒であることができる。これらおよび他の触媒の組み合わせおよび変化が使用されてもよい。触媒はＡＲＫＥＭＡから得られる商品名ＬＵＰＥＲＯＸ（例えばＬＵＰＥＲＯＸ２３１）であることができる；またはＪｏｈｎｓｏｎ  Ｍａｔｔｈｅｙから得られる商品名：Ｋａｒｓｔｅｄｔ触媒、アッシュビー触媒、Ｓｐｅｉｅｒ触媒であることができる。
【０２０３】
さらに、これらおよび他の触媒のカスタム化されたものおよび特定の組み合わせが使用され、特定の配合物にマッチされ、および選択され、特定成分の反応を触媒するようにすることができる。さらに、これらのタイプのマッチした触媒配合物システムの使用は、前もって定義した生成物の特徴、たとえば孔隙構造、孔隙率、密度、密度プロフィール、高純度、極めて高い純度、他の形態学的特徴、または硬化された構造およびセラミックの特徴を提供するために使用されることができる。
【０２０４】
前駆物質配合物を作るためのこの混合タイププロセスでは、好ましくは、化学反応または分子内転位は、出発原料の成形、硬化工程、または熱分解プロセスのみで起こる。化学反応（例えば重合、還元、縮合、置換）は、出発原料または前駆物質の生成の中で起こるか利用される。混合タイププロセスによるポリシロカルブ前駆物質配合物を作る際に、化学反応と分子内転位は好ましくは起こらず、または本質的に起こらない。本発明の混合タイププロセスのこれらの実施態様は、前駆物質配合物の生成中に重合または他の反応を利用する必要を回避する。これはポリマー由来のセラミックを生成する従来方法に対して著しい利点を備えている。好ましくは、これらの混合タイプの配合物およびプロセス、重合、架橋、あるいは他の化学反応の実施態様は、好ましくは主として、本質的に、より好ましくは硬化工程中にのみ起こる。
【０２０５】
前駆物質はシロキサン・バックボーン付加物、たとえばメチル水素（ＭＨ）であり、式は以下に示される。
【０２０６】
【化１】
0006784679.tif 000005
【０２０７】
ＭＨは約４００ｍｗから約１０，０００ｍｗ、約６００ｍｗから約３，０００ｍｗまでの分子量（「ｍｗ」は原子質量単位（ａｍｕ）またはｇ／ｍｏｌとしての重量平均分子量として測定することができる）を有し、好ましくは約２０ｃｐｓから６０ｃｐｓの粘性を有することができる。メチルシロキサン・ユニット「Ｘ」のパーセンテージは１％から１００％であってもよい。ジメチルシロキサンユニット「Ｙ」のパーセンテージは０％から９９％であってもよい。この前駆物質は架橋された構造のバックボーンを提供するために使用されてもよく、同様に、硬化されたプリフォームおよびセラミック材料へ他の特徴および特性を提供するために使用されてもよい。この前駆物質も、不飽和炭素化合物と反応して変成することができ、新規なまたはさらなる前駆物質を生成することができる。典型的には、メチル水素流体（ＭＨＦ）は最小量の「Ｙ」を含む、より好ましくは「Ｙ」はすべての実際的な目的において０である。
【０２０８】
前駆物質はシロキサン・バックボーン付加物、たとえばビニル置換ポリジメチルシロキサンであり、式は以下に示される。
【０２０９】
【化２】
0006784679.tif 000006
【０２１０】
この前駆物質は約４００ｍｗから約１０，０００ｍｗを有し、好ましくは約５０ｃｐｓから２，０００ｃｐｓの粘性を有することができる。メチルビニルシロキサンユニット「Ｘ」のパーセンテージは１％から１００％であってもよい。ジメチルシロキサン・ユニットのパーセンテージは、０％から９９％までであることができる。好ましくは、Ｘは約１００％である。この前駆物質は、架橋密度を減少させて、かつ頑丈さを改善するため、また、硬化されたプリフォームおよびセラミック材料への他の特徴および特性を改善するために使用されることができる。
【０２１１】
前駆物質は、シロキサンバックボーン付加物、たとえばビニル置換されビニル末端のポリジメチル・シロキサンであり、式は以下に示される。
【０２１２】
【化３】
0006784679.tif 000007
【０２１３】
この前駆物質は約５００ｍｗから約１５，０００ｍｗ、好ましくは約５００ｍｗから約１，０００ｍｗまでの分子量を有し、好ましくは約１０ｃｐｓから２００ｃｐｓの粘性を有することができる。メチルビニルシロキサン・ユニット「Ｘ」のパーセンテージは１％から１００％であってもよい。ジメチルシロキサンユニット「Ｙ」のパーセンテージは０％から９９％であってもよい。この前駆物質は、分岐を提供し、かつ硬化温度を減少させるために使用され、また、硬化されたプリフォームおよびセラミック材料への他の特徴および特性を改善するために使用されることができる。
【０２１４】
前駆物質は、シロキサンバックボーン付加物、たとえばビニル置換され、水素末端のポリジメチル・シロキサンであり、式は以下に示される。
【０２１５】
【化４】
0006784679.tif 000008
【０２１６】
この前駆物質は約３００ｍｗから約１０，０００ｍｗ、好ましくは約４００ｍｗから約８００ｍｗまでの分子量を有し、好ましくは約２０ｃｐｓから３００ｃｐｓの粘性を有することができる。メチルビニルシロキサン・ユニット「Ｘ」のパーセンテージは１％から１００％であってもよい。ジメチルシロキサンユニット「Ｙ」のパーセンテージは０％から９９％であってもよい。この前駆物質は、分岐を提供し、かつ硬化温度を減少させるために使用され、また、硬化されたプリフォームおよびセラミック材料への他の特徴および特性を改善するために使用されることができる。
【０２１７】
前駆物質は、シロキサンバックボーン付加物、たとえばアリル末端のポリジメチル・シロキサンであり、式は以下に示される。
【０２１８】
【化５】
0006784679.tif 000009
【０２１９】
この前駆物質は約４００ｍｗから約１０，０００ｍｗの分子量を有し、好ましくは約４０ｃｐｓから４００ｃｐｓの粘性を有することができる。反復単位は同じである。この前駆物質は、ＵＶ硬化可能性を提供し、かつ重合体の鎖を伸張するために使用され、また、硬化されたプリフォームおよびセラミック材料への他の特徴および特性を改善するために使用されることができる。
【０２２０】
前駆物質は、シロキサンバックボーン付加物、たとえばビニル末端ポリジメチル・シロキサンであり、式は以下に示される。
【０２２１】
【化６】
0006784679.tif 000010
【０２２２】
この前駆物質は約２００ｍｗから約５，０００ｍｗ、好ましくは約４００ｍｗから約１，５００ｍｗまでの分子量を有し、好ましくは約１０ｃｐｓから４００ｃｐｓの粘性を有することができる。反復単位は同じである。この前駆物質は、重合体の連鎖を伸張し、頑丈さを改善し、そしてより低い硬化温度、例えば室温での硬化を提供するために使用され、また、硬化されたプリフォームおよびセラミック材料への他の特徴および特性を改善するために使用されることができる。
【０２２３】
前駆物質は、シロキサンバックボーン付加物、たとえばシラノール（ヒドロキシ）末端のポリジメチル・シロキサンであり、式は以下に示される。
【０２２４】
【化７】
0006784679.tif 000011
【０２２５】
この前駆物質は約４００ｍｗから約１０，０００ｍｗ、好ましくは約６００ｍｗから約１，０００ｍｗの分子量を有し、好ましくは約３０ｃｐｓから４００ｃｐｓの粘性を有することができる。反復単位は同じである。この前駆物質は、重合体の連鎖を伸張し、強靭になる機構を提供し、ナノ−およびマイクロ−スケールの孔隙を生成し、室温での硬化を許容し、また、硬化されたプリフォームおよびセラミック材料への他の特徴および特性を改善するために使用されることができる。
【０２２６】
前駆物質は、シロキサンバックボーン付加物、たとえばシラノール（ヒドロキシ）末端ビニル置換ジメチル・シロキサンであり、式は以下に示される。
【０２２７】
【化８】
0006784679.tif 000012
【０２２８】
この前駆物質は約４００ｍｗから約１０，０００ｍｗ、好ましくは約６００ｍｗから約１，０００ｍｗの分子量を有し、好ましくは約３０ｃｐｓから４００ｃｐｓの粘性を有することができる。メチルビニルシロキサン・ユニット「Ｘ」のパーセンテージは１％から１００％であってもよい。ジメチルシロキサンユニット「Ｙ」のパーセンテージは０％から９９％であってもよい。この前駆物質は、デュアル−硬化システムの中使用されることができる；デュアル−硬化は、単一の配合物で多数の硬化機構の使用を認めることができる。例えば、縮合タイプ硬化および付加タイプ硬化の両方を利用することができる。これは、複雑な硬化プロフィールを持つ能力を提供する。それは、例えば１つのタイプの硬化によって最初の硬化を行い、異なるタイプの硬化により最終硬化を行うことを提供する。
【０２２９】
前駆物質は、シロキサンバックボーン付加物、たとえば水素（水素化物）末端のポリジメチル・シロキサンであり、式は以下に示される。
【０２３０】
【化９】
0006784679.tif 000013
【０２３１】
この前駆物質は約２００ｍｗから約１０，０００ｍｗ、好ましくは約５００ｍｗから約１，５００ｍｗの分子量を有し、好ましくは約２０ｃｐｓから４００ｃｐｓの粘性を有することができる。反復単位は同じである。この前駆物質は重合体の連鎖伸張剤を強靭化剤として提供し、たとえば室温での低温硬化性を許容し、また、硬化されたプリフォームおよびセラミック材料への他の特徴および特性を改善するために使用されることができる。
【０２３２】
前駆物質は、シロキサンバックボーン付加物、たとえばジ・フェニル末端シロキサン（さらに、それはフェニル末端と呼ばれてもよい）であり、式は以下に示される。
【０２３３】
【化１０】
0006784679.tif 000014
【０２３４】
ここで、Ｒは反応性基、たとえばビニル、ヒドロキシまたは水素化物である。この前駆物質は約５００ｍｗから約２０，０００ｍｗの分子量を有し、好ましくは約８０ｃｐｓから３００ｃｐｓの粘性を有することができる。メチル−Ｒ−シロキサン単位「Ｘ」のパーセンテージは１％から１００％であってもよい。ジメチルシロキサン・ユニット「Ｙ」のパーセンテージは０％から９９％であってもよい。この前駆物質は強化材を提供し、様々なタイプのガラスの屈折率と一致するようにポリマーの屈折率を調節するために使用されて、例えば透明な繊維ガラスを提供するためであることができる、また、硬化されたプリフォームおよびセラミック材料への他の特徴および特性を提供するためであることができる。
【０２３５】
前駆物質は、シロキサンバックボーン付加物、たとえばモノ・フェニル末端シロキサン（さらに、それはトリメチル末端、フェニル末端シロキサンと呼ばれることもできる）であり、式は以下に示される。
【０２３６】
【化１１】
0006784679.tif 000015
【０２３７】
Ｒは反応性基、たとえばビニル、ヒドロキシまたは水素化物である。この前駆物質は約５００ｍｗから約２０，０００ｍｗの分子量を有し、好ましくは約８０ｃｐｓから３００ｃｐｓの粘性を有することができる。メチル−Ｒ−シロキサン単位「Ｘ」のパーセンテージは、１％から１００％であることができる。ジメチルシロキサン・ユニット「Ｙ」のパーセンテージは０％から９９％であってもよい。この前駆物質は強化材を提供し、かつ様々なタイプのガラスの屈折率と一致するポリマーの屈折率を調節するために使用されて、例えば透明な繊維ガラスを提供するために使用されることができ、また、硬化されたプリフォームおよびセラミック材料への他の特徴および特性を改善するために使用されることができる。
【０２３８】
前駆物質は、シロキサンバックボーン付加物、たとえばジフェニル・ジメチル・ポリシロキサンであり、式は以下に示される。
【０２３９】
【化１２】
0006784679.tif 000016
【０２４０】
この前駆物質は約５００ｍｗから約２０，０００ｍｗ、好ましくは約８００ｍｗから約４，０００ｍｗの分子量を有し、好ましくは約１００ｃｐｓから８００ｃｐｓの粘性を有することができる。ジメチルシロキサン・ユニット「Ｘ」のパーセンテージは２５％から９５％であってもよい。ジフェニル・シロキサン単位「Ｙ」のパーセンテージは５％から７５％であってもよい。この前駆物質は、モノ・フェニル末端シロキサンと同様の特性を提供するために使用されることができ、また、硬化されたプリフォームおよびセラミック材料への他の特徴および特性を改善するために使用されることができる。
【０２４１】
前駆物質は、シロキサンバックボーン付加物、たとえばビニル末端ジフェニル・ジメチル・ポリシロキサンであり、式は以下に示される。
【０２４２】
【化１３】
0006784679.tif 000017
【０２４３】
この前駆物質は約４００ｍｗから約２０，０００ｍｗ、好ましくは約８００ｍｗから約２，０００ｍｗの分子量を有し、好ましくは約８０ｃｐｓから約６００ｃｐｓの粘性を有することができる。ジメチルシロキサン・ユニット「Ｘ」のパーセンテージは２５％から９５％であってもよい。ジフェニル・シロキサン単位「Ｙ」のパーセンテージは５％から７５％であってもよい。この前駆物質は、鎖伸張、強化材、変更されたか調整された屈折率および硬化物の高温熱安定性の改良を提供するために使用されることができ、また、硬化されたプリフォームおよびセラミック材料への他の特徴および特性を改善するために使用されることができる。
【０２４４】
前駆物質は、シロキサンバックボーン付加物、たとえばヒドロキシ末端ジフェニル・ジメチル・ポリシロキサンであり、式は以下に示される。
【０２４５】
【化１４】
0006784679.tif 000018
【０２４６】
この前駆物質は約４００ｍｗから約２０，０００ｍｗ、好ましくは約８００ｍｗから約２，０００ｍｗの分子量を有し、好ましくは約８０ｃｐｓから約４００ｃｐｓの粘性を有することができる。ジメチルシロキサン・ユニット「Ｘ」のパーセンテージは２５％から９５％であってもよい。ジフェニル・シロキサン単位「Ｙ」のパーセンテージは５％から７５％であってもよい。この前駆物質は、鎖伸張、強化材、変更されたか調整された屈折率および硬化物の高温熱安定性の改良の提供、ナノまたマイクロ−スケール孔隙の提供、また、硬化されたプリフォームおよびセラミック材料への他の特徴および特性を改善するために使用されることができる。
【０２４７】
この前駆物質は、シロキサンバックボーン付加物、たとえばメチル末端フェニルエチル・ポリシロキサン（さらに、それはスチレン・ビニルベンゼン・ジメチル・ポリシロキサンと呼ばれることができる）であり、式は以下に示される。
【０２４８】
【化１５】
0006784679.tif 000019
【０２４９】
この前駆物質は約８００ｍｗから少なくとも約１０，０００ｍｗ、少なくとも約２０，０００ｍｗの分子量を有し、好ましくは約５０ｃｐｓから約３５０ｃｐｓの粘性を有することができる。スチレン・ビニルベンゼン・シロキサン単位「Ｘ」のパーセンテージは１％から６０％であってもよい。ジメチルシロキサン・ユニット「Ｙ」のパーセンテージは４０％から９９％であってもよい。この前駆物質は、改善された頑丈さ、反応硬化発熱の減少、かつ様々なタイプのガラスの屈折率と一致するポリマーの屈折率を調節するために使用されて、例えば透明な繊維ガラスを提供するために使用されることができ、また、硬化されたプリフォームおよびセラミック材料への他の特徴および特性を改善するために使用されることができる。
【０２５０】
様々な環状シロキサンは配合物の中で反応的な分子として使用することができる。次の命名法システムまたは式によりそれらを記述することができる：ＤｘＤ＊ｙ、ここで「Ｄ」はジメチルシロキシユニットを表わす。そして「Ｄ＊」は置換メチルシロキシユニットを表わす。「＊」基はビニル、アリル、水素化物、ヒドロキシ、フェニル、スチリル、アルキル、シクロペンタジエニルまたは他の有機基であることができる。ｘは０−８、ｙ＞＝１、ｘ＋ｙは３−８である。
【０２５１】
前駆物質バッチはさらに非シリコンベースの架橋剤であって、非シリコンベースの架橋剤とシロキサンバックボーン付加物の反応生成物およびこれらの組み合わせを含むことができる。非シリコンベースの架橋剤は、硬化中に架橋する能力を意図し提供する。例えば、使用することができる非シリコンベースの架橋剤は次のものを含む：シクロペンタジエン（ＣＰ）、メチルシクロペンタジエン（ＭｅＣＰ）、ジシクロペンタジエン（「ＤＣＰＤ」）、メチルジシクロペンタジエン（ＭｅＤＣＰＤ）、トリシクロペンタジエン（ＴＣＰＤ）、ピペリレン、ジビニルベンゼン、イソプレン、ノルボルナジエン、ビニルノルボルネン、プロペニルノルボルネン、イソプロペニルノルボルネン、メチルビニルノルボルネン、ビシクロノナジエン、メチルビシクロノナジエン、プロパジエン、４−ビニルシクロヘキセン、１，３−ヘプタジエン、シクロヘプタジエン、１，３−ブタジエン、シクロオクタジエンおよびその異性体。一般に、２（またはより多くの）不飽和、Ｃ＝Ｃ結合であって、前駆物質の中のＳｉ−Ｈ、Ｓｉ−ＯＨ、または他のＳｉ結合と反応することができるあらゆる炭化水素を、架橋剤として使用することができる。酸素、窒素および硫黄を含むいくつかの有機物も、架橋部位として機能してもよい。
【０２５２】
前駆物質は反応性モノマーであることができる。これらは以下の式で示される分子、たとえばテトラメチルテトラビニルシクロテトラシロキサン（「ＴＶ」）を含む。
【０２５３】
【化１６】
0006784679.tif 000020
【０２５４】
この前駆物質は、分岐剤であり、三次元の架橋剤を提供するために使用されて、また、硬化されたプリフォームおよびセラミック材料への他の特徴および特性を改善するために使用されることができる。（さらに配合物においては、例えば、２％以上およびある温度以上、例えば室温から約６０℃の温度で、この前駆物質は架橋への禁止剤として働くことがあり、たとえば水素化物とビニル基の架橋を禁じることがある。）
【０２５５】
前駆物質は、反応性モノマー、たとえばトリビニル・シクロテトラシロキサン；
【０２５６】
【化１７】
0006784679.tif 000021
【０２５７】
ジビニルシクロテトラシロキサン；
【０２５８】
【化１８】
0006784679.tif 000022
【０２５９】
トリビニル・モノ水素化シクロテトラシロキサン；
【０２６０】
【化１９】
0006784679.tif 000023
【０２６１】
ジビニル二水素化シクロテトラシロキサン；
【０２６２】
【化２０】
0006784679.tif 000024
【０２６３】
ヘキサメチルシクロテトラシロキサン、たとえば、以下であることができる。
【０２６４】
【化２１】
0006784679.tif 000025
【０２６５】
前駆物質は、シラン変性剤、たとえばビニルフェニル・メチル・シラン、ジフェニル・シラン、ジフェニル・メチル・シランおよびフェニル・メチル・シラン（それらのうちのいくらかは端部キャップまたは端部終了基として使用されることができる）。これらのシラン変性剤は連鎖延長剤と分岐剤を提供することができる。さらに、それらは頑丈さを改善し、屈折率を変更し、硬化物の高温硬化安定性を改善し、硬化物の強さを高める。前駆物質、たとえばジフェニル・メチル・シランは、端部カップリング剤として作用してもよく、それはさらに頑丈さを改善し、屈折率を変更し、硬化物の高温硬化安定性を改善してもよく、さらに硬化物の強さを高める。
【０２６６】
前駆物質は、シラン変性剤とビニル末端シロキサンバックボーン付加物との反応生成物であることができる。前駆物質は、シラン変性剤とヒドロキシ末端シロキサンバックボーン付加物との反応生成物であることができる。前駆物質は、シラン変性剤と水化物末端シロキサンバックボーン付加物との反応生成物であることができる。前駆物質はシラン変性剤とＴＶとの反応生成物であることができる。前駆物質はシランの反応生成物であることができる。前駆物質は、立体障害を考慮に入れてシラン変性剤と環状シロキサンとの反応生成物であることができる。前駆物質は部分的に加水分解されたテトラエチルオルト珪酸塩、たとえばＴＥＳ４０またはＳｉｌｂｏｎｄ４０であることができる。前駆物質は、メチルセスキシロキサン、たとえばゼネラルエレクトリック社、Ｗｉｌｔｏｎ、Ｃｏｎｎから利用可能なＳＲ−３５０であることができる。前駆物質は、フェニル・メチル・シロキサン、たとえばＷａｃｋｅｒ  Ｃｈｅｍｉｅ  ＡＧから利用可能な６０４であることができる。前駆物質は、メチルフェニルビニルシロキサン、たとえばＷａｃｋｅｒ  Ｃｈｅｍｉｅ  ＡＧから利用可能なＨ６２Ｃであることができる。
【０２６７】
前駆物質は下記から選ばれることができる：ＳｉＳｉＢ（登録商標）ＨＦ２０２０、トリメチルシリル末端メチル水素シリコーン流体６３１４８−５７−２；ＳｉＳｉＢ（登録商標）ＨＦ２０５０、トリメチルシリル末端メチルヒドロシロキサンジメチルシロキサン・コポリマー６８０３７−５９−２；ＳｉＳｉＢ（登録商標）ＨＦ２０６０、水素化物末端メチルヒドロ・シロキサン・ジメチルシロキサン・コポリマー６９０１３−２３−６；ＳｉＳｉＢ（登録商標）ＨＦ２０３８、水素末端ポリジフェニル・シロキサン；ＳｉＳｉＢ（登録商標）ＨＦ２０６８、水素化物末端メチルヒドロ・シロキサン・ジメチルシロキサン・コポリマー１１５４８７−４９−５；ＳｉＳｉＢ（登録商標）ＨＦ２０７８、水素化物末端ポリ（フェニルジメチルシロキシ）シロキサン・フェニル・シルセスキオキサン、水素末端６８９５２−３０−７；ＳｉＳｉＢ（登録商標）ＶＦ６０６０、ビニルジメチル末端ビニルメチル・ジメチル・ポリシロキサン・コポリマー６８０８３−１８−１；ＳｉＳｉＢ（登録商標）ＶＦ６８６２、ビニルジメチル末端ジメチルジフェニル・ポリシロキサン・コポリマー６８９５１−９６−２；ＳｉＳｉＢ（登録商標）ＶＦ６８７２、ビニルジメチル末端ジメチル・メチルビニル・ジフェニル・ポリシロキサン・コポリマー；ＳｉＳｉＢ（登録商標）ＰＣ９４０１、１，１，３，３−テトラメチル−１，３−ジビニルジシロキサン２６２７−９５−４；ＳｉＳｉＢ（登録商標）ＰＦ１０７０、シラノール末端ポリジメチルシロキサン（ＯＦ１０７０）７０１３１−６７−８；ＳｉＳｉＢ（登録商標）ＯＦ１０７０、シラノール末端ポリジメチルシロキサン（７０１３１−６７−８；ＯＨ−エンドキャップされたポリジメチルシロキサン・ヒドロキシ末端ポリジメチルシロキサン７３１３８−８７−１；ＳｉＳｉＢ（登録商標）ＶＦ６０３０、ビニル末端ポリジメチル・シロキサン６８０８３−１９−２；ＳｉＳｉＢ（登録商標）ＨＦ２０３０、水素末端ポリ・ジメチルシロキサン流体、７０９００−２１−９。
【０２６８】
上記のタイプの前駆物質に加えて、以下の一般式を有する化合物も前駆物質として意図される：
【０２６９】
【化２２】
0006784679.tif 000026
【０２７０】
ここで、エンドキャッパーＥ１およびＥ２は、たとえばトリメチルシリコン（Ｓｉ（ＣＨ３）３）、ジメチル・シリコン・ヒドロキシ（Ｓｉ（ＣＨ３）２ＯＨ）、ジメチル水素化珪素（Ｓｉ（ＣＨ３）２Ｈ）、ジメチル・ビニル・シリコン（Ｓｉ（ＣＨ３）２（ＣＨ＝ＣＨ２））（Ｓｉ（ＣＨ３）２（Ｃ６Ｈ５））およびジメチルアルコキシ・シリコン（Ｓｉ（ＣＨ３）２（ＯＲ）））の群から選ばれる。Ｒ、Ｒ１、Ｒ２、Ｒ３およびＲ４はすべて異なってもよい。または、１つ以上が同じであることができる。したがって、例えば、Ｒ２はＲ３と同じであり、Ｒ３はＲ４と同じであり、Ｒ１およびＲ２は、同じ基であるＲ３とＲ４とは異なる。Ｒ基は、たとえば水素化物（−Ｈ）、メチル（Ｍｅ）（−Ｃ）、エチル（−Ｃ−Ｃ）、ビニル（−Ｃ＝Ｃ）、アルキル（−Ｒ）（−ＣｎＨ２ｎ＋１）、アリル（−Ｃ−Ｃ＝Ｃ）、アリール（−Ｒ）、フェニル（−Ｐｈ）（−Ｃ６Ｈ５）、メトキシ（−Ｏ−Ｃ）、エトキシル（−Ｏ−Ｃ−Ｃ）、シロキシ（−Ｏ−Ｓｉ−Ｒ３）、アルコキシ（−Ｏ−Ｒ）、ヒドロキシ（−Ｏ−Ｈ）、フェニルエチル（−Ｃ−Ｃ−Ｃ６Ｈ５）およびメチル、フェニルエチル（−Ｃ−Ｃ（−Ｃ）（−Ｃ６Ｈ５））の群から選ばれる。
【０２７１】
一般に、ポリシロカルブ配合物のための配合物の実施態様は、例えば、約０％から５０％のＭＨ、約２０％から約９９％のＭＨ、約０％から約３０％のシロキサンバックボーン付加物、約１％から約６０％の反応性モノマー、約３０％から約１００％のＴＶ、および０％から約９０％のシロキサンバックボーン付加物と、シラン変性剤または有機変性剤との反応生成物であることができる。
【０２７２】
配合物を混合する際に十分な時間は、前駆物質が混合され分散されるに十分な時間であるべきである。一般に、約１５分から１時間の混合で十分である。典型的には、前駆物質配合物は、比較的および本質的に、剪断力に感受性では無いので、ポンプまたは混合のタイプは重要ではない。より高い粘性配合物では、追加の混合時間が必要であることは留意される。混合中の配合物の温度は好ましくは約４５℃以下、およびより好ましくは１０℃以下に維持されるべきである。（これらの混合条件はあらかじめ触媒された配合物に対するものであることが留意される。）
【０２７３】
反応タイププロセス
反応タイププロセスでは、一般に、化学反応を１つ、２つまたはそれ以上の前駆物質を、典型的には溶剤が存在する状態で反応させ、その後、触媒されて硬化され、熱分解されることのできる１つの重合体にされる前駆物質配合物を形成するために使用される。このプロセスは、カスタム前駆物質配合物を構築する能力を提供する。これは硬化された時、ユニークで望ましい特徴、たとえば高温耐性、難燃性および不燃性、強さおよび他の特徴を有するプラスチックを提供することができる。硬化物もユニークな特徴があるセラミックを形成するために熱分解することができる。反応タイププロセスは、前駆物質配合物を構築するポリマーの中へ加えられる官能基を選択することにより、最終生成物の官能基の異なるタイプの前もって定義したバランスを許容する。例えば、フェニルは典型的にはセラミックに使用されないが、高温特性をプラスチックに対して提供し、スチレンは典型的にはプラスチックに高温特徴を提供しないが、セラミックに対して利点を備えている。
【０２７４】
一般に、前駆物質配合物として使用されるカスタム・ポリマーは、縮合反応で前駆物質を反応させ、ポリマー前駆物質配合物を形成することにより作られる。その後、この前駆物質配合物は加水分解反応を通じてプリフォームへ硬化される。縮合反応は、下に示されたタイプのポリマーを形成する。
【０２７５】
【化２３】
0006784679.tif 000027
【０２７６】
重合体のユニット内のＲ１およびＲ２は、水素化物（−Ｈ）、メチル（Ｍｅ）（−Ｃ）、エチル（−Ｃ−Ｃ）、ビニル（−Ｃ＝Ｃ）、アルキル（−Ｒ）（−ＣｎＨ２ｎ＋１）、不飽和アルキル（−ＣｎＨ２ｎ−１）、環式アルキル（−ＣｎＨ２ｎ−１）、アリル（−Ｃ−Ｃ＝Ｃ）、ブテニル（−Ｃ４Ｈ７）、ペンテニル（−Ｃ５Ｈ９）、シクロペンテニル（−Ｃ５Ｈ７）、メチル・シクロペンテニル（−Ｃ５Ｈ６（ＣＨ３））、ノルボネニル（−ＣｘＨＹ、ここで、Ｘ＝７−１５およびＹ＝９−１８）、アリール（−Ｒ）、フェニル（−Ｐｈ）（−Ｃ６Ｈ５）、シクロヘプテニル（−Ｃ７Ｈ１１）、シクロオクテニル（−Ｃ８Ｈ１３）、エトキシル（−Ｏ−Ｃ−Ｃ）、シロキシ（−Ｏ−Ｓｉ−Ｒ３）、メトキシ（−Ｏ−Ｃ）、アルコキシ（−Ｏ−Ｒ）、ヒドロキシ（−Ｏ−Ｈ）、フェニルエチル（−Ｃ−Ｃ（Ｃ）（Ｃ−Ｃ−Ｃ６Ｈ５）、メチル、フェニル・エチル（−Ｃ６Ｈ５））、ビニルフェニル−エチル（−Ｃ−Ｃ（Ｃ６Ｈ４（Ｃ＝Ｃ）））であることができる。Ｒ１およびＲ２は同じか異なることができる。カスタム前駆物質ポリマーはいくつかの異なる重合体のユニット、例えばＡ１，Ａ２、Ａｎを持つことができ、１０、２０、またはそれ以上のユニットを含んでもよく、また例えば単一のユニットだけを含んでもよく、たとえば、反応プロセスによって作られたＭＨＦは単一のユニットだけを含んでいてもよい。
【０２７７】
実施態様は前駆物質を含んでもよく、トリエトキシ・メチル・シラン、ジエトキシ・メチル・フェニル・シラン、ジエトキシ水素化メチル・シラン、ジエトキシ・メチル・ビニルシラン、ジメチルエトキシルビニルシラン、ジエトキシ・ジメチル・シラン、エトキシルむジメチルフェニル・シラン、ジエトキシ二水素化物シラン、トリエトキシ・フェニル・シラン、ジエトキシ水素化物トリメチルシロキサン、ジエトキシ・メチルトリメチルシロキサン、トリメチルエトキシルシラン、ジフェニル・ジエトキシ・シラン、ジメチルエトキシル水素化物シロキサン、並びにこれらおよび、本明細書記載された他の前駆物質との組み合わせを含んでもよい。
【０２７８】
端部ユニット、Ｓｉ端部１およびＳｉ端部２は、ジメチルエトキシルビニルシラン、エトキシルジメチルフェニル・シランおよびトリメチルエトキシルシランの前駆物質に由来することができる。さらに、重合工程が適切にコントロールされる場合、ヒドロキシ・エンドキャップは前駆物質から得ることができ、ポリマーの反復単位を提供することができる。
【０２７９】
一般に、前駆物質は、エタノール（あるいは例えば、熱マスを提供するために熱を吸収する他の材料）、過剰の水および塩酸（あるいは他のプロトン源）を有する容器に加えられる。混合物がその活性化エネルギーに達するまで加熱され、反応は典型的にはその後発熱する。一般に、この反応では、水は前駆物質モノマーのシリコンのエトキシ基と反応し、ヒドロキシ（および副産物としてのエタノール）を形成する。一旦形成されたならば、このヒドロキシは、別の前駆物質モノマーのシリコン上のエトキシと反応し、重合反応に帰着する。希望の鎖長が構築されるまで、この重合反応が継続される。
【０２８０】
鎖長を決定するための制御因子は、次のとおりである：選ばれたモノマー（一般に、より小さなモノマーほど、それらがそれら自身のまわりに巻きつき始める前に加えることができる量がより多くなる）；端部キャッパーが導入される反応の量およびポイント；水の量および添加速度。したがって、鎖長は、約１８０ｍｗ（約５ｃｐｓの粘度）から約６５，０００ｍｗ（約１０，０００ｃｐｓの粘度）、約１０００ｍｗより大きく、約１０，０００ｍｗより大きく、約５０，０００ｍｗより大きく、より大きい。さらに、重合された前駆物質配合物は、典型的には、異なる分子量のポリマーを含み、それは配合物を提供し、硬化し、セラミック製品性能を提供するためにあらかじめ決定されている。
【０２８１】
重合反応の完了に際して、材料は分離装置（例えば分離漏斗）へ移される。それには例えば、材料の質量の約１．２倍から約１．５倍の脱イオン水を含んでいる。この混合物はほぼ１分未満、好ましくは約５〜３０秒間激しく撹拌される。材料を撹拌したら、分離し沈殿させる。それには約１〜２時間を要する。ポリマーはより高密度材料であり、容器から取り除かれる。回収されたポリマーは、約２時間９０℃で浅いトレー中で加温されるか、または、好ましくはワイプトフィルム蒸溜装置を通過させて、すべての残留水およびエタノールを除去することにより乾燥する。あるいは、約４〜約７のｐＨへ水層をバッファーするのに十分な重炭酸ナトリウムが加えられる。それはさらに、その他の市販の混合、反応、および材料からポリマーを分ける方法が使用されることができる。
【０２８２】
好ましくは、触媒は、反応タイププロセスからのポリマー前駆物質配合物の硬化工程の中で使用される。混合タイププロセスからの前駆物質配合物を硬化するために使用されたものと同じポリマーを使用することができる。一般に、混合タイプ配合物と異なり、触媒は反応型ポリマーを硬化するためには必ずしも要求されない。禁止剤も使用されてもよい。しかしながら、触媒が使用されなければ、反応時間と速度はより遅くなるだろう。硬化、および反応プロセスからの硬化物の熱分解は、本質的に混合プロセスおよび反応ブレンディングプロセスからの硬化物の硬化および熱分解と同じである。
【０２８３】
反応タイププロセスは、多数のタイプの雰囲気および条件、例えば空気、不活性、Ｎ２、アルゴン、流動ガス、静的なガス、減圧、雰囲気圧、高い圧力、およびそれらの組み合わせの下で行うことができる。
【０２８４】
反応ブレンディングタイププロセス
反応ブレンディングタイププロセスでは、前駆物質は反応され、溶剤がない状態で前駆物質配合物が形成される。たとえば、反応ブレンディングタイププロセスの実施態様では、ジシクロペンタジエン（「ＤＣＰＤ」）とＭＨＦから調製されている前駆物質配合物がある。反応ブレンディングタイププロセスを使用して、ＭＨＦ／ＤＣＰＤポリマーが生成され、このポリマーは前駆物質配合物として使用される。（それは硬化されたか熱分解された生成物を形成するために単独で使用することができ、または混合または反応プロセス中の前駆物質として使用することができる。）既知の分子量および水素化物等価質量のＭＨＦ；”Ρ０１”（Ｐ０１は、テトラビニルシクロテトラシロキサン中の２％Ｐｔ（０）テトラビニルシクロテトラシロキサン錯体を、Ｐｔ（０）錯体の０．１％までテトラビニルシクロテトラシロキサンで２０倍に薄めた。このようにして、バルクの触媒１％添加で１０ｐｐｍのＰｔが提供された。触媒０．２０重量％のＭＨＦ出発物質（既知の活性当量）、４０〜９０％；および＞８３％の純度のジシクロペンタジエン、１０〜６０％が利用される。プロセスの実施態様では、ミキサーを備えた密封できる反応器が使用することができる。その反応は密封され反応器内で、空気中で行なわれる；他のタイプの大気を利用することもできる。好ましくは、その反応は大気圧で行なわれるが、より高いかより低い圧力も利用することができる。さらに、反応ブレンディングタイププロセスは多数のタイプの雰囲気および条件、例えば空気、不活性、Ｎ２、アルゴン、流動ガス、静的なガス、減圧、雰囲気圧、高い圧力、およびそれらの組み合わせの下で行うことができる。
【０２８５】
実施態様では、８５０グラムのＭＨＦ（ポリマー混合物の合計の８５％）は、反応器に加えられ、約５０℃に加熱された。一旦、この温度に到達したら、ヒーターは切られる。０．２０重量％のＰ０１白金触媒が反応器中のＭＨＦに加えられる。典型的には触媒の追加により泡が発生し、およそ２−２０℃の発熱がある。
【０２８６】
温度が下がり始めた時、約１５０ｇのＤＣＰＤ（ポリマー混合物の合計の１５重量％）が、反応器に加えられる。温度はさらに下がる（例えば約５−７℃）。
【０２８７】
反応プロセスでのこのポイントでは、反応器の温度はコントロールされ、時間にわたり所定の温度プロフィールを維持し、そして発熱曲線を伴い温度増加を管理することができる。好ましくは、反応器の温度は規制され、モニターされて、プロセスの全体にわたってコントロールされた。
【０２８８】
反応プロセス実施態様のＭＨＦ／ＤＣＰＤ実施態様では、温度プロフィールは以下のとおりであることができる：温度を約８０℃に上げる（存在する材料の量によって、１５−４０分かかってもよい）；その後、温度が下が始めるとすぐに、温度は上昇し１０４℃でピークに達する。ヒーター設定温度は１００℃に上げられる。また、反応液の温度は最短約２時間から最長約４時間、８０℃以上にポリマー温度を維持することを保証するためにモニターされる。８０℃以上に２−４時間保持した後、ヒーターは切られ、ポリマーは周囲温度に冷却される。より大きいかより小さなバッチ、連続的、半連続的、および他のタイプのプロセスでは、温度と時間プロファイルは異なることができる。
【０２８９】
大規模および商業運転で、バッチ、連続、およびこれらの組み合わせを使用することができる。産業ファクトリー・オートメーションおよびコントロールシステムは、反応の間に反応、温度プロフィールおよび他のプロセスをコントロールするために利用することができる。
【０２９０】
表Ｃは、反応ブレンディングプロセスの様々な実施態様を示す。
【０２９１】
【表４】
0006784679.tif 000028
【０２９２】
上記の表では、「重合度」は、ポリマーを形成するために結合されたモノマー単位またはすなわち反復単位の数である。「当量／ｍｏｌ」はモル当量を指す。「ビニルのグラム／モル」は、ビニル官能基の１モル当量を提供するために必要とされる所定のポリマーの量を指す。「ＶＭＨ」はメチル・ビニル流体（エトキシルプロセスからの直鎖ビニル材料）を指す。これはＴＶの代わりになりえる。ＶＴについての数「０２００」などはそのＶＴのセンチポアズとしての粘度である。
【０２９３】
硬化と熱分解
他のものと同様に上記のタイプのプロセスからのポリシロカルブ前駆物質配合物を含む前駆物質配合物は硬化されて、固体、半固体またはプラスチック様の材料となりえる。典型的には、前駆物質配合物は伸ばされるか、賦形されるか、または他の方法でプリフォームにされ、それは薄いおよび厚い膜を含む任意の体積構造物または賦形物を包含する。硬化中、ポリシロカルブ前駆物質配合物は、初期硬化を通じて処理されて、部分的な硬化物を提供し、これはたとえばプリフォーム、グリーン材料、あるいはグリーン硬化物（材料の色に関する記載ではない）とも呼ばれる。その後、グリーン材料はさらに硬化されてもよい。したがって、１以上の硬化ステップが使用されてもよい。材料は「最終硬化」、つまり、その意図した目的に対して材料が必要な物理的強度および他の特性を持つポイントに硬化されることができる。硬化の量は最終硬化（あるいは「硬い硬化」）であることができる。そのポイントでは、すべてまたは本質的にすべての化学反応が停止する（たとえば、材料中の反応基の非存在、または経時的な反応性基の減少の欠如により測定される）。したがって、材料は様々な程度で、その意図した使用および目的に依存して硬化されることができる。例えば、いくつかの状況では、最終硬化と硬い硬化は同じであることができる。硬化条件、たとえば雰囲気と温度は、硬化材料組成物に影響を与えることができる。
【０２９４】
前駆物質配合物を構造またはプリフォームにする際に、前駆物質配合物（例えばポリシロカルブ配合物）は例えば、次の技術を使用して形成することができる：スプレー、噴霧乾燥、アトマイゼーション、噴霧化、相転移分離、流展、溶射、引っ張り、ドリッピング、液体および液体の界面活性剤系中の小滴形成、塗布、成型、賦形、押し出すこと、紡糸、超音波賦形、振動賦形、溶液重合、エマルジョン重合、ミクロエマルジョン重合、射出、射出成形、あるいは本質的に任意の体積形状物に成形する他の方法。体積形状物の形は、例えば以下を包含する：球体、ペレット、リング、レンズ、ディスク、パネル、コヘーン、円錐台形、正方形、長方形、トラス、アングルズ、チャンネル、中空の密封したチャンバー、中空球、ブロック、シート、コーティング、フィルム、スキン、微粒子、ビーム、ロッド、スラブ、カラム、ファイバー、ステープル繊維、チューブ、カップ、パイプ、およびこれらの組み合わせ、他のより複雑な形であって、エンジニアリングおよび構造用の両方であることができる。
【０２９５】
成形工程、硬化工程および熱分解工程はバッチプロセス、逐次的、連続的プロセスであって時間遅れを有するもの（例えば、材料はステップ間で貯蔵されるか保持される）およびそれらの組み合わせ、またこれらの変化および他のタイプの処理シーケンスであることができる。さらに、前駆物質は部分的に硬化することができる。または、硬化プロセスは前駆物質が体積形状物にされる前に始めることができ、進行させることができる。これらのステップ、そしてそれらの様々な組み合わせは、コントロールされた所定条件（例えば、材料は前もって定義した雰囲気および温度プロフィールに、その処理の全体にわたり暴露され、たとえば低減された酸素、熱分解に先立って約１４０℃で保持された硬化されたプリフォームの温度）であることができ、いくつかの実施態様では好ましい。成形加工、硬化、熱分解のためのシステム、装置または処理ステップは、同じ装置、連続的な装置、バッチおよびリンクした装置、またこれらの組み合わせおよび他のタイプの工業プロセスであることができる。したがって、例えば、噴霧乾燥技術は硬化された粒子状物質を形成することができ、これは熱分解のために流動床リアクターへ直接供給されることができる。
【０２９６】
ポリシロカルブ前駆物質配合物は、ニートの、強化されていない、充填されていない複合材、強化された、充填された中間体、構造物、最終生産物、これらの組み合わせ、および材料の他のタイプの構成物にされることができる。さらに、これらの構造物、中間物および最終生産物は硬化され（例えばグリーン硬化され、最終硬化され、または硬く硬化される）、硬化されず、セラミックに熱分解され、およびこれらの組み合わせ（例えば、硬化材料は、硬化物と同じポリシロカルブ由来の熱分解された材料で充填されることができる）であることができる。
前駆物質配合物は「ニート」な材料（「ニート」材料とは、すべて、または本質的にすべての構造物が前駆物質材料または充填されていない配合物から作られる；またしたがって、充填剤も強化材もない）を形成するために使用されることができる。
【０２９７】
ポリシロカルブ前駆物質配合物は、例えば炭素繊維、ガラス繊維またはポリシロカルブ前駆物質配合物（同じか異なる配合物）から作られたファイバーから作られた織布または不織布をコーティングまたは含浸してプリプレグ材を形成するために使用することができる。したがって、ポリシロカルブ前駆物質配合物は、複合材料（例えば強化された生成物）を形成するために使用されることができる。例えば、配合物は、強化材。たとえば炭素繊維、ガラス繊維、織布、グラフェン（ｇｒａｐｈｅｍｅ）、カーボンナノチューブ、薄膜、沈殿、砂、不織布、チョップトファイバー、ファイバー、ロープ、組み構造、セラミック粉、ガラス粉末、カーボン粉、黒鉛粉末、セラミック繊維、金属粉、炭化物、ペレットまたは組成物を、ステープル繊維、タウ、上記のもののナノ構造体、ポリマー由来のセラミック、プロセスと最終生産物の温度必要条件を満たす任意の他の材料、またこれらの組み合わせを流し入れ、含浸させ、吸収させることにより強化材と組み合わせることができる。強化材は、ファイバーに形成され、セラミックへ熱分解された配合物と同じ材料から作られるかまたはそれに由来することができ、またはそれはファイバーにされ、セラミックへ熱分解された異なる前駆体配合物であることができる。
【０２９８】
ポリシロカルブ前駆物質配合物は、充填された材料を形成するために使用されることができる。充填された材料はポリシロカルブ前駆物質配合物に加えられた他の固体、半固形材料だろう。フィラー材は硬化生成物、セラミック生成物および両方に、ある特徴を提供するように選択されてもよい。例えば、これらの特徴は、たとえば審美的、触覚、熱、密度、放射線、化学薬品、コスト、磁気、電気的、またこれらおよび他の特徴の組み合わせであることができる。これらの特徴はさらに強さであってもよい。したがって、フィラー材は硬化物またはセラミック材料の強さに影響しなくてもよい。それはいくつかの状況では強さを低減することができる。フィラー材は、色、磁気能力、耐火性、難燃性、耐熱性、電気伝導率、帯電防止性、光学的性質（例えば反射率、屈折性および変色現象）、審美特性（建築物の構築における石のような外観）、化学抵抗性、耐蝕性、耐摩擦性、低コスト、磨耗抵抗、断熱性、ＵＶ安定性、ＵＶ保護特性および、最終生成物または材料に望ましいかまたは必要な、または両方の他の特徴を付与することができる。したがって、フィラー材としては、カーボンブラック、銅リード線、熱伝導性フィラー、導電性フィラー、鉛、光ファイバー、セラミック着色剤、色素、酸化物、砂、染料、粉末、セラミック粉末、ポリマー由来のセラミック粒子、孔−形成剤、カルボシラン、シラン、シラザン、炭化ケイ素、カルボシラザン、シロキサン、粉末、セラミック粉、金属、金属複合物、炭素、タウ、ファイバー、ステープル繊維、ホウ素含有材料、ミルドファイバ、ガラス、ガラス繊維、繊維ガラスおよびナノ構造体（上記物質のナノ構造体を含む）を含む。
【０２９９】
ポリシロカルブ配合物、およびその配合物由来かその配合物から作られた生成は金属および金属複合物を含んでいてもよい。充填された材料は強化材料を含んでいるだろう。多くの場合では、熱分解されたポリシロカルブ充填材料は、複合材料として見ることができる。一般に、この見方の下では、ポリシロカルブはバルクまたはマトリックス相（例えば、連続相あるいは本質的に連続相である）を構成するだろう。また、充填剤は分散相（例えば、非連続相）を構成するだろう。具体的な用途、生成物または最終用途に応じて、充填剤は、前駆物質配合物内に均一に分散されることができ、不均等に分散されることができ、あらかじめ決定され制御された分布勾配（たとえばあることができる。あらかじめ決定された沈殿割合）で分散されることができ、異なる配合物の中に異なる量を含むことができる。これは次いで、あらかじめ決定された領域にあらかじめ決定された量の充填剤を有する生成物に成形される（例えば異なる充填剤濃度を縞状の層）。しかしながら、「充填される」か、「強化された」材料は、過半のその材料（重量、体積または両方のいずれか）がポリシロカルブであることを示唆しないことは留意されるべきである。したがって、一般に、ポリシロカルブ対フィラー材の比率（重量または体積のいずれか）は約０．１：９９．９から９９．９：０．１でありえる。
【０３００】
ポリシロカルブ前駆物質配合物は非強化材料を形成するために使用されてもよい。それは、主として、本質的に、好ましくは前駆物質材料のみから作られる；しかし、さらに強さを影響を与えない充填剤または添加物を含む配合物を包含する。
【０３０１】
硬化は、標準周囲温度および圧力（「ＳＡＴＰ」、１大気圧、２５℃）で、その温度の上またはその温度より下の温度で、その圧力の上またはその圧力より下の圧力で、および時間により変えて行われてもよい。硬化は様々な加熱、加熱速度および温度プロフィール（例えば保圧時間および温度、連続的な温度変化、循環させられた温度変化、例えば、加熱、維持、冷却、再加熱など）の下で行うことができる。硬化のための時間は、数秒（例えば約１秒未満または５秒未満）から１分未満、数分、数時間または数日、または潜在的により長い時間である場合がある。硬化も任意のタイプの周辺環境の中で行われてもよく、たとえばガス、液体、空気、水、界面活性剤を含む液体、不活性雰囲気、Ｎ２、アルゴン、流動ガス（例えばスイープガス）、静的なガス、Ｏ２低減、減圧、高い圧力、雰囲気圧、制御された分圧およびそれらの組み合わせ、これらと他の加工条件の組み合わせが挙げられる。高純度材料については、炉、包装容器、取り扱い装置、大気、および加工装置とプロセスの他の要素は、清浄で、本質的に硬化物において不純物または汚染物質と考えられる物質は含まない。実施態様では、硬化環境、例えば炉、大気、包装容器、およびこれらの組み合わせは、プリフォーム、セラミックおよび生成物に影響、たとえば、組成物、触媒、化学量論、特性、および性能、およびそれらの組み合わせを与える材料を含むことができる。
【０３０２】
好ましくは、硬化工程の実施態様では、硬化は約５℃以上、約２０℃から約２５０℃、約２０℃から約１５０℃、約７５℃から約１２５℃、約８０℃から約９０℃の範囲の温度で行われる。より高い、より低い温度および様々な加熱プロフィール（例えば時間にわたる温度変化（「昇温速度」（例えば増加温度／時間）、保圧時間および温度）を利用することができる。
【０３０３】
硬化条件、例えば温度、時間、昇温速度は、たとえば、プリフォームのサイズ、プリフォームの形または応力亀裂を防ぐための型保持、オフガスおよび硬化工程に関連した他の現象に応じて、またはいくつかの実施態様において、配合物が適合するように、部分的にまたは全体的にあらかじめ決定されることができる。さらに、硬化条件は、先に硬化工程に関連した問題と考えられたものに対して、好ましくは抑制された方法で利用される。ガス抜きは、例えば開放または閉じた構造の発泡材料を形成するために使用されることができる。同様に、硬化条件は材料の微構造およびナノ構造を作成するかコントロールするために使用することができる。一般に、硬化条件はプロセスの動力学および熱力学（それは形態学、パフォーマンス、特徴および機能に影響することができる）に影響するか、コントロールするか、修正するために使用することができる。
【０３０４】
ポリシロカルブ前駆物質配合物を硬化する際、架橋反応が起こり、いくつかの実施態様では、−Ｒｉ−Ｓｉ−Ｃ−Ｃ−Ｓｉ−Ｏ−Ｓｉ−Ｃ−Ｃ−Ｓｉ−Ｒ２−、ここでＲｉとＲ２は配合物の中で使用された前駆物質に応じて、またはそれは基づいて変化する、の架橋された構造を提供する。硬化物の実施態様では、シリコン間が５未満の原子によって分離された別のシリコン原子と３−配位されたシリコン・センターを有する架橋された構造を有してもよい。
【０３０５】
硬化工程中に、いくつかの配合物は発熱（つまり自己加熱反応）を示し、それは硬化反応を支援するか促進するために小さな熱量を生ずることができる。または、それは問題（たとえば圧力破壊）を回避するために管理され、除去される必要がある、大きな熱量を生ずることもある。典型的に硬化中のオフガスは材料の損失を伴い、例えば硬化収率により、残りの材料の量によって一般に定義される。本発明の実施態様の配合物では、硬化条件およびポリシロカルブ前駆物質配合物の実施態様は少なくとも約９０％、約９２％、および約１００％の硬化収率である。実際、空気中での硬化では、大気から吸収される酸素の結果として材料は、１００％以上の（例えば約１０１−１０５％）の硬化収率を示す場合がある。さらに、硬化中に、材料は典型的には収縮する。この収縮は、配合物、硬化条件およびプリフォーム形の性質によって変化し、また、プリフォームが強化されているか、充填されているか、ニートであるか、あるいは強化されていないかにより変化し、約２０％から、２０％未満、約１５％未満、約５％未満、約１％未満、約０．５％未満、約０．２５％未満、およびより小さいことができる。
【０３０６】
プリフォームの硬化は、温度と環境管理の必要なレベルを有する任意のタイプの加熱装置、機構、技術、あるいはモルホロジーによって行うことができ、例えば、熱した水浴、電気炉、マイクロ波炉、ガス炉、炉、強制加熱空気、タワー、噴霧乾燥、流下薄膜リアクター、流動床リアクター、レーザー、間接加熱要素、直接加熱、赤外線加熱、ＵＶ照射、ＲＦ炉、高い剪断混合によるその場での乳化、超音波処理によるその場での乳化を利用できる。
【０３０７】
硬化されたプリフォームは、非強化、ニート、充填された、あるいは強化されたに関わらず、単独の生成物、最終生産物、最終製品または後の機械加工または処理が行なわれる予備生成物であることができる。プリフォームはさらに熱分解の対象であることができ、それはプリフォーム材料をセラミックに変換する。
【０３０８】
プリフォーム、硬化された構造、または硬化物を熱分解する際に、それは約６００℃から約２，３００℃、約６５０から１，２００℃、約８００℃から約１３００℃、約９００℃から約１２００℃、および約９５０℃から約１，１５０℃にに加熱される。これらの温度で、典型的に、有機的な構造はすべて除去されるか、または無機の元素と結合してセラミックを形成する。典型的には、温度は約６５０から１，２００℃そであり、結果として生じる材料は無定形のガラス質のセラミックである。約１，２００℃以上に加熱すると、ナノ結晶性構造またはすなわちミクロ結晶性構造、たとえばＳｉＣ、Ｓｉ３Ｎ４、ＳｉＣＮ、β−ＳｉＣが形成され、１，９００℃以上の時ＳｉＣ構造が形成され、２，２００℃以上ではαＳｉＣが典型的に形成される。熱分解された、例えば、セラミック材料は単結晶、多結晶質、無定形、またこれらの組み合わせ、変化、およびこれらおよび他のタイプの形態学のサブグループとなることができる。
【０３０９】
熱分解は異なる加熱および条件で行うことができ、好ましくは温度コントロール、速度コントロール、およびこれらの組み合わせおよび変化を含む。例えば、熱分解には様々な昇温速度、加熱サイクルおよび環境要因がある。いくつかの実施態様の中で、温度は上げられ、あらかじめ決定された温度で保持され、既知の転換（例えばガス化、揮発、分子内転位など）を促進し、次いで次のホールド温度に上げられることができる。熱分解は還元雰囲気、酸化性雰囲気、低Ｏ２、ガス豊化（例えば、炎の内部またはごく近く）、不活性、Ｎ２、アルゴン、空気、減圧、雰囲気圧力、加圧、流動ガス（例えばスイープガス、例えば約１５．０ＧＨＳＶから約０．１ＧＨＳＶ、および約６．３ＧＨＳＶから約３．１ＧＨＳＶ、約３．９ＧＨＳＶの流量を有する）静的なガス、およびそれらの組み合わせで行うことができる。
【０３１０】
熱分解は、好ましくはプリフォームの完全な熱分解に帰着する時間行われる。高純度材料については、炉、包装容器、取り扱い装置および熱分解装置の他の要素は清浄で、本質的に熱分解された材料において不純物または汚染物質と考えられる材料を含まないか、全く含まない。「スイープ」の一定の流量は、揮発性物質の生成の間に炉をパージすることを支援することができる。実施態様では、熱分解環境（例えば炉、雰囲気、包装容器、それらの組み合わせ）は、セラミック、最終用途または生成物の特性に寄与する材料（例えば組成物、化学量論、特徴、パフォーマンス、およびこれらの組み合わせ）を含むことができる。
【０３１１】
熱分解材料中に、ガス化により材料が失われることがある。熱分解ステップまたはサイクルの後に残る材料の量は、炭素収率（あるいは熱分解収率）と呼ばれる。本発明の配合物の実施態様の配合物およびポリシロカルブ前駆物質配合物は、少なくとも約６０％、約７０％、約８０％および少なくとも約９０％、少なくとも約９１％以上のＳｉＯＣ形成のための炭素収率を有することができる。実際、空気中での熱分解では、炭素収率は、９１％以上であり、それは１００％に接近することができる。空気中の熱分解による材料の劣化（典型的に、熱分解は不活性雰囲気、低減された酸素雰囲気、本質的に不活性な雰囲気、最小の酸素雰囲気、およびそれらの組み合わせ）を回避するために、特別にあつらえられた配合物を使用することができる。例えばフェニル含有率が高い（フェニルの重量が少なくとも約１１重量％、好ましくは約２０重量％）配合物、アリル含有率が高い（少なくとも約１５％〜約６０％）配合物が、空気中での熱分解で材料の劣化を緩和するために使用することができる。
【０３１２】
いくつかの実施態様では、ＳｉＯＣ形成用の最初または第１の熱分解ステップは、一般にあまり稠密でなく、例えば意図される用途に必要な密度に達しない構造を与える。しかしながら、いくつかの例では、たとえば軽量の球体、プロッパント（ｐｒｏｐｐａｎｔｓ）、色素などを使用する例では、第１の熱分解で典型的に十分である。したがって一般に、再浸潤プロセスが、熱分解された材料について行なわれて、ポリシロカルブ前駆物質配合物材料に加え、構造中の空間およびスペースを充填するかまたは満たすことができる。その後、この再浸潤された材料は硬化され再熱分解されてもよい。いくつかの実施態様の中で、再度浸潤された材料は、硬化されるが熱分解されない。この熱分解プロセスでは、再浸潤は、１、２、３、１０およびそれ以上の回数で繰り返され、最終生産物の希望の密度を得る。
【０３１３】
いくつかの実施態様では、熱分解に際して、グラフェニック(graphenic)、黒鉛酸無定形炭素構造、およびこれらの組み合わせおよび変化が、Ｓｉ−Ｏ−Ｃセラミックの中に存在する。ＳｉＯ４、ＳｉＯ３Ｃ、ＳｉＯ２Ｃ２、ＳｉＯＣ３およびＳｉＣ４に帰着するＳｉＯｘＣｙ構造から成るシリコン種の分布は、前駆物質選択およびそれらの加工履歴から発生する変化する比率で形成される。炭素は、近隣の炭素および／またはシリコン原子の間で一般に結合する。一般に、セラミック状態で、大部分の炭素は酸素原子と配位せず、したがって、大部分の酸素はシリコンと配位する。
【０３１４】
熱分解は、必要とされる温度および環境を維持できる任意の加熱装置の中で行うことができる。例えばしたがって、熱分解は、ガス炉、電気炉、直接加熱、間接加熱、流動床、窯、トンネル窯、箱窯、シャトル窯、コーキングタイプ装置、レーザー、マイクロ波、および組み合わせおよび変化である装置およびシステムであって、熱分解に必要とされる温度を得ることができるもので行うことができる。
【０３１５】
化学反応、配列と再配列が、原料から決勝最終生産物までプロセスの諸工程でのカスタムおよび前もって定義したコントロールは、低減されたコスト、増加したプロセス制御、増加した信頼度、高められた効率、高められた生成物特性、増加した純度、およびこれらと他の有益性の組み合わせおよび変化を提供することができる。これらの変換が起こる時のシーケンシングは、前駆物質の処理または成形、および前駆物質配合物の処理または成形に基づくことができる；そして、さらに硬化と熱分解の条件に基づくことがある。さらに、これらのステップ、配合物および条件のカスタムおよび前もって定義した選択は、様々な変換、例えば化学反応；分子配列と再配列；また微構造配列および再配列；によって高められた生成物および処理特性を提供することができる。
【０３１６】
製造工程中の様々なポイントで、ポリマー由来のセラミック構造体（例えばポリシロカルブ構造物、中間物、最終生産物、およびそれらの組み合わせ、これらの変化）は、機械加工され、粉砕され、成型され、賦形され、ドリリングされ、エッチングされ、あるいは他の方法で機械的に処理され形作られることができる。
【０３１７】
出発原料、前駆物質配合物、ポリシロカルブ前駆物質配合物、および配合、製作、形成、硬化および熱分解する方法、ポリマー由来の材料、構造およびセラミックを形成する前駆物質材料は、公表された米国特許公開番号２０１４／０２７４６５８、２０１４／０３４３２２０、２０１４／０３２６４５３および２０１５／０１７５７５０、米国特許出願番号６２／１０６，０９４および６２／１９３，０４６に記載されており、各々の全開示は参照され本明細書に組込まれる。
【０３１８】
好ましいＳｉＯＣ由来のＳｉＣ硬化および熱分解
好ましくはＳｉＣ製造、およびＳｉＣ製造に使用される材料において、好ましい実施態様では、ポリシロカルブ前駆物質は約１大気圧の清浄な空気中で混合することができる。
【０３１９】
好ましくはＳｉＣ製造、およびＳｉＣ製造に使用される材料において、硬化は、約２０℃から約１５０℃までの、約７５℃から約１２５℃、および約８０℃から９０℃までの範囲の温度で起こる。硬化は、硬い硬化物に好ましくは帰着する時間で行われる。硬化は空気または不活性雰囲気中で、また好ましくは、硬化は雰囲気圧でアルゴン雰囲気中で起こる。最も好ましくは、高純度材料については、炉、包装容器、取り扱い装置および他の硬化装置の他の要素は清浄で、本質的に硬化物の不純物または汚染物質と考えられる全ての元素または材料を含まない。
【０３２０】
好ましくは、ＳｉＣ製造、およびＳｉＣ製造に使用される材料において、熱分解は約８００℃から約１３００℃、約９００℃から約１２００℃、および約９５０℃から１１５０℃までの範囲の温度で起こる。熱分解は、好ましくはプリフォームの完全な熱分解に帰着する時間で行われる。好ましくは、熱分解は不活性ガス（例えばアルゴン）中、およびより好ましくは流動アルゴンガス中で大気圧下で行われる。ガスは、約１，２００ｃｃ／分から約２００ｃｃ／分、約８００ｃｃ／分から約４００ｃｃ／分、および約５００ｃｃ／分で流れることができる。好ましくは、処理炉の最初の真空排気により少なくとも１Ｅ−３トル以下の減圧にされ、不活性ガス（例えばアルゴン）で１００トル以上に再加圧される。より好ましくは、真空排気は、不活性ガスで再加圧する前に１Ｅ−５トル以下にされる。真空排気プロセスは、処理の前に零から＞４回までで完了することができる。最も好ましくは、高純度材料については、炉、包装容器、取り扱い装置および他の硬化装置の他の要素は清浄で、本質的に硬化物の不純物または汚染物質と考えられる全ての元素または材料を含まない。
【０３２１】
実施態様の中で、要求される低いＮおよびＯのレベルであり、真空、好ましくはターボポンプの使用により１０Ｅ−６トルを達成し、不活性ガスを充填する。このパージ処理は低レベルを達成するために一度または複数回行うことができる。ガスの「スイーピング」の一定の流量は、揮発性物質の生成の間に炉をパージすることを支援することができる。
【０３２２】
好ましくは、ＳｉＣを作る際に、セラミックＳｉＯＣはＳｉＣに変換され、次いでまたは継続して熱分解または転換ステップが行われる。ＳｉＯＣからの転換ステップはＳｉＯＣプリフォームの熱分解の一部分、例えば連続的であることができる。または完全に別個の時間または場所またはその両方で行うことができる。望まれるＳｉＣのタイプに依存して、変換ステップは約１，２００℃から約２，５５０℃、および約１，３００℃から１，７００℃で行なうことができる。一般に、約１，６００℃から１，９００℃までの温度では、ベータ・タイプの形成が有利である。１，９００℃以上の温度では、アルファ・タイプの形成が有利である。好ましくは、変換は不活性ガス（例えばアルゴン）、およびより好ましくは流動アルゴンガスの中で、大気圧またはその近傍で起こる。ガスは、約６００ｃｃ／分から約１０ｃｃ／分まで、約３００ｃｃ／分から約５０ｃｃ／分まで、および約８０ｃｃ／分から約４０ｃｃ／分までで流れることができる。最も好ましくは、高純度材料については、炉、包装容器、取り扱い装置および他の硬化装置の他の要素は清浄で、本質的に硬化物の不純物または汚染物質と考えられる全ての元素または材料を含まない。
【０３２３】
ＳｉＯＣ由来のＳｉＣの収率は一般に約１０％から５０％まで、典型的には３０％から４０％までであるが、その上下であることができる。
【０３２４】
最も好ましくは、高純度ＳｉＣを作る際に、製造、硬化、熱分解、および材料の変換を行う活性化は、クリーン・ルーム条件、例えば、少なくともＩＳＯ５、少なくともＩＳＯ４、少なくともＩＳＯ３、少なくともＩＳＯ２、また少なくともＩＳＯ１の、１ＩＳＯ１４６４４−１のクリーン・ルーム標準の下で行われる。実施態様では、材料取扱ステップは少なくともＩＳＯ５のクリーン・ルーム内で行われるが、ＩＳＯ＞５のより少ない清浄度が熱分解と変換のステップには使用される。
【０３２５】
次の例は様々な実施態様を説明するために提供される、の、本発明の他のもの、前駆物質配合物、プロセス、方法、装置、物品、組成物および用途の中に。これらの例は説明の目的のためにあり、本発明の範囲を制限するものではない。例の中で使用されるパーセンテージは、もし特記がなければ、バッチ、プリフォームまたは構造の合計に対する重量パーセントである。
【実施例】
【０３２６】
例１
混合タイプ法を使用するポリシロカルブ配合物の調製配合物は、室温、４１％のＭＨＦおよび５９％のＴＶをともに混合することにより作られる。この前駆物質配合物は水素化物を０．６８モル、ビニルを０．６８モルおよびメチルを１．３７モル含む。前駆物質配合物は、１００ｇの配合物に基づいて以下のモル量のＳｉ、ＣおよびＯを含む。
【０３２７】
【表５】
0006784679.tif 000029
【０３２８】
計算では、この配合物に由来するＳｉＯＣは、１．３７モルのＣを全てのＣＯが除去された後に含み、０％の超過Ｃを含む。
【０３２９】
例２
混合タイプ法を使用するポリシロカルブ配合物の調製配合物は室温で、９０％のメチル末端フェニルエチル・ポリシロキサン（２７％のＸを含む）と１０％のＴＶをともに混合することにより作られる。この前駆物質配合物は、水素化物を１．０５モル、ビニルを０．３８モル、フェニルを０．２６モルおよびメチルを１．１７モル含む。前駆物質配合物は、１００ｇの配合物に基づいて以下のモル量のＳｉ、ＣおよびＯを含む。
【０３３０】
【表６】
0006784679.tif 000030
【０３３１】
計算では、この配合物に由来するＳｉＯＣは、２．３１モルのＣを全てのＣＯが除去された後に含み、９８％の超過Ｃを含む。
【０３３２】
例３
混合タイプ法を使用するポリシロカルブ配合物の調製配合物は室温で、７０％のメチル末端フェニルエチル・ポリシロキサン（１４％のＸを含む）と３０％のＴＶをともに混合することにより作られる。この前駆物質配合物は水素化物を０．９３モル、ビニルを０．４８モル、フェニルを０．１３モルおよびメチルを１．２８モル含む。前駆物質配合物は、１００ｇの配合物に基づいて以下のモル量のＳｉ、ＣおよびＯを含む。
【０３３３】
【表７】
0006784679.tif 000031
【０３３４】
計算では、この配合物に由来するＳｉＯＣは、１．７７モルのＣを全てのＣＯが除去された後に含み、３８％の超過Ｃを含む。
【０３３５】
例４
混合タイプ法を使用するポリシロカルブ配合物の調製配合物は室温で、５０％のメチル末端フェニルエチル・ポリシロキサン（２０％のＸを含む）と５０％のＴＶをともに混合することにより作られる。この前駆物質配合物は水素化物を０．６７モル、ビニルを０．６８モル、フェニルを０．１０モルおよびメチルを１．２５モル含む。前駆物質配合物は、１００ｇの配合物に基づいて以下のモル量のＳｉ、ＣおよびＯを含む。
【０３３６】
【表８】
0006784679.tif 000032
【０３３７】
計算では、この配合物に由来するＳｉＯＣは、１．９３モルのＣを全てのＣＯが除去された後に含み、５５％の超過Ｃを含む。
【０３３８】
例５
混合タイプ法を使用するポリシロカルブ配合物の調製配合物は室温で、６５％のメチル末端フェニルエチル・ポリシロキサン（４０％のＸを含む）と３５％のＴＶをともに混合することにより作られる。この前駆物質配合物は水素化物を０．６５モル、ビニルを０．６６モル、フェニルを０．２５モルおよびメチルを１．０６モル含む。前駆物質配合物は、１００ｇの配合物に基づいて以下のモル量のＳｉ、ＣおよびＯを含む。
【０３３９】
【表９】
0006784679.tif 000033
【０３４０】
計算では、この配合物に由来するＳｉＯＣは、２．８１モルのＣを全てのＣＯが除去された後に含み、１６６％の超過Ｃを含む。
【０３４１】
例６
混合タイプ法を使用するポリシロカルブ配合物の調製配合物は、室温で６５％のＭＨＦおよび３５％のジシクロペンタジエン（ＤＣＰＤ）をともに混合することにより作られる。この前駆物質配合物は水素化物を１．０８モル、ビニルを０．５３モル、フェニルを０．０モルおよびメチルを１．０８モル含む。前駆物質配合物は、１００ｇの配合物に基づいて以下のモル量のＳｉ、ＣおよびＯを含む。
【０３４２】
【表１０】
0006784679.tif 000034
【０３４３】
計算では、この配合物に由来するＳｉＯＣは、２．６５モルのＣを全てのＣＯが除去された後に含み、１４４％の超過Ｃを含む。
【０３４４】
例７
混合タイプ法を使用するポリシロカルブ配合物の調製配合物は、室温で８２％のＭＨＦおよび１８％のジシクロペンタジエン（ＤＣＰＤ）をともに混合することにより作られる。この前駆物質配合物は水素化物を１．３７モル、ビニルを０．２７モル、フェニルを０．０モルおよびメチルを１．３７モル含む。前駆物質配合物は、１００ｇの配合物に基づいて以下のモル量のＳｉ、ＣおよびＯを含む。
【０３４５】
計算では、この配合物に由来するＳｉＯＣは、１．３７モルのＣを全てのＣＯが除去された後に含み、０％の超過Ｃを含む。
【０３４６】
【表１１】
0006784679.tif 000035
【０３４７】
例８
混合タイプ法を使用するポリシロカルブ配合物の調製配合物は、室温で４６％のＭＨＦ、３４％のＴＶおよび２０％のＶＴをともに混合することにより作られる。この前駆物質配合物には水素化物を０．７７モル、ビニルを０．４０モル、フェニルを０．０モルおよびメチルを１．４３モル含む。前駆物質配合物は、１００ｇの配合物に基づいて以下のモル量のＳｉ、ＣおよびＯを含む。
【０３４８】
【表１２】
0006784679.tif 000036
【０３４９】
計算では、この配合物に由来するＳｉＯＣは、０．５３モルのＣを全てのＣＯが除去された後に含み、６３％のＣ欠乏または６３％のＣ不足である。
【０３５０】
例９
混合タイプ法を使用するポリシロカルブ配合物の調製配合物は、室温で７０％のＭＨＦ、２０％のＴＶおよび１０％のＶＴをともに混合することにより作られる。この前駆物質配合物は水素化物を１．１７モル、ビニルを０．２３モル、フェニルを０．０モルおよびメチルを１．５３モル含む。前駆物質配合物は、１００ｇの配合物に基づいて以下のモル量のＳｉ、ＣおよびＯを含む。
【０３５１】
【表１３】
0006784679.tif 000037
【０３５２】
計算では、この配合物に由来するＳｉＯＣは、０．３３モルのＣを全てのＣＯが除去された後に含み、７８％のＣ欠乏または７８％のＣ不足である。
【０３５３】
例１０
混合タイプ法を使用するポリシロカルブ配合物の調製配合物は、室温で９５％のＭＨＦ、５％のＴＶをともに混合することにより作られる。
【０３５４】
例１１
混合タイプ法を使用するポリシロカルブ配合物の調製配合物は、室温で５０％のメチル末端フェニルエチル・ポリシロキサン（２０％のＸを含む）および５０％のＴＶ、９５％のＭＨＦをともに混合することにより作られる。
【０３５５】
例１２
混合タイプ法を使用するポリシロカルブ配合物の調製配合物は、室温で５４％のメチル末端フェニルエチル・ポリシロキサン（２５％のＸを含む）および４６％のＴＶをともに混合することにより作られる。
【０３５６】
例１３
混合タイプ法を使用するポリシロカルブ配合物の調製配合物は、室温で５７％のメチル末端フェニルエチル・ポリシロキサン（３０％のＸを含む）および４３％のＴＶをともに混合することにより作られる。
【０３５７】
例１４
約１００グラムのポリシロカルブ配合物が作られる。配合物は１５分間室温で混合される。次に、１％の触媒が加えられ、混合物はさらに１０分間撹拌される。触媒は短鎖ビニル末端ポリシロキサンに１０ｐｐｍのＰｔを含んでいる。
【０３５８】
配合物は、テフロン（登録商標）（ＰＴＦＥ、ポリテトラフルオロエチレン）−被覆アルミホイル鍋に注がれ、アルゴンまたは空気中で９０℃で２．５時間硬化された。
【０３５９】
硬化されたポリマーは、機械的にセラミック・ボート（例えば、長さ３．５インチ、幅２．５インチ、深さ５／８インチのルツボ）に入るサイズへ砕かれる；そして、それらのセラミック・ボート内に置かれる。硬化されたポリマーを含むセラミックのボートは、５００ｃｃ／分ｎで流れるアルゴンガスで満たされたステンレス鋼レトルト中で以下のように加熱される：
・  ８２．２℃／時の加熱速度で室温から８２．２℃へ加熱し、８２．２℃で１時間のホールド；
・  ４８．９℃／時の加熱速度で８２．２℃から１８２℃へ加熱し、１８２℃で１時間のホールド；
・  ４８．９℃／時の加熱速度で１８２℃から２１０℃へ加熱し、２１０℃で２時間のホールド；
。  １１５．６℃／時の加熱速度で２１０℃から１，１１０℃へ加熱し、１，１１０℃で２時間のホールド；そして、２０４．４℃へ冷却し、開口した。
【０３６０】
熱分解された材料は、粉末形態または塊にされ、黒鉛ボート内に置かれる。黒鉛ボートはアルミナ金属管状炉に入れられ、ガスの流入と排ガスの流出を許可するために、絶縁体とキャップで両端をブロックする。５０ｃｃ／分の速度でアルゴンガスは金属管状炉を通って流される。その後、材料は１０時間（約３℃／分の加熱速度）にわたり１，６５０℃に加熱され、さらに１０時間この温度で保持される。その後、炉は、５時間にわたり７００℃にゆっくり冷却される。その後、温度が少なくとも３００未満℃となった時にエンドキャップが取り除かれて、炉はさらに冷却される。
結果として生ずるポリシロカルブ由来のＳｉＣは炉から回収される。
【０３６１】
例１５
ポリシロカルブ配合物は、特にはＡｌ、ＦｅおよびＢである潜在的な不純物をすべて本質的に除去するように、清浄なガラス器を使用して、クリーン・ルーム環境の中で作られる。その配合物は約１０〜２０分間室温で混合され次に、０．２５％から２％の触媒溶液が加えられ、混合物はさらに１０分間撹拌される。触媒溶液は１０ｐｐｍのＰｔを含む。最終的に触媒された配合物は、１０から５０ｐｐｂのＰｔを含む。
クリーン・ルーム環境では、配合物はアルゴンでパージされた、ＰＦＡ（ペルフルオロアルコキシポリマー）のボトルまたはジャーに入れられ、蓋を閉じた。配合物は１．５時間から４時間の間、７５℃から１６０℃で硬化される。
【０３６２】
クリーン・ルーム環境で、硬化されたポリマーは、セラミック・ルツボに入れられる。その後、充填されたルツボは、セラミックキャップで覆われ、５００ｃｃ／分で流れるアルゴンガスで満たされたセラミックレトルト内に置いた。ルツボ、炉および付随する装置は、清浄で、本質的に汚染物質を含まない；特にはそれらはＡｌまたはＢのソースを提供しない。ルツボは、約３０℃から約１８０℃／時まで以下のように加熱される：
・  室温から１、０００℃まで１８０℃／時の加熱速度で加熱し、１，０００℃で２時間ホールド；そして、
・  ２０４．４℃へ冷却し、開口した。
【０３６３】
熱分解された材料は、粉末形態または塊にされ、黒鉛ボート内に置かれる。黒鉛ボートはアルミナ金属管状炉に入れられ、ガスの流入と排ガスの流出を許可するために、絶縁体とキャップで両端をブロックする。ルツボ、炉および付随する装置は、清浄で、本質的に汚染物質を含まない；特にはそれらはＡｌ、ＦｅまたはＢのソースを提供しない。５０ｃｃ／分の速度でアルゴンガスは金属管状炉を通って流される。その後、材料は７から１５時間（約３℃／分の加熱速度）にわたり１，４００℃から１，６５０℃に加熱され、さらに１０時間この温度で保持される。その後、炉は、５時間にわたり７００℃にゆっくり冷却される。炉はさらに冷却され、温度が少なくとも３００未満℃となった時にエンドキャップが取り除かれる。  結果として生ずるポリシロカルブ由来のＳｉＣは炉から回収される。
【０３６４】
例１５ａ
例１５のプロセスは、ガス流入および排ガス流出／真空排気を許可する、清浄化された黒鉛絶縁体およびポートを備えた黒鉛の真空対応の炉を使用して行なわれる。その後、毎時ホットゾーンの１〜６体積交換の速度でアルゴンガスが黒鉛炉に流される。その後、材料は２５℃から２１００℃まで加熱される。このプロセスは６ナイン以上の純度のＳｉＣを提供することができる。
【０３６５】
例１５ｂ
例１５および１５ａのプロセスに類似するプロセスで、熱分解および変換中の冷却、加熱および両方は、約１℃／分から約３０℃／分、約３℃／分から約２０℃／分、約１０℃／分約から２０℃／分、およびより遅くまたはより速く、並びに様々な速さの組み合わせ、例えば約５℃／分で１時間および約１０℃／分で３時間であることができる。特定の高い温度での保持時間は、約０．２５時間から約２４時間、約１時間〜約１２時間、約３時間〜約８時間、２４時間未満、１２時間未満、８時間未満、より長くより短い時間も使用されてもよい。同様に、特定の加熱サイクルでの保持時間の組み合わせおよび変化も使用できる。
【０３６６】
例１６
ポリシロカルブ配合物は本質的に潜在的な不純物をすべて除去するように清浄にされたガラス器を使用して、クリーン・ルーム環境の中で作られる。均一に混ぜ合わせられるまで、その配合物は室温で混合される。次に、触媒が加えられ、混合物は触媒を分散するためにさらに撹拌される。その後、ポリシロカルブ配合物は、連続工程で高純度ＳｉＣへ以下のように処理される。
【０３６７】
クリーン・ルーム環境では、配合物は黒鉛容器に入れられ、硬い硬化物に硬化される。炉から硬化物を取り除かずに、硬化物はＳｉＯＣ、その後ＳｉＣに変換される。これらの加熱中に、不活性の非反応性のガスは炉を通って流され、硬化されたポリマーは、セラミック・ルツボに入れられる。（Ｎ２は場合によっては不活性物として認められるが、高純度ＳｉＯＣおよびＳｉＣの成形では、それは熱分解または転換の加熱中には好ましくは回避される。なぜなら窒素はＳｉと反応することができ、窒化物を含む種、たとえばシリコンオキシニトリド、窒化ケイ素、またシリコン炭窒化物を形成することができるからである。
結果として生ずるポリシロカルブ由来のＳｉＣは炉から回収される。
【０３６８】
例１７
図５を参照する。ＳｉＯＣ由来のＳｉＣを作るため、およびより低い純度およびより好ましくは高純度（例えば３ナイン、４ナイン、５ナイン、さらに好ましくは６ナイン、またはそれ以上）の材料を作るためのシステムおよび方法の実施態様のフロー図が提供される。前駆物質および他の材料を含むシステムのライン、バルブおよび内表面は、ＳｉＯＣおよび誘導されるＳｉＣを汚染しない、たとえば不純物のソースを含まない材料から作られるか、またはそのような材料で被覆される。貯溜タンク１５０ａ、１５０ｂは液体のポリシロカルブ前駆物質を保持する。この実施態様の中で、前駆物質は蒸溜装置１５１ａを通り、蒸溜装置１５１ｂを通り、液体前駆物質から全ての不純物を取り除く。その後、液体前駆物質は混合容器１５２に転送され、そこで混合されて前駆物質バッチを形成し、触媒される。クリーン・ルーム環境１５７ａでは、前駆物質バッチは炉１５４に配置されるために容器１５３で包装される。炉１５４はスイープガス入り口１６１およびオフガス出口１６２を有する。包装され硬化された材料は、その後クリーン・ルーム条件下で、いくつかの熱分解炉１５５ａ、１５５ｂ、１５５ｃに転送され、そこでＳｉＯＣからＳｉＣに転換される。炉にはスイープガス入り口ライン１５８ａ、１５８ｂ、１５８ｃと、２つのオフガス出口ライン１５９ａ、１６０ａ、１５９ｂ、１６０ｂ、１６９ｃおよび１６０ｃを有する。結果として生ずるＳｉＯＣ由来のＳｉＣは次いで、出荷あるいは他のプロセスでの使用のために、クリーン・ルーム環境１５７ｂ中で、包装１５６される。オフガスは処理され、清浄化され、システムでの様々なユニットからオフガスを集める入り口ライン１６４を有するオフガス処理装置１６３中の出発原料は回収される。
【０３６９】
例１８
例１６のプロセスで作られたＳｉＣは、純度９９．９９９であり、図６のＸ線回折スペクトルを持っている。スペクトルは位置［°２シータ］（銅）」に基づき、スペクトルのエリア６０１は７．５５１［°］に相当する；２．４９６［°］、スペクトルのエリア６０２が１６．７３７［°に相当する；３．９９４［°］、スペクトルのエリア６０３が３５．６４４［°に相当する；ＳｉＣ；１．４９８［°］、スペクトルのエリア６０４が４１．３５７［°］に相当する；ＳｉＣ；１．４９８［°］、スペクトルのエリア６０５が５９．９７７［°］に相当する；ＳｉＣ；１．４９８［°］、スペクトルのエリア６０６が７１．７３０［°］に相当する；ＳｉＣ；１．４９８［°］、スペクトルのエリア６０７が７５．４６１［°］に相当する；ＳｉＣ；１．４９８［°］、スペクトルのエリア６０８が８９．９５８［°に相当する；ＳｉＣ；１．４９８［°］、スペクトルのエリア６０９が１００．７２２［°］に相当する；ＳｉＣ；１．４９８［°］、スペクトルのエリア６１０が１０４．８７４［°］に相当する；ＳｉＣ；１．９９７［°］、また、スペクトルのエリア６１１が１１９．９０３［°に相当する；ＳｉＣ；１．４９８［°］。
【０３７０】
例１９
４０％のＭＨＦおよび６０％のＴＶを含むポリシロカルブ配合物は、２％のＰｔ触媒と混合された。触媒された配合物には９７．４ｐｐｂ（１０億分率）のＡｌ、１０８．６ｐｐｂのＦｅ、２１４ｐｐｂのＢ、測定不可能なＰおよび９６ｐｐｂのＰｔを含んでいた。触媒された配合物は、金属管状炉に置かれた、アルミニウム・チューブを含み内側が黒鉛である黒鉛容器内に注がれた。温度が温度が１６７５℃に達するまで、炉は３℃／分の割合で加熱され、１０時間保持された。アルゴンは加熱処理全体で炉を通して流れられた。得られたＳｉＣは３ナインの純度（つまり純度９９．９％）であり、以下の不純物（ｐｐｍ）を含んでいた：Ａｌ９．８、Ｆｅ３．４、Ｂ４．１、Ｐ０．９７、Ｐｔ３０、Ｃａ７０、Ｍｇ７０、Ｌｉ５３、Ｎａ２６、Ｎｉ１．５、Ｖ０．３、Ｐｒ０．３５、Ｃｅ０．０８、Ｃｒ０．６７、Ｓ０．１８、Ａｓ０．５。  
【０３７１】
例２０
例１９の純度３ナインのＳｉＣ材料は、酸洗浄剤（１０％ＨＮＯ３＋５％ＨＣｌ溶液）の中でソーキングされ、次に、脱イオン水ですすがれる。洗われたＳｉＣは５ナインの純度を有する。
【０３７２】
例２１
例１９のプロセスはクリーン・ルーム条件およびプロトコルの下で行なわれた。アルミナ炉管はセラミックの炉で置き換えられた。出発原料（つまりＭＨＦおよびＴＶ）からＢ、ＦｅおよびＰが、イオン交換樹脂（たとえばアンバーライトＩＲＡ７４３）によって取り除かれ、ストリップされ、または蒸留された。結果として生じる炭化ケイ素の純度は５ナインである。
【０３７３】
例２２
例２１のＳｉＣ物質は洗われすすがれる。また、清浄化された材料の純度は６ナインである。
【０３７４】
例２３
出発原料は当初５００ｐｐｂ（１０億分率）のＡｌ、５，０００ｐｐｂのＦｅ、５００ｐｐｂのＢ、１，７００ｐｐｂのＰを含む。クリーン・ルーム条件およびプロトコルをこの例に使用して、出発原料はろ過によって清浄にされる。４０％のＭＨＦおよび６０％のＴＶを有するポリシロカルブ配合物は、清浄化された出発原料から作られ、混合され、０．２５％のＰｔ触媒溶液が加えられる。触媒された配合物は、約５０ｐｐｂ未満のＡｌ、約５０ｐｐｂ未満のＦｅ、約５０ｐｐｂ未満のＢ、約５０ｐｐｂ未満のＰ、および約９６ｐｐｂのＰｔを含む。触媒された配合物は、黒鉛容器へ注がれ、セラミックの内部を有する炉に置かれる。シールドは、少なくとも部分的に黒鉛容器から発熱体を隔てるために炉の中に配置される。温度が１７００℃に達するまで、炉は２．５℃／分の速度で加熱され、温度が１２時間保持される。アルゴンは加熱処理の全体にわたり炉を通って流される。得られたＳｉＣは５ナインの純度であり、以下の不純物（ｐｐｍ）を含む：Ａｌ２．１、Ｆｅ０．５８、Ｂ０．２４、Ｐ０．９７、Ｐｔ０．４１、Ｃａ＜０．５、Ｍｇ＜０．０５、Ｌｉ＜０．０１、Ｎａ０．０９、Ｎｉ１．５、Ｖ＜０．０１、Ｐｒ＜０．０５、Ｃｅ＜０．０５、Ｃｒ＜０．１、Ｓ＜０．１、Ａｓ＜０．５。ＳｉＣは主としてベータ・タイプである。
【０３７５】
例２４
例２３のＳｉＣ物質は洗われすすがれる。また、清浄化された材料の純度は６ナインである。
【０３７６】
例２５
クリーン・ルーム条件およびプロトコルを使用して、４０％のＭＨＦおよび６０％のＴＶを含むポリシロカルブ配合物を清浄化された出発原料から作り、混合され、０．２５％のＰｔ触媒が加えられる。触媒された配合物は、セラミックの内部を有し炉に置かれた黒鉛容器へ注がれる。温度が２２５０℃に達するまで、炉は３℃／分の速度で加熱され、１２時間保持される。アルゴンは加熱処理の全体にわたり炉を通って流される。得られたＳｉＣは６ナインの純度である。ＳｉＣはアルファ・タイプである。
【０３７７】
例２６
ポリシロカルブ配合物は本質的に潜在的な不純物をすべて除去するように清浄化されたガラス器を使用して、クリーン・ルーム環境の中で作られる。均一に混ぜ合わせられるまでその配合物は室温で混合され、次に触媒が加えられ、混合物は触媒を分配するためにさらに撹拌される。その後、ポリシロカルブ配合物は、連続工程で高純度ＳｉＯＣへ以下のように処理される。
【０３７８】
クリーン・ルーム環境では、配合物は黒鉛容器に入れられ、硬い硬化物に硬化される。炉から硬化物を取り除かずに、硬化物はＳｉＯＣに変換される。この加熱の間、不活性の非反応性のガス、例えば、Ａｒが炉を通して流される。得られるポリシロカルブ由来のＳｉＯＣは炉から回収された。それは洗うことができ、ＡｌとＢのレベルが０．１ｐｐｍ未満である、約９９．９９９９（例えば６ナイン）の純度を持っている。ＳｉＯＣは、後の使用のために汚染から保護するよう、クリーン・ルーム条件およびプロトコルの下で格納される。
【０３７９】
例２７
混合タイプ法を使用してポリシロカルブ配合物が形成される。配合物は、約５００の分子量のＴＶ前駆物質アリル末端ポリジメチル・シロキサン７０％と、約８００の分子量のＭＨＦ前駆物質３０％をともに容器内で混合することにより作られ、後のＳｉＯＣとＳｉＣを作るための使用ために貯蔵容器内に入れられる。ポリシロカルブ配合物は室温で良好な貯蔵寿命を有し、前駆物質は互いに反応しない。ポリシロカルブ配合物は約１０ｃｐｓの粘性を有する。
【０３８０】
例２８
混合タイプ法を使用してポリシロカルブ配合物が形成される。配合物は、約８００の分子量のＭＨＦ前駆物質１０％、約１０００の分子量のメチル末端フェニルエチルポリシロキサン（１０％のＸを含む）の７３％、１６％のＴＶ前駆物質、および約１０００の分子量のＯＨ末端前駆体シラノール（ヒドロキシ）末端ポリジメチルシロキサンの１％をともに容器内で混合することにより作られ、後のＳｉＯＣとＳｉＣを作るための使用ために貯蔵容器内に入れられる。ポリシロカルブ配合物は室温で良好な貯蔵寿命を有し、前駆物質は互いに反応しない。ポリシロカルブ配合物は約１８ｃｐｓの粘性を有する。
【０３８１】
例２９
混合タイプ法を使用してポリシロカルブ配合物が形成される。配合物は、約８００の分子量のＭＨ前駆物質の０−９０％、約１０００の分子量のメチル末端フェニルエチルポリシロキサン（１０％のＸを含む）の０−９０％、ＴＶ前駆物質の０−３０％、約９４００の分子量のビニル末端前駆体アリル末端ポリジメチルシロキサンの０−３０％、および約８００の分子量のＯＨ末端前駆体シラノール（ヒドロキシ）末端ポリジメチルシロキサンの０−２０％をともに容器内で混合することにより作られ、後のＳｉＯＣとＳｉＣを作るための使用ために貯蔵容器内に入れられる。ポリシロカルブ配合物は室温で良好な貯蔵寿命を有し、前駆物質は互いに反応しない。ポリシロカルブ配合物は約１００ｃｐｓの粘性を有する。
【０３８２】
例３０
混合タイプ法を使用してポリシロカルブ配合物が形成される。配合物は、約８００の分子量のＭＨ前駆物質の２０−８０％、ＴＶ前駆物質の０−１０％、ビニル末端前駆体アリル末端ポリジメチルシロキサンの５−８０％をともに容器内で混合することにより作られ、後のＳｉＯＣとＳｉＣを作るための使用ために貯蔵容器内に入れられる。ポリシロカルブ配合物は室温で良好な貯蔵寿命を有し、前駆物質は互いに反応しない。ポリシロカルブ配合物は約３００ｃｐｓの粘性を有する。
【０３８３】
例３１
反応タイププロセスを使用して、前駆物質配合物が次の配合を使用して作られた。反応の温度は２１時間６１℃で維持された。
【０３８４】
【表１４】
0006784679.tif 000038
【０３８５】
例３２
反応タイププロセスを使用して、前駆物質配合物が次の配合を使用して作られた。反応の温度は２１時間７２℃で維持された。
【０３８６】
【表１５】
0006784679.tif 000039
【０３８７】
例３３
反応タイププロセスを使用して、前駆物質配合物が次の配合を使用して作られた。反応の温度は２１時間６１℃で維持された。
【０３８８】
【表１６】
0006784679.tif 000040
【０３８９】
例３４
反応タイププロセスを使用して、前駆物質配合物が次の配合を使用して作られた。反応の温度は２１時間６１℃で維持された。
【０３９０】
【表１７】
0006784679.tif 000041
【０３９１】
例３５
反応タイププロセスを使用して、前駆物質配合物が次の配合を使用して作られた。反応の温度は２１時間６１℃で維持された。
【０３９２】
【表１８】
0006784679.tif 000042
【０３９３】
例３６
図７を参照する。図７はＳｉＣ結晶および結晶性構造を成長させるための装置の概要の断面図である。蒸着装置７００は様々な発熱体（例えば７０２）を、例えば、熱的に関係され、電磁エネルギーを提供するように配置され、周囲にまかれ）が提供される容器７０１を有する。発熱体は少なくとも２つの異なる温度帯、ゾーンＡ、７０２ａ、およびゾーンＢ、７０２ｂを提供するように構成され操作される。容器７０１の内部には、ポリマー由来セラミック７０３（それはＳｉとＣのソースである）がある。容器７０１の内部には、さらに、結晶成長開始物品７０４がある。
【０３９４】
一般に、ポリマー由来セラミック７０３が加熱されゾーンＡ７０２ａでＳｉＣが昇華する温度、一般には約２，０００℃より高い温度に加熱される。その後、ＳｉＣ蒸気は温度帯Ｂへ上昇する。ゾーンＢの温度はゾーンＡより温度が低い。ＳｉＣ蒸気はＳｉＣとして開始物品７０４上にＳｉＣとして蒸着する。
【０３９５】
装置７００の模式図は非常に単純化され示されている。商業的および工業装置は追加要素（たとえばコントロールシステム、モニター、ガス取り扱い装置および他の装置を備えることができ、当業者に既知の異なる構造、並びに本明細書の開示に基づく、一部基づく新しい装置および構造を備えることができる。
【０３９６】
例３５ａ
蒸着装置７０１内のポリマー由来のセラミック７０３は高純度ＳｉＯＣである。ゾーンＡの温度は徐々に増加され、ＳｉＣへＳｉＯＣを変換する設定温度に維持され、ＳｉＣの昇華を起こし、開始物品７０４上へＳｉＣ結晶を形成する。
【０３９７】
例３５ｂ
この例において、開始物品７０４は種結晶であり、ゾーンＡのポリマー由来のＳｉＣから蒸着されるＳｉＣはアルファモノ結晶のブールを形成する。その後、このブールはポリシロカルブ由来のＳｉＣウエハーを形成するために区分される。
【０３９８】
例３５ｃ
この例において、開始物品７０４はＳｉ基体であり、ゾーンＡのポリマー由来のＳｉＣからのＳｉＣは、ＳｉＣ基体上にエピタキシアル・ポリシロカルブ由来のＳｉＣ層として蒸着する。
【０３９９】
例３５ｄ
蒸着装置７０１では、ポリマー由来のセラミック７０３は６ナインの純度を有する高純度ＳｉＯＣである。ゾーンＡの温度は徐々に増加され、ＳｉＣへＳｉＯＣを変換する設定温度に維持され、ＳｉＣの昇華を起こし、開始物品７０４上へＳｉＣ結晶を形成する。
【０４００】
例３５ｅ
蒸着装置７０１では、ポリマー由来のセラミック７０３は２０ｐｐｍ未満のＡｌを含む高純度ＳｉＯＣである。ゾーンＡの温度は徐々に増加され、ＳｉＣへＳｉＯＣを変換する設定温度に維持され、ＳｉＣの昇華を起こし、開始物品７０４上へＳｉＣ結晶を形成する。
【０４０１】
例３５ｆ
蒸着装置７０１では、ポリマー由来のセラミック７０３は２０ｐｐｍ未満のＡｌを含む高純度ポリシロカルブ由来のＳｉＣである。ＳｉＣの昇華は開始物品７０４上にＳｉＣ結晶を形成し、これは種結晶となる。
【０４０２】
例３６
蒸着装置７０１は熱壁リアクターである。
【０４０３】
例３７
蒸着装置７０１はマルチウエハー・リアクターである。
【０４０４】
例３８
蒸着装置７０１はチムニーリアクターである。
【０４０５】
例３９
約１インチの長さおよび約４インチの直径を持つポリシロカルブ由来のＳｉＣのブール。ブールはアルファ・タイプで、マイクロパイプがない。ブールは１００未満、１０未満、望ましくは１つのマイクロポアもない。
【０４０６】
例３９ａ
ポリシロカルブ由来のＳｉＣのブールは、＜１０／ｃｍ２、＜５／ｃｍ２、＜１／ｃｍ２、＜０．５／ｃｍ２、そして最も好ましくは＜０．１／ｃｍ２のマイクロパイプ密度を有する。
【０４０７】
例４０
金属半導体電界効果トランジスタ（ＭＥＳＦＥＴ）は、ポリシロカルブ由来のＳｉＣから作られる。このＭＥＳＦＥＴは４５ＧＨｚの周波数範囲で作動する、化合物半導体装置に組み入れられる。
【０４０８】
例４１
金属半導体電界効果トランジスタ（ＭＥＳＦＥＴ）は、ポリシロカルブ由来のＳｉＣから作られる。このＭＥＳＦＥＴはセルラ基地局の要素に組み入れられる。
【０４０９】
例４２
長さ約２インチおよび約４インチの直径を持っているポリシロカルブ由来のＳｉＣのブール。ブールは半導体装置用のｐウエハーを形成するためにドープされる。
【０４１０】
例４３
約２インチの長さおよび約４インチの直径を持っているポリシロカルブ由来のＳｉＣのブール。ブールは半導体装置用のｎウエハーを形成するためにドープされる。
【０４１１】
例４４
図８を参照する。図８は、ＳｉＣ結晶および結晶性構造を成長させるための装置の概要の断面図である。蒸着装置８００は熱源８０２を備えた容器８０１を有する。熱源並びに容器および熱源は、本明細書に述べられていた任意の構成または公知のものであることができる。熱源は少なくとも２つの異なる温度帯、ゾーンＡ８０２ａ、およびゾーンＢ８０２ｂを提供するように構成され操作される。容器８０１の内部には、ポリマー由来のセラミック８０３があり、それはＳｉとＣのソースである。ポリマー由来のセラミック８０３は、例１４にしたがって硬化され、ＳｉＣに転換された、例６のポリシロカルブである。容器８０１の内部には、さらに結晶成長開始物品８０４がある。
【０４１２】
したがって一般に、ポリマー由来のセラミック８０３はゾーンＡ８０２ａで、ＳｉＣが昇華する温度、一般には約２，４００℃より高い温度に加熱される。その後、ＳｉＣ蒸気は温度帯Ｂへ上昇する。ゾーンＢの温度はゾーンＡの温度より低い。ＳｉＣ蒸気はＳｉＣとして開始物品８０４上に蒸着する。
【０４１３】
装置８００の模式図は非常に単純化され示されている。商業的および工業装置は追加要素（たとえばコントロールシステム、モニター、ガス取り扱い装置および他の装置を備えることができ、当業者に既知の異なる構造、並びに本明細書の開示に基づく、一部基づく新しい装置および構造を備えることができる。
【０４１４】
例４５
図９を参照する。図９は、ＳｉＣ結晶および結晶性構造を成長させるための装置の概要の断面図である。蒸着装置９００は熱源９０２を備えた容器９０１を有する。熱源並びに容器および熱源は、本明細書に述べられていた任意の構成または公知のものであることができる。熱源は少なくとも２つの異なる温度帯、ゾーンＡ９０２ａ、およびゾーンＢ９０２ｂを提供するように構成され操作される。容器９０１の内部には、ポリマー由来のセラミック９０３があり、それはＳｉとＣのソースである。ポリマー由来のセラミック９０３は、例１５にしたがって硬化され、ＳｉＣに転換された、例７のポリシロカルブである。容器９０１の内部には、さらに結晶成長開始物品９０４がある。
【０４１５】
したがって一般に、ポリマー由来のセラミック９０３はゾーンＡ９０２ａで、ＳｉＣが昇華する温度、一般には約２，５００℃より高い温度に加熱される。その後、ＳｉＣ蒸気は温度帯Ｂへ上昇する。ゾーンＢの温度はゾーンＡより温度が低い。ＳｉＣ蒸気はＳｉＣとして開始物品９０４上に蒸着する。
【０４１６】
装置９００の模式図は非常に単純化され示されている。商業的および工業装置は追加要素（たとえばコントロールシステム、モニター、ガス取り扱い装置および他の装置を備えることができ、当業者に既知の異なる構造、並びに本明細書の開示に基づく、一部基づく新しい装置および構造を備えることができる。
【０４１７】
例４６
ポリシロカルブ由来のＳｉＣ材料の過剰の炭素または追加された炭素は、焼結助剤として機能すると理論づけられる。ポリシロカルブ由来のＳｉＣは、７ナインの純度を有し、約０．０５％から０．５％の過剰炭素を有し、約１μｍの小さな粒子状物質に形成される。その後、これらの粒子状物質はＳｉＣ物品を形成するためにともに焼結させられる。追加の焼結助剤は、固体のＳｉＣ物品を形成するために要求されない。この「炭素焼結された」物品は、従来の焼結助剤を使用して作られる同様の物品より本質的に強い。
【０４１８】
例４６ａ
ポリシロカルブ由来のＳｉＣは、７ナインの純度を有し、約０．１μｍの小さな粒子状物質に形成される。その後、これらの粒子状物質はＳｉＣ物品を形成するためにともに焼結させられる。追加の焼結助剤は、固体のＳｉＣ物品を形成するために要求されない。この「自己」焼結物品は、従来の焼結助剤を使用して作られる同様の物品より本質的に強い。
【０４１９】
例４７
高純度ポリシロカルブ由来のＳｉＣは小さな粒子状物質に形成される。粒度は光のあらかじめ選ばれた波長または波長領域に影響しないように十分に小さい。ＳｉＣ粒子状物質は光学エレメント（それはあらかじめ選ばれた波長を透過性である）を形成するためにともに焼結させられる。
【０４２０】
例４８
ポリシロカルブ由来のＳｉＣのブロックは多孔性である。ポリシロカルブ材料のブロックは蒸着装置で使用するためのものである。
【０４２１】
例４９
その表面上に酸化被膜が本質的にないポリシロカルブ由来のＳｉＣ粒子。
【０４２２】
例５０
約３．２ｅＶのバンドギャップがあるＳｉＣ半導体を備えたポリシロカルブ由来のＳｉＣ高温電界効果ガスセンサー。このセンサーは１０００℃の高い温度で作動することができる。
【０４２３】
例５１
ポリシロカルブ由来のＳｉＣＧＴＯ（ゲートターンオフ・サイリスター）は三相ｄｃ−ａｃインバーターの要素である。この装置は約１、２００−Ｖの順方向ブロック電圧（ｆｏｒｗａｒｄ  ｂｌｏｃｋｉｎｇ  ｖｏｌｔａｇｅ）および５００Ａ／ｃｍ２の制御可能な密度を提供することができる。
【０４２４】
例５２
０．２５μｍ未満（および好ましくは約０．１μｍおよびより小さい）の平均直径を持っているポリシロカルブ由来のＳｉＣ粒子状物質は、それらの表面上に酸化被膜が本質的にない。このＳｉＣの粒子は容易にプレスされるＳｉＣ粒子状物質（ＲＴＰ）であり、例えば、それらは焼結助剤の最小の使用で、好ましくは焼結助剤の必要の無しに体積形状物へ焼結させることができる。この「自己」焼結ＳｉＣ物品は、焼結助剤を使用して作られる同様のＳｉＣ物品より本質的に強い。
【０４２５】
例５２ａ
ポリシロカルブ由来の高純度ＳｉＣ粒子状物質が少なくとも５ナインの純度である例５２のＳｉＣ粒子状物質は、焼結されてＳｉＣオプティックを形成する。
【０４２６】
例５２ｂ
ポリシロカルブ由来の高純度ＳｉＣ粒子状物質が少なくとも３ナインの純度である例５２のＳｉＣ粒子状物質は、焼結されてＳｉＣウェハを形成する。
【０４２７】
例５２ｃ
ポリシロカルブ由来の高純度ＳｉＣ粒子状物質が少なくとも７ナインの純度である例５２のＳｉＣ粒子状物質は、焼結されてＳｉＣウェハを形成し、好ましくは焼結助剤の使用なしで焼結される。
【０４２８】
例５３
前駆物質配合物は、Ｌｕｐｅｒｏｘ２３１過酸化物触媒の０．５％を使用して２０ｇのテトラビニルテトラメチルシクロテトラシロキサンの重合により作られた。その配合物は６０分間１１５℃で硬化された。硬化されたポリマーは、１６７５℃でＳｉＣに変換された。最終密度は３．２ｇ／ｃｃと測定された。
【０４２９】
例５４
２００ｇのテトラビニルテトラメチルシクロテトラシロキサンは使用に先立って蒸留によって純化された。蒸留された２０ｇのテトラビニルテトラメチルシクロテトラシロキサンを使用し、Ｌｕｐｅｒｏｘ２３１の０．５％で触媒されて、前駆物質配合物が作られた。その配合物は６０分間１１５℃で硬化された。硬化されたポリマーは、１６７５℃でＳｉＣに変換された。最終密度は３．２ｇ／ｃｃと測定された。
【０４３０】
例５５
前駆物質配合物は２ｇのＭＨおよび１８ｇのＴＶを使用して作られた。Ｌｕｐｅｒｏｘ  ２３１の０．５％と、２ｐｐｍのＰｔ触媒が加えられた。その配合物は６０分間１１５℃で硬化された。硬化されたポリマーは、１６７５℃でＳｉＣに変換された。最終密度は３．２ｇ／ｃｃと測定された。
【０４３１】
例５６
前駆物質配合物は、９９％のＭＨおよび１％のＰｔ触媒溶液（１０ｐｐｍ）を使用して作られた。その配合物は６０分間１１５℃で硬化され、２時間１０００℃で熱分解された。
【０４３２】
例５７
過酸化物触媒が例−３１のポリシロカルブ配合物に加えられ、これらの触媒された配合物を、５０−１２０の℃湯浴に滴下（配合物の液滴が落下される）し、配合物を硬化する。湯浴での時間は約１−２分だった。その後、硬化された液滴構造物は、約６０分間９５０℃で熱分解された。熱分解された構造物は、約１ｇ／ｃｃ未満の密度、約６０ミクロンから約２ｍｍの直径および約０．５−２ｋｓｉのクラッシュ強度を備えた中空球だった。その後、これらの中空球は１ミクロン未満のサイズに粉砕された。
【０４３３】
例５８
１０ｐｐｍの白金触媒が例４−１０のポリシロカルブ・バッチの各々に加えられる。これらの触媒されたバッチは、小滴を形成するためにトレーに落とされ、約３０分間約１２５℃で空気炉の中で硬化される。硬化された液滴構造物は、約１．１−１．７ｇ／ｃｃの密度、約２００ミクロンから約２ｍｍの直径および約３−７ｋｓｉのクラッシュ強度を備えたわずかに球形ではないビーズだった。
【０４３４】
例５９
過酸化物で触媒されたポリシロカルブ・バッチは、５０−９５℃で、強い撹拌下で、および好ましくは界面活性剤の存在下で水浴に加えられる。それはより好ましくは不純物を構成しない。その後、水浴の中で形成されるグリーン硬化されたミクロン以下のビーズ（例えば＜１μｍ）は、水浴から回収される。グリーン硬化されたビーズは次いで、硬化され、熱分解され、ＳｉＣに変換された。
【０４３５】
例６０
過酸化物で触媒されたポリシロカルブ・バッチは、５０−９５℃で、強い撹拌下で、および好ましくは界面活性剤の存在下で水浴に加えられる。それはより好ましくは不純物を構成しない。その後、水浴の中で形成されたグリーン硬化されたビーズは、水浴から回収された。その後、グリーン硬化されたビーズは、後の使用、例えばＳｉＣへの変換のために、水から回収されるか、または水の中で保持されてもよい。
【０４３６】
例６１
過酸化物で触媒された例１−１３からのポリシロカルブ・バッチは、８０℃で、強い撹拌下で、および好ましくは界面活性剤の存在下で水浴に加えられる。それはより好ましくは不純物を構成しない。水浴の中で形成されたグリーン硬化された２μｍのビーズは次いで水浴から回収された。グリーン硬化されたビーズは硬化され、熱分解される。
【０４３７】
例６２
白金で触媒された例１−１３からのポリシロカルブ・バッチは、撹拌下で１００℃で水浴に加えられる。その後、水浴の中で形成されるグリーン硬化された２ｍｍのビーズは水浴から回収される。グリーン硬化されたビーズは、硬化され、熱分解されて、ＳｉＣに変換された。
【０４３８】
例６３
過酸化物で触媒されたポリシロカルブ・バッチは、５０−９５℃で、強い撹拌下で、および好ましくは界面活性剤の存在下で水浴に加えられる。それはより好ましくは不純物を構成しない。その後、水浴の中で形成されるグリーン硬化された５μｍビーズ（例えば＜１）は、水浴から回収された。グリーン硬化されたビーズは、硬化され、熱分解されて、ＳｉＣに変換された。
【０４３９】
例６４
過酸化物で触媒されたポリシロカルブ・バッチは、９５℃で、強い撹拌下で、および好ましくは界面活性剤の存在下で水浴に加えられる。それはより好ましくは不純物を構成しない。その後、水浴の中で形成されるグリーン硬化されたビーズは水浴から回収される。その後、グリーン硬化されたビーズは、後の使用、例えばＳｉＣへの変換のために、水から回収されるか、または水の中で保持されてもよい。
【０４４０】
例６５
過酸化物で触媒された例１−１３からのポリシロカルブ・バッチは、８０℃で、強い撹拌下で、および好ましくは界面活性剤の存在下で水浴に加えられる。それはより好ましくは不純物を構成しない。その後、水浴の中で形成されるグリーン硬化された２μｍのビーズは、水浴から回収される。グリーン硬化されたビーズは、硬化され、熱分解されて、ＳｉＣに変換された。
【０４４１】
例６６
白金で触媒された例１−１３からのポリシロカルブ・バッチは、撹拌下で１００℃で水浴に加えられる。その後、水浴の中で形成されるグリーン硬化された２ｍｍのビーズは水浴から回収される。グリーン硬化されたビーズは、硬化され、熱分解されて、ＳｉＣに変換された。
【０４４２】
例６７
約０．４μｍの平均直径を持っているポリシロカルブ由来のＳｉＣ粒子状物質は、それらの表面上の酸化被膜が本質的にない。容易にプレスされるＳｉＣ粒子状物質（ＲＴＰ）、例えば、それらは焼結助剤の最小の使用で、好ましくは焼結助剤の必要の無しに体積形状物へ焼結させることができる。
【０４４３】
例６８
約０．６μｍの平均直径を持っているポリシロカルブ由来のＳｉＣ粒子状物質は、それらの表面上の酸化被膜が本質的にない。容易にプレスされるＳｉＣ粒子状物質（ＲＴＰ）、例えば、それらは焼結助剤の最小の使用で、好ましくは焼結助剤の必要の無しに体積形状物へ焼結させることができる。
【０４４４】
例６９
約０．４〜０．６μｍの平均直径を持っているポリシロカルブ由来のＳｉＣ粒子状物質は、それらの表面上の酸化被膜が本質的にない。容易にプレスされるＳｉＣ粒子状物質（ＲＴＰ）、例えば、それらは焼結助剤の最小の使用で、好ましくは焼結助剤の必要の無しに体積形状物へ焼結させることができる。
【０４４５】
例７０
プラストと衝撃に対するシールドは、シート材料へ焼結させられた高純度ポリシロカルブ炭化ケイ素の１以上の層を使用して形成される。ポリシロカルブ由来の炭化ケイ素シートの層は基体に結合される。層は強化され、層の間の様々な織目を形成することができる。複合層構造は、ブラスト、プロジェクタイルおよび爆発からの保護を提供する。等しいかよりよい保護を提供しつつ、このシールドは従来のシールドおよびアーマーよりも軽い。
【０４４６】
例７１
プラストと衝撃に対するシールドは、シート材料へ焼結させられた高純度ポリシロカルブ炭化ケイ素の１以上の層を使用して形成される。この高純度ポリシロカルブ炭化ケイ素は６ナインの純度を有し、酸素を含まず、また０．１ミクロンの粒子が、焼結助剤の必要なしに、シート材料へ焼結される。ポリシロカルブ由来の炭化ケイ素シートはブラストとインパクトに対するシールドの要素として使用される。それは個人の防弾服および自動車アーマーに使用されることができる。
【０４４７】
例７２
防弾用の複合構造は、１２００ｇ／平方メートルのガラス繊維の１２の層、０、４５、−４５、９０で一方向配向された炭素繊維の５つのセクションで形成された２０層、および表面シートとしてのポリシロカルブの由来の炭化ケイ素の１つの層を有する。ガラス繊維はポリシロカルブ・バッチを使用して、１−２時間１５０−１６０℃で、最低５００ｐｓｉの圧力で熱プレスをすることにより互いに結合され、ガラス繊維プレートを形成することができる。炭素繊維クロスの２０の層は、同じ条件の下で結合し、炭素繊維プレートを形成することができる。ガラス繊維プレート、炭素繊維プレートおよびポリシロカルブ炭化ケイ素由来のシートは、炭化ケイ素シートと炭素繊維プレートの間、および炭素繊維プレートとガラス繊維プレートの間に結合材としてポリシロカルブ・バッチを使用して、１ステップで結合することができる。
【０４４８】
例７３
本明細書の中で提供される少なくとも５ナイン、好ましくは６ナインの純度を有する超高純度ＳｉＯＣの配合物は、米国特許５，１８０，６９４に開示され教示されたプロセスで、透明なＳｉＯＣ物品を作るために使用される。上記特許の全ての記載は参照され本明細書に組込まれる。
【０４４９】
例７４
本明細書の中で提供される少なくとも５ナイン、好ましくは６ナインの純度を有する超高純度ＳｉＯＣの配合物は、米国特許８，９８１，５６４に開示され教示されたプロセスで、ＳｉＯＣ層およびコーティングを作るために使用される。
【０４５０】
例７５
本明細書の中で提供される少なくとも５ナイン、好ましくは６ナインの純度を有する超高純度ＳｉＯＣの配合物は、米国特許８，７７８，８１４に開示され教示されたプロセスで、ＳｉＯＣ層およびコーティングを作るために使用される。
【０４５１】
本発明の実施態様の新規で革新的なプロセス、材料、パフォーマンスまたは他の有益な特徴および特性を提供する基礎となる理論を提供する要求がないことは留意される。しかしながら、さらにこの領域の技術を進めるために、様々な理論が本明細書で提供される。本明細書で示されたこれらの理論は、明示的に述べられていなければ、特許請求の範囲に記載された発明に与えられる保護の範囲を限定し、制限し、狭くするものではない。これらの理論は、本発明を利用するためには必要では無く実行されるものでもない。本発明の方法、物品、材料、装置およびシステムの実施態様の機能−特徴について説明するために、本発明が新しく、未知の理論に結びついてもよいことは、さらに理解される；そして将来的に開発される理論は、本発明に与えられる保護の範囲を制限しないものとする。
【０４５２】
本明細書に記載された配合物、バッチ、材料、組成物、器具、システム、装置、運転、および方法の様々な実施態様は、ＳｉＣとＳｉが適用可能である様々な分野の中で使用されることができ、同様に、ＳｉＣ、Ｓｉおよび両方が適用可能でない分野（コスト、パフォーマンスまたは両方のため）でも使用することができる。さらに、本明細書で記載されたこれらの様々な実施態様は、様々な組み合わせの中で使用されてもよい。したがって、例えば、本明細書の様々な実施態様の中で提供される構造は、互いに使用されてもよい；また、本発明に与えられる保護の範囲は、特定の実施態様、例、または特定の図の中に記載される特定の実施態様、構造または配置に制限されるべきではない。
【０４５３】
本発明は、その本質的特質から離れずに、具体的に本明細書に開示したもの以外の形式で具体化されてもよい。記述された実施態様は例示にすぎず、限定的でないものとして、すべての点で認識されるべきである。
【図１】
0006784679.tif 000043
【図２Ａ】
0006784679.tif 000044
【図２Ｂ】
0006784679.tif 000045
【図３Ａ】
0006784679.tif 000046
【図３Ｂ】
0006784679.tif 000047
【図４】
0006784679.tif 000048
【図４Ａ】
0006784679.tif 000049
【図４Ｂ】
0006784679.tif 000050
【図５】
0006784679.tif 000051
【図６】
0006784679.tif 000052
【図７】
0006784679.tif 000053
【図８】
0006784679.tif 000054
【図９】
0006784679.tif 000055
【図１０】
0006784679.tif 000056